(57)【要約】      （修正有）【課題】親水性コーティングを有する表面を有する、医療用デバイス等の基材、及び親水性コーティングの形成方法の提供。【解決手段】成分Ａ及びＢ、並びに任意選択の成分Ｃ及びＤの架橋コポリマーを含む親水性コーティングを有する表面を有する基材であって、成分Ａが、１つ以上のアルケン及び／又はアルキン基を各々含む１種以上の親水性モノマーを含み、成分Ｂが、２つ以上のアルケン及び／又はアルキン基を各々含む１種以上の親水性ポリマーを含み、成分Ｃが、存在する場合には、１つ以上のアルケン又はアルキン基を各々含む１種以上の有益な化学物質を含み、並びに成分Ｄが、チオール、アルケン及びアルキン基から独立に選択される２つ以上の官能基を各々含む１種以上の低分子量架橋剤を含み、１種以上の有益な化学物質を含む成分Ｅを任意選択的に含み、並びに親水性コーティングが、基材の表面に共有結合している基材。【選択図】図１
2020189140.tif 000002
【特許請求の範囲】
【請求項１】
成分Ａ及びＢ、並びに任意選択の成分Ｃ及びＤの架橋コポリマーを含む親水性コーティングを有する表面を有する基材であって、成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン及びアルキン基から独立に選択される２つ以上の官能基を各々含む１種以上の低分子量架橋剤を含み、
架橋コポリマーが、成分Ａ、Ｂ及びＣ（存在する場合には）のアルケン及び／又はアルキン基並びに成分Ｄ（存在する場合には）の官能基が関与するラジカル重合により形成し、
親水性コーティングが、１種以上の有益な化学物質を含む成分Ｅを任意選択的に含み、成分Ｅが成分Ａ、Ｂ、Ｃ（存在する場合には）及びＤ（存在する場合には）とコポリマーを形成せず、
並びに親水性コーティングが、基材の表面に共有結合している基材。
【請求項２】
基材の表面と親水性コーティングとの間の共有結合が、親水性コーティングの成分を有する基材の表面上の表面結合のラジカルの反応を介して形成し、及び表面結合のラジカルが、基材の表面からの水素原子の引き抜きを介して生成する、請求項１に記載の基材。
【請求項３】
親水性コーティングが共有結合するポリドーパミンの第一の表面下塗りコーティングを有する、請求項１又は２に記載の基材。
【請求項４】
成分Ａが、１つ以上のアルケン及び／又はアルキン基を各々含む１種以上のＣ2〜Ｃ16親水性モノマーを含み、また１つ以上の基が、エステル、エーテル、カルボキシル、ヒドロキシル、チオール、スルホン酸、サルフェート、アミノ、アミド、ホスフェート、ケト及びアルデヒド基から選択される、請求項１〜３のいずれか１項に記載の基材。
【請求項５】
成分Ａが、アクリル酸及び／又はメタクリル酸を含む、請求項４に記載の基材。
【請求項６】
成分Ｂが、２つ以上のアルケン及び／又はアルキン基を各々含む１種以上の親水性ポリマーを含み、親水性ポリマーが、ヒアルロン酸、ヒアルロン酸誘導体、ポリ‐Ｎ‐ビニルピロリドン、ポリ‐Ｎ‐ビニルピロリドン誘導体、ポリエーテル誘導体（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）、ポリビニルアルコール、及びポリビニルアルコール誘導体からなる群より独立に選択される、請求項１〜５のいずれか１項に記載の基材。
【請求項７】
成分Ｂが、２つのアルケン基を各々含む１種以上の親水性ポリマーを含む、請求項１〜６のいずれか１項に記載の基材。
【請求項８】
成分Ｂが、２つ以上のアルケン及び／又はアルキン基を各々含む１種以上のポリエーテル親水性ポリマー（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）を含む、請求項６に記載の基材。
【請求項９】
成分Ｂが、２つのアルケン基を各々含む１種以上のＰＥＧポリマーを含む、請求項８に記載の基材。
【請求項１０】
成分Ｂが、１種以上のジアクリレート官能化ＰＥＧポリマーを含む、請求項９に記載の基材。
【請求項１１】
１種以上のジアクリレート官能化ＰＥＧポリマーが、構造式（Ｉ）
【化１】
2020189140.tif 000028
（式中、ｎは１０〜５００００、例えば１５〜５０００、例えば１００〜４００、例えば１５０〜２６０である。）である、請求項１０に記載の基材。
【請求項１２】
１種以上のジアクリレート官能化ＰＥＧポリマーが、構造式（ＩＩ）
【化２】
2020189140.tif 000029
（式中、ｎは１０〜５００００、例えば１５〜５０００、例えば１００〜４００、好適には１５０〜２６０である。）である、請求項１０に記載の基材。
【請求項１３】
成分Ｂが、２つ以上のアルケン及び／又はアルキン基を各々含む１種以上の親水性ポリマーを含み、前記アルケン及び／又はアルキン基が、末端アルケン及び／又はアルキン基である、請求項１〜１０のいずれか１項に記載の基材。
【請求項１４】
成分Ｂが、２つ以上のアルケン及び／又はアルキン基を各々含む１種以上の親水性ポリマーを含み、並びに各親水性ポリマーの分子量が、独立に６００〜４００００Ｄａ、例えば４０００〜１６０００Ｄａである、請求項１〜１３のいずれか１項に記載の基材。
【請求項１５】
成分Ｂが、２つ以上のアルケン及び／又はアルキン基を各々含む２種の異なる親水性ポリマーを含む、請求項１〜１４のいずれか１項に記載の基材。
【請求項１６】
成分Ｂが、２つ以上のアルケン及び／又はアルキン基を各々含む２種の異なる分子量のＰＥＧポリマーを含む、請求項１５に記載の基材。
【請求項１７】
成分Ｃが、１つのアルケン又はアルキン基を各々含む１種以上の有益な化学物質を含む、請求項１〜１６のいずれか１項に記載の基材。
【請求項１８】
成分Ｃの前記有益な化学物質が、薬理活性を有する化学物質、導電剤又は接着剤である、請求項１〜１７のいずれか１項に記載の基材。
【請求項１９】
薬理活性を有する化学物質が、抗血栓薬、血管新生阻害剤、抗増殖剤又は抗菌剤である、請求項１８に記載の基材。
【請求項２０】
成分Ｃの分子量が、１０００００Ｄａ以下、例えば５００００Ｄａ以下、例えば２５０００Ｄａ以下である、請求項１〜１９のいずれか１項に記載の基材。
【請求項２１】
成分Ｃの分子量が、９０００Ｄａ〜２００００Ｄａ、例えば９０００Ｄａ〜１１０００Ｄａである、請求項２０に記載の基材。
【請求項２２】
成分Ｃが、ヘパリンである、請求項１〜２１のいずれか１項に記載の基材。
【請求項２３】
成分Ｄが、２つ以上のチオール基を各々含む１種以上の低分子量の架橋剤を含む、請求項１〜２２のいずれか１項に記載の基材。
【請求項２４】
成分Ｅの前記有益な化学物質が、薬理活性を有する化学物質、導電剤又は接着剤である、請求項１〜２３のいずれか１項に記載の基材。
【請求項２５】
薬理活性を有する化学物質が、抗血栓薬、血管新生阻害剤、抗増殖剤又は抗菌剤である、請求項２４に記載の基材。
【請求項２６】
成分Ｃが存在し、かつ、成分Ｄは存在しない、請求項１〜２５のいずれか１項に記載の基材。
【請求項２７】
成分Ｄが存在し、かつ、成分Ｃは存在しない、請求項１〜２５のいずれか１項に記載の基材。
【請求項２８】
成分Ｃ及びＤが存在しない、請求項１〜２５のいずれか１項に記載の基材。
【請求項２９】
成分Ｃ及びＤが存在する、請求項１〜２５のいずれか１項に記載の基材。
【請求項３０】
成分Ｅが存在し、かつ、コポリマーに共有結合している、請求項１〜２９のいずれか１項に記載の基材。
【請求項３１】
成分Ｅが存在し、かつ、コポリマーに共有結合していない、請求項２９に記載の基材。
【請求項３２】
成分Ｅが存在しない、請求項１〜２９のいずれか１項に記載の基材。
【請求項３３】
親水性コーティングが潤滑性であり、また潤滑性試験を用いた潤滑性が＜１００ｇ、例えば＜５０ｇ、例えば＜１５ｇである、請求項１〜３２のいずれか１項に記載の基材。
【請求項３４】
親水性コーティングの耐久性試験を用いた耐久性が、＜５０ｇ、例えば＜２５ｇ、例えば＜１５ｇである、請求項３３に記載の基材。
【請求項３５】
成分Ｂの成分Ａに対する質量比が、２．５：１〜０．５：１である、請求項１〜３４のいずれか１項に記載の基材。
【請求項３６】
基材が、医療用デバイスである、請求項１〜３５のいずれか１項に記載の基材。
【請求項３７】
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される、請求項３６に記載の基材。
【請求項３８】
基材の表面に共有結合する親水性コーティングの形成方法であって、前記方法が、
（ａ）表面と、成分Ａ及びＢ、任意選択の成分Ｃ、任意選択の成分Ｄ及びラジカル開始剤を含む混合物とを接触させるステップであって、
成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン、及びアルキン基から独立に選択される２つ以上の官能基を各々含む１種以上の低分子量架橋剤を含むステップ；
並びに
（ｂ）成分Ａ、成分Ｂ、並びに任意選択のＣ及びＤの架橋コポリマーを形成するために、成分Ａ、Ｂ及びＣ（存在する場合には）のアルケン及び／又はアルキン基並びに成分Ｄ（存在する場合には）の官能基が関与するラジカル重合を開始するステップであって、前記コポリマーが表面に共有結合するステップ、並びに
（ｃ）任意選択的に、１種以上の有益な化学物質を含む成分Ｅを親水性コーティング中に組み込むステップであって、成分Ｅが成分Ａ、Ｂ、Ｃ（存在する場合には）及びＤ（存在する場合には）とコポリマーを形成しないステップ
を含む方法。
【請求項３９】
基材が、引き抜き可能な水素原子を含む表面を有する基材である、請求項３８に記載の方法。
【請求項４０】
液相中のラジカル開始剤が、基材の表面と接触して表面から水素原子を引き抜いて、表面にコポリマーを共有結合させるための成分Ａ及びＢ並びに任意選択のＣ及びＤの少なくとも１つと反応する表面結合のラジカルを形成する、請求項３９に記載の方法。
【請求項４１】
基材の表面上の反応基が、表面と接触して液相中で形成したフリーラジカルにより開始されたプロセスにおいて、表面にコポリマーを共有結合させるための成分Ａ及びＢ並びに任意選択のＣ及びＤの少なくとも１つと反応する、請求項３９に記載の方法。
【請求項４２】
成分Ａが、１つ以上のアルケン及び／又はアルキン基を各々含む１種以上のＣ2〜Ｃ16親水性モノマーを含み、また１つ以上の基が、エステル、エーテル、カルボキシル、ヒドロキシル、チオール、スルホン酸、サルフェート、アミノ、アミド、ホスフェート、ケト及びアルデヒド基から選択される、請求項３８〜４０に記載の方法。
【請求項４３】
成分Ａが、アクリル酸及び／又はメタクリル酸を含む、請求項４２に記載の方法。
【請求項４４】
成分Ｂが、２つ以上のアルケン及び／又はアルキン基を各々含む１種以上の親水性ポリマーを含み、親水性ポリマーが、ヒアルロン酸、ヒアルロン酸誘導体、ポリ‐Ｎ‐ビニルピロリドン、ポリ‐Ｎ‐ビニルピロリドン誘導体、ポリエーテル誘導体（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）、ポリビニルアルコール、及びポリビニルアルコール誘導体からなる群より独立に選択される、請求項３８〜４３のいずれか１項に記載の方法。
【請求項４５】
成分Ｂが、２つのアルケン基を各々含む１種以上の親水性ポリマーを含む、請求項３８〜４４のいずれか１項に記載の方法。
【請求項４６】
成分Ｂが、２つ以上のアルケン及び／又はアルキン基を各々含む１種以上のポリエーテル親水性ポリマー（例えば、ポリエチレングリコール（ＰＥＧ）、ポリエチレングリコール（ＰＥＧ）誘導体、ポリプロピレングリコール（ＰＰＧ）、又はポリプロピレングリコール（ＰＰＧ）誘導体）を含む、請求項４５に記載の方法。
【請求項４７】
成分Ｂが、２つのアルケン基を各々含む１種以上のＰＥＧポリマーを含む、請求項４６に記載の方法。
【請求項４８】
成分Ｂが、１種以上のジアクリレート官能化ＰＥＧポリマーを含む、請求項４７に記載の方法。
【請求項４９】
１種以上のジアクリレート官能化ＰＥＧポリマーが、構造式（Ｉ）：
【化３】
2020189140.tif 000030
（式中、ｎは１０〜５００００、例えば１５〜５０００、例えば１００〜４００、例えば１５０〜２６０である）である、請求項４８に記載の方法。
【請求項５０】
１種以上のジアクリレート官能化ＰＥＧポリマーが、構造式（ＩＩ）：
【化４】
2020189140.tif 000031
（式中、ｎは１０〜５００００、例えば１５〜５０００、例えば１００〜４００、好適には１５０〜２６０である）である、請求項４８に記載の方法。
【請求項５１】
成分Ｂが、２つ以上のアルケン及び／又はアルキン基を各々含む１種以上の親水性ポリマーを含み、前記アルケン／及び又はアルキン基が、末端アルケン及び／又はアルキン基である、請求項３８〜５０のいずれか１項に記載の方法。
【請求項５２】
成分Ｂが、２つ以上のアルケン及び／又はアルキン基を各々含む１種以上の親水性ポリマーを含み、また各親水性ポリマーの分子量が、独立に６００〜４００００Ｄａ、例えば４０００〜１６０００Ｄａである、請求項３８〜５１のいずれか１項に記載の方法。
【請求項５３】
成分Ｃの前記有益な化学物質が、薬理活性を有する化学物質、導電剤又は接着剤である、請求項３８〜５２のいずれか１項に記載の方法。
【請求項５４】
薬理活性を有する化学物質が、抗血栓薬、血管新生阻害剤、抗増殖剤又は抗菌剤である、請求項５３に記載の方法。
【請求項５５】
成分Ｃの分子量が、１０００００Ｄａ以下、例えば５００００Ｄａ以下、例えば２５０００Ｄａ以下である、請求項３８〜５４のいずれか１項に記載の方法。
【請求項５６】
成分Ｃの分子量が、９０００Ｄａ〜２００００Ｄａ、例えば９０００Ｄａ〜１１０００Ｄａである、請求項５５に記載の方法。
【請求項５７】
成分Ｃがヘパリンである、請求項３８〜５６のいずれか１項に記載の方法。
【請求項５８】
成分Ｄが、２つ以上のチオール基を各々含む１種以上の低分子量架橋剤である、請求項３８〜５７のいずれか１項に記載の方法。
【請求項５９】
成分Ｅの前記有益な化学物質が、薬理活性を有する化学物質、導電剤又は接着剤である、請求項３８〜５８のいずれか１項に記載の方法。
【請求項６０】
薬理活性を有する化学物質が、抗血栓薬、血管新生阻害剤、抗増殖剤又は抗菌剤である、請求項５９に記載の方法。
【請求項６１】
成分Ｃが存在し、かつ、成分Ｄは存在しない、請求項３８〜６０のいずれか１項に記載の方法。
【請求項６２】
成分Ｄが存在し、かつ、成分Ｃは存在しない、請求項３８〜６１のいずれか１項に記載の方法。
【請求項６３】
成分Ｃ及びＤが存在しない、請求項３８〜６１のいずれか１項に記載の方法。
【請求項６４】
成分Ｃ及びＤが存在する、請求項３８〜６１のいずれか１項に記載の方法。
【請求項６５】
成分Ｅがコポリマーに共有結合するステップ（ｃ）を含む請求項３８〜６４のいずれか１項に記載の方法。
【請求項６６】
成分Ｅがコポリマーに共有結合しないステップ（ｃ）を含む請求項３８〜６４のいずれか１項に記載の方法。
【請求項６７】
ステップ（ｃ）を含まない、請求項３８〜６４のいずれか１項に記載の方法。
【請求項６８】
成分Ｂの成分Ａに対する質量比が、２．５：１〜０．５：１である、請求項３８〜６７のいずれか１項に記載の方法。
【請求項６９】
親水性コーティングが潤滑性であり、また潤滑性試験を用いた潤滑性が＜１００ｇ、例えば＜５０ｇ、例えば＜１５ｇである、請求項３８〜６８のいずれか１項に記載の方法。
【請求項７０】
親水性コーティングの耐久性試験を用いた耐久性が、＜５０ｇ、例えば＜２５ｇ、例えば＜１５ｇである、請求項３８〜６９のいずれか１項に記載の方法。
【請求項７１】
引き抜き可能な水素原子を含む基材の表面が、引き抜き可能な水素原子を含むポリマーの表面下塗りコーティングである、請求項３８〜７０のいずれか１項に記載の方法。
【請求項７２】
引き抜き可能な水素原子を含むポリマーが、カテコール官能基及び／又はキノン官能基及び／又はセミキノン官能基を含むポリマーである、請求項７１に記載の方法。
【請求項７３】
引き抜き可能な水素原子を含むポリマーが、ポリドーパミンである、請求項７１または７２に記載の方法。
【請求項７４】
ポリドーパミンの表面コーティングが、基材の表面と、酸化剤及びドーパミン及び／又はドーパミン類縁体を含む混合物と接触させることにより形成する、請求項７３に記載の方法。
【請求項７５】
ポリドーパミンの表面コーティングが、ｐＨ４〜７にて形成される、請求項７３又は７４に記載の方法。
【請求項７６】
ポリドーパミンの表面コーティングが、ｐＨ５．５〜６．５にて形成される、請求項７５に記載の方法。
【請求項７７】
ポリドーパミンの表面コーティングが、水と有機アルコール（例えば水とＩＰＡの混合物）の混合物である溶媒の存在下において形成される、請求項７３〜７６のいずれか１項に記載の方法。
【請求項７８】
ポリドーパミンの表面コーティングの形成に先立って、コートされるべき表面が酸化剤で前処理されている、請求項７３〜７７のいずれか１項に記載の方法。
【請求項７９】
ステップ（ａ）のラジカル開始剤が、ベンゾフェノン及びこれらの誘導体並びにキサントン及びこれらの誘導体からなる群より選択される、請求項３８〜７８のいずれか１項に記載の方法。
【請求項８０】
前記ラジカル開始剤が、ベンゾフェノンである、請求項７９に記載の方法。
【請求項８１】
ステップ（ａ）のラジカル開始剤が、ベンゾフェノン及び／又はこれらの誘導体並びにチオキサントン及び／又はこれらの誘導体の混合物である、請求項３８〜７８のいずれか１項に記載の方法。
【請求項８２】
ステップ（ａ）のラジカル開始剤が、ベンゾフェノン及びチオキサントンの混合物である、請求項８１に記載の方法。
【請求項８３】
ステップ（ｂ）のラジカル重合が、紫外光に対する光開始剤を含むステップ（ａ）の混合物の曝露により開始される、請求項３８〜８２のいずれか１項に記載の方法。
【請求項８４】
基材が、医療用デバイスである、請求項３８〜８３のいずれか１項に記載の方法。
【請求項８５】
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブル シースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される、請求項８４に記載の方法。
【請求項８６】
請求項３８〜８４のいずれか１項に記載の方法に従って得られた親水性コーティングを有する基材。
【発明の詳細な説明】
【技術分野】
【０００１】
本発明は、医療用デバイス、分析用デバイス、分離用デバイス、並びにメンブレン及びファブリックを含む他の産業用物品等の基材用の親水性コーティング、並びに係るコーティングの製造方法に関する。
【背景技術】
【０００２】
カテーテル、ガイドワイヤー、リトラクタブルシース及びステント等の医療用デバイスは、一般的にデバイスの物理的性能の増大及び寿命の伸長を意図する表面コーティングを有する。特に興味深いのは、被覆デバイスに潤滑性も付与し得る親水性コーティングである。
【０００３】
潤滑性は、“滑りやすさ”又は“滑らかさ”の特性を記述する。潤滑性コーティングは、体内デバイスに対して特に有用であり、その潤滑性は、デバイスが体内に導入されそして動かされる際に摩擦力の低減をもたらし、その結果患者の安心を高め、また炎症及び組織損傷を低減させる。潤滑性コーティングは組成の点で異なるが、インビボの水性環境においての使用に関しては、係るコーティングは、通常親水性かつ可溶性である。摩擦の低減だけでなく、親水性コーティングはタンパク質付着に耐性がある傾向もあり、その結果それらは血栓症の低減又は除去をもたらす可能性を有する。親水性コーティング材料の例としては、米国特許第４６４２２６７号明細書及び米国特許第６４６１３１１号明細書に記載のように、ポリビニルピロリドン、ポリ（エチレンオキシド）及びポリウレタンをベースとするコーティングが挙げられる。
【０００４】
インビボでの使用に供する親水性、潤滑性コーティングの製造は、種々の困難を提示するだろう。係るコーティングは、しばしば有機溶媒を用いて調製され、その余剰量は、除去されて現在のガイダンス及び慣例に従う毒性の限界を下回る必要がある。コートされた医療用デバイスは、コーティングを化学的に及び／若しくは物理的に改変すること、又はデバイスから剥離することなく、殺菌処理に耐えることもできなければならない。
【０００５】
親水性コーティングを形成するための１つのアプローチは、基材の表面に必要な付着をもたらす担持ポリマーのネットワーク内に、機能的親水性ポリマーを物理的に捕捉することである。これらのコーティングは、しばしば相互侵入網目（ＩＰＮｓ）と呼ばれ、また一般的には、コーティング（この場合において親水性）に所望の特性を付与する第一の機能性ポリマー、及び架橋高分子網目を形成するために化学的に架橋している担持ポリマーからなる。国際公開第２００８／１３０６０４号は、アクリル酸等のイオン性モノマーをポリエチレングリコール等の親水性高分子網目にちりばめること、次いで、水を吸って膨張した際に高い圧縮強度及び潤滑性のコーティングを形成するといわれているＩＰＮを形成するために、イオン性モノマーを重合することにより形成するＩＰＮを開示する。
【０００６】
しかし、化学的にコーティングに結合することではなく、ＩＰＮ内に捕捉した親水性ポリマーを有することの不利は、親水性ポリマーがＩＰＮの外に徐々にマイグレートする場合があることである。このため、コーティングは徐々に親水性を失うであろう。しかし、より重大なことには、体内のデバイスのコーティングからの係る粒状物の放出は、患者に対して健康上のリスクを課す場合がある。従って、多くの医療用デバイスに関して、粒状化の最小化は重要である。粒状化はＩＰＮｓに対してのみの懸念ではない―全てのポリマーコーティングが、表面上で、インビボで放出され得る粒状物を形成する可能性があることに留意されたい。
【０００７】
コーティングの表面由来の粒状物／凝集体のインビボでの放出（粒状化として知られる）は、デザイン及びコーティングの製造、層間剥離を介したコーティングそれ自体の除去又は基材からの分離において難しさを与える場合がある一方で、上述した健康上のリスク及びコーティングの耐久性の観点両方の問題の可能性もある。
【０００８】
耐久性を考慮すると、コーティングはコーティングの基材の段階的な浸食、及び／又は基材の表面からコーティングが分離されることのいずれかにより、基材から除去される可能性がある。従って、コーティングの耐久性を向上させるための１つの方法は、コーティングと基材の表面との間の結合を強化することである。これは、とりわけ、コーティングと表面との間のより良好な接着を達成するために、表面を処理してプライマーでコートすることにより実現することができる。
【０００９】
理想的なプライマーは、任意の基材に普遍的に適用することができるものである。この点において、アルカリ性のｐＨに緩衝化したドーパミンの希薄水溶液中における基材の単純浸漬が、基材上にポリドーパミン薄膜の自発的な堆積をもたらすという発見以来、プライマーとしてのポリドーパミンの使用は、多くの注目を集めてきた。Ｍｅｓｓｅｒｓｍｉｔｈら（Ｓｃｉｅｎｃｅ、２００７、３１８、第４２６‐４３０頁）は、ポリドーパミンコーティングを、金属、金属酸化物、セラミックス、合成ポリマー及び広範な他の親水性及び疎水性の材料を包含する事実上の任意のタイプの基材表面上に形成することができることを示した。ポリドーパミンコーティングに対するアミン官能性ポリエチレングリコール（“ＰＥＧ‐ＮＨ2”）の付着を開示する国際公開第２０１１／００５２５８号に示されているように、ポリドーパミンコーティングを、表面に対する合成ポリマー又は生体分子の結合に関するプラットフォームとして用いることにより、生体膜形成の防止のための親水性外層を提供してきた。
【００１０】
親水性の、及び好ましくは潤滑性のコーティングは、有利には、修飾することにより抗凝固剤等の薬理活性を有する化学物質を包含し、コーティングに対して更に有益な特性を付与することができる。米国特許出願公開第２００３／０１３５１９５号明細書は、脂肪族ポリウレタンコロイドポリマー、（メタクリル酸Ｎ‐ビニルピロリドン／ジメチルアミノエチル共重合体）‐ＰＶＰの水希釈物及びデンドリマーの混合物から形成した高度に潤滑性、親水性のコーティングを有するカテーテル等の医療用デバイスを教示する。文献は、デンドリマー、水、Ｎ‐メチル‐２‐ピロリドン及びトリエチルアミンの混合物中の（メタクリル酸Ｎ‐ビニルピロリドン／ジメチルアミノエチル共重合体）‐ＰＶＰ及び活性薬剤（例えばヘパリン）の溶液中の脂肪族ポリウレタンポリマーのコロイド分散液中にデバイスを浸すことにより、デバイスにコーティングを適用することができることを教示する。文献は、デンドリマー内のボイド中にヘパリンを含むことができること、及び組み込まれたヘパリンが、所定の速度にて親水性ポリマー材料から溶出するであろうことも教示する。
【００１１】
国際公開第２００４／０２００１２号（Ｓｕｒｍｏｄｉｃｓ)は、医療用デバイスを含むデリバリーデバイスの表面の静摩擦を増加させるために用いられるコーティング組成物を開示する。例として、ポリエーテルモノマー成分は、ただ一つのアルケン基を含み、かつ、架橋することができないメトキシポリ（エチレングリコール）メタクリレートを有するものとみなされる。
【発明の概要】
【発明が解決しようとする課題】
【００１２】
要約すると、表面、特に体内中に挿入されるデバイスの表面用の親水性コーティングの改善に対する必要性が依然として存在する。好ましくは、係るコーティングは潤滑性であり、耐久性があり、非毒性であり、低粒状化性であり、殺菌可能であり、生体適合性があり、及び表面に容易に適用される。
【課題を解決するための手段】
【００１３】
１つの側面において、本発明は、成分Ａ及びＢ、並びに任意選択の成分Ｃ及びＤの架橋コポリマーを含む親水性コーティングを有する表面を有する基材であって、
成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン及びアルキン基から独立に選択される２つ以上の官能基を各々含む１種以上の低分子量架橋剤を含み、
架橋コポリマーが、成分Ａ、Ｂ及びＣ（存在する場合には）のアルケン及び／又はアルキン基、並びに成分Ｄ（存在する場合には）の官能基が関与するラジカル重合により形成し、
親水性コーティングが、１種以上の有益な化学物質を含む成分Ｅを任意選択的に含み、成分Ｅが成分Ａ、Ｂ、Ｃ（存在する場合には）及びＤ（存在する場合には）とコポリマーを形成せず、
並びに親水性コーティングが、基材の表面に共有結合している
基材を提供する。
【００１４】
例において説明するように、少なくとも幾つかの実施態様において、本発明のコーティングは、高度に潤滑性かつ耐久性があり、一方で非毒性でもあり、殺菌及びエージングに対して安定であり、生体適合性があり、及び低粒状化性であり、及び表面独立手法において必要とされる基材の表面に容易に適用もされることが見出された。
【図面の簡単な説明】
【００１５】
【図１】図１は本発明の実施態様を示し、基材の表面と親水性コーティングとの間の共有結合は、基材の表面上で表面結合のラジカルの反応を介して形成される。
【図２】図２は本発明の実施態様を示し、ラジカルが液相中で形成され、また重合が液相中及び基材の表面上で開始され、成分Ａ及びＢの共有結合した親水性コーティングが生成する。
【図３】図３は、ポリドーパミンに関して提案された種々の構造を示す。
【図４】図４は、本発明の実施態様の略図を示す。
【図５】図５は、方法Ａ又は方法Ｂを用いて前処理したスライドガラス上のポリドーパミン下塗りコーティングの接触角測定を示す（例１ａ参照）。
【図６】図６は、濃度の関数としてベンゾフェノンの紫外吸光度を示す（例２参照）。
【図７】図７は、例３．３に準拠して調製した親水性コーティングのＦＴＩＲ分析を示す。
【図８】図８は、例３．３．１５に準拠して調製した親水性コーティングに関する１５サイクルに亘る潤滑性値を示す。
【図９】図９は、例３．３．１９に準拠して調製した親水性コーティングに関する１５サイクルに亘る潤滑性値を示す。
【図１０】図１０は、例３．５に準拠して調製した親水性コーティングに関する１５サイクルに亘る潤滑性値を示す。
【図１１】図１１は、例３．６に準拠して調製した親水性コーティングに関する１５サイクルに亘る潤滑性値を示す。
【図１２】図１２は、ベンゾフェノン及びチオキサントンに関する紫外／可視吸収の重ね合わせた概略スペクトルを示す。
【発明を実施するための形態】
【００１６】
基材
本発明の方法を用いて、任意の基材は本発明の親水性コーティングでコートされる可能性があるが、係るコーティングは医療用デバイス、分析用デバイス、分離用デバイス、又はメンブレン及びファブリックを含む他の産業用物品に対して特に有用である。
【００１７】
本特許出願の目的に関して、用語“医療用デバイス”は、体内の又は体外のデバイスに言及するが、より一般的には体内の医療用デバイスに言及する。
【００１８】
従って、１つの実施態様において、基材は医療用デバイスである。別の実施態様において、基材は体内の医療用デバイスである。更なる実施態様において、基材は体外の医療用デバイスである。
【００１９】
パーマネント又はテンポラリーの体内の医療用デバイスであることができる体内の医療用デバイスの例としては、二股ステント、バルーン拡張型ステント、自己拡張型ステントを包含するステント、二股ステントグラフトを包含するステントグラフト、血管グラフト、二股グラフトを包含するグラフト、拡張器、血管閉塞器、塞栓フィルター、塞栓除去デバイス、人工血管、血管内在性モニタリングデバイス、人工心臓弁、ペースメーカー電極、ガイドワイヤー、心臓リード、心肺バイパスサーキット、カニューレ、プラグ、ドラッグデリバリーデバイス、バルーン、組織パッチデバイス、血液ポンプ、パッチ、心臓リード、持続輸液ライン、動脈ライン、持続的なくも膜下への注入用デバイス、栄養チューブ、ＣＮＳシャント（例えば、脳室胸膜シャント、ＶＡシャント、又はＶＰシャント）、脳室腹膜シャント、脳室心房シャント、門脈体循環シャント及び腹水用シャントが挙げられる。
【００２０】
パーマネント又はテンポラリーであることができる体内の医療用デバイスの更なる例は、カテーテルである。カテーテルの例としては、中心静脈カテーテル、抹消静脈カテーテル、血液透析カテーテル、例えば心臓中又は抹消静脈及び動脈中においての血管造影法、血管形成術、又は超音波連鎖に有用な埋め込み式静脈カテーテル、挿入型静脈カテーテル、冠状動脈カテーテルを包含する被覆カテーテル、肝動脈注入カテーテル、ＣＶＣ（中心静脈カテーテル）、抹消静脈カテーテル、抹消挿入型中心静脈カテーテル（ＰＩＣライン）、フローダイレクトバルーンが先端についた肺動脈カテーテル、完全静脈栄養カテーテル、在宅持続カテーテル（例えば、在宅持続腸カテーテル及び在宅持続尿生殖器カテーテル）、腹膜透析カテーテル、ＣＰＢカテーテル（心肺バイパス）、尿路カテーテル及びマイクロカテーテル（例えば、頭蓋内用のアプリケーション）等のカテーテルが挙げられるが、限定されることはない。
【００２１】
医療用デバイスとしては、ステント、閉塞器、弁、等の血管内のデバイスデリバリーシステム、分光の又はイメージングの機能、プレースメントワイヤー、カテーテル又はシースを含む診断用カテーテルが挙げられる。
【００２２】
特定の実施態様において、基材は、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される医療用デバイスである。
【００２３】
体外の医療用デバイスの例は、体外血液処理デバイス、及び輸血用デバイス等の埋め込み式でないデバイスである。デバイスは、とりわけ、神経の、抹消の、心臓の、整形外科の（ｏｒｔｈｏｐｅｄａｌ）、皮膚の及び婦人科のアプリケーションを有してよい。
【００２４】
別の実施態様において、上述のステントは、心臓の、抹消の又は神経のアプリケーションにおいて使用することができる。別の実施態様において、前記ステントグラフトは、心臓の、抹消の又は神経のアプリケーションにおいて使用することができる。
【００２５】
別の実施態様において、上述のシースは、挿入診断用及び治療用シース、大口径及び標準口径血管内デリバリーシース、止血制御あり及びなし並びにステアリングあり及びなしの動脈イントロデューサーシース、マイクロイントロデューサーシース、透析アクセスシース、ガイドシース、並びに経皮的シースであることができ、全ては頸動脈、腎臓、前腕、経中隔、小児科の及びマイクロアプリケーションへのアクセスのためであってよい。
【００２６】
別の実施態様において、前記医療用デバイスは、神経、抹消、心臓、整形外科、皮膚又は婦人科のアプリケーションに使用することができる。
【００２７】
分析用デバイスは、例えば、クロマトグラフィー又は免疫アッセイ、活性の化学種又は触媒等の分析的プロセスの実施のための固体支持体であることができる。係るデバイスの例としては、スライド、ビーズ、ウェルプレート及びメンブレンが挙げられる。分離用デバイスは、例えばタンパク質精製、アフィニティークロマトグラフィー又はイオン交換等の分離プロセスを実施するための固体支持体であることができる。係るデバイスの例としては、フィルター及びカラムが挙げられる。
【００２８】
コートされるべき表面は、基材の表面全体、又は基材の表面の一部のみであることができる。ある種の基材は、いずれか又は両方がコートされることのできる外部表面及び内部表面を有してよい。例えば、人工血管等のチューブ状の基材は、外部表面から独立してコートすることのできる内部表面、又は内腔を有する。内部及び外部の表面を含む表面は、内部表面のみのコートを必要とする場合がある。逆に、外部表面のみがコーティングを必要とする場合がある。本発明の方法を用いて、例えば基材の外部及び内部の表面に異なるコーティングを適用することが可能である。
【００２９】
実施形態の１つにおいて、基材の表面の最大で９９％まで、例えば最大で９５％、９０％、７５％、５０％又は２５％までが、親水性コーティングでコートされる。１つの実施態様において、基材の外部及び内部の表面の両方がコートされる。別の実施態様において、基材の外部表面のみがコートされる。１つの実施態様において、コートされるべき基材は形状においてチューブ状であり、外部表面から独立にコートすることができる内部表面または内腔を有する。基材の表面は、多孔性又は非多孔性であることができる。
【００３０】
別の実施態様において、基材の表面の一部は、基材の表面の組成を調製することにより、選択的にコートすることができる。例えば、引き抜き可能な水素を含む基材の表面はコートすることができるが、引き抜き可能な水素原子を含まない基材の表面の部分は、この発明内において、親水性コーティングでコートされないであろう。
【００３１】
本発明内において有用な基材材料
基材は、とりわけ金属又は合成の若しくは天然に存在する、有機若しくは無機のポリマー又はセラミック材料を含んでよく、またこれから形成されてよい。
【００３２】
従って、例えば、ポリオレフィン、ポリエステル、ポリウレタン、ポリアミド、ポリエーテルブロックアミド、ポリイミド、ポリカーボネート、ポリフェニレンスルフィド、ポリフェニレンオキシド、ポリエーテル、シリコーン、ポリカーボネート、ポリヒドロキシエチルメタクリレート、ポリビニルピロリドン、ポリビニルアルコール、ゴム、シリコーンゴム、ポリヒドロキシ酸、ポリアリルアミン、ポリアリルアルコール、ポリアクリルアミド、及びポリアクリル酸、スチレン系ポリマー、ポリテトラフルオロエチレン、及びこれらのコポリマー、これらの誘導体及びこれらの混合物等の合成の又は天然に存在する、有機又は無機のポリマー又は材料から形成することができる。これらの分類の幾つかは、熱硬化性ポリマーとしても熱可塑性ポリマーとしても入手可能である。本開示では、用語“コポリマー”は、２つ以上のモノマー、例えば２、３、４、５その他諸々から形成される任意のポリマーに言及して用いられるものとする。ポリ（Ｄ，Ｌ‐ラクチド）及びポリグリコリド及びこれらのコポリマー等の生体吸収性材料もまた有用である。有用なポリアミドとしては、ナイロン１２、ナイロン１１、ナイロン９、ナイロン６／９及びナイロン６／６が挙げられるが、限定されることはない。係る材料の幾つかのコポリマーの例としては、ペンシルベニア州フィラデルフィアのＥｌｆ  Ａｔｏｃｈｅｍ  Ｎｏｒｔｈ  ＡｍｅｒｉｃａからＰＥＢＡＸ（登録商標）の商品名で入手できるポリエーテル-ブロック-アミドが挙げられる。別の好適なコポリマーは、ポリエーテルエステルアミドである。好適なポリエステルコポリマーとしては、例えば、ポリエチレンテレフタレート及びポリブチレンテレフタレート、ポリエステルエーテル及びデラウェア州ウィルミントンのＤｕｐｏｎｔからＨＹＴＲＥＬ．ＲＴＭの商品名で入手できるもの等のポリエステルエラストマーコポリマーが挙げられる。スチレン末端ブロック、及びブタジエン、イソプレン、エチレン/ブチレン、エチレン/プロペン等から形成される中間ブロックを有するコポリマーのようなブロックコポリマーエラストマーを、本開示で用いてよい。他のスチレン系ブロックコポリマーとしては、アクリロニトリル‐スチレン及びアクリロニトリル‐ブタジエン‐スチレンブロックコポリマーが挙げられる。また、ブロックコポリマーであって、ブロックコポリマーが、ポリエステル又はポリアミドのハードセグメント及びポリエーテルのソフトセグメントで構成されている特定のブロックコポリマー熱可塑性エラストマーであるブロックコポリマーを、本開示で用いてもよい。他の有用な基材は、ポリスチレン、ポリ（メチル）メタクリレート、ポリアクリロニトリル、ポリ（ビニルアセテート）、ポリ（ビニルアルコール）、ポリ塩化ビニル等の塩素含有ポリマー、ポリオキシメチレン、ポリカーボネート、ポリアミド、ポリイミド、ポリウレタン、フェノール樹脂、アミノエポキシ樹脂、ポリエステル、シリコーン、セルロースベースプラスチック、及びゴム状プラスチックである。
【００３３】
これらの材料の組み合わせは、架橋あり及びなしで用いることができる。
【００３４】
ポリマー基材は、任意選択的にフィラー及び／又は着色剤とブレンドしてよい。従って、好適な基材としては、着色された高分子材料等の着色材料が挙げられる。
【００３５】
１つの実施態様において、前記生体適合性材料は、ＰＥＢＡＸ（登録商標）等のポリエーテルブロックコポリマーである。
【００３６】
フッ素ポリマー等のフッ素化ポリマー、例えば延伸ポリテトラフルオロエチレン（ｅＰＴＦＥ）、ポリテトラフルオロエチレン（ＰＴＦＥ）、フッ素化エチレンプロピレン（ＦＥＰ）、パーフルオロカーボンコポリマー（例えば、テトラフルオロエチレンパーフルオロアルキルビニルエーテル（ＴＦＥ／ＰＡＶＥ）コポリマー）、テトラフルオロエチレン（ＴＦＥ）とパーフルオロメチルビニルエーテル（ＰＭＶＥ）とのコポリマー、及びポリマー鎖間の架橋あり及びなしでの上記の組み合わせ、延伸ポリエチレン、ポリ塩化ビニル、ポリウレタン、シリコーン、ポリエチレン、ポリプロピレン、ポリウレタン、ポリグリコール酸、ポリエステル、ポリアミド、エラストマー及びその混合物、ブレンド及びコポリマー又はこれらの誘導体は有用である可能性がある。
【００３７】
他の好適な基材としては、絹及びウール、アガロース及びアルギネート等のタンパク質が挙げられる。また、ある種の金属及びセラミックスも本発明に係る基材として用いてよい。好適な金属としては、生体適合性金属、チタン、ステンレス鋼、高窒素ステンレス鋼、金、銀、ロジウム、亜鉛、白金、ルビジウム、銅、及びマグネシウム、及びこれらの混合物が挙げられるが、限定されることはない。好適な合金としては、Ｌ‐６０５、ＭＰ３５Ｎ、エルジロイ等のコバルト‐クロム合金、ニッケル‐チタン（ニチノール等の）合金、タンタル、及びＮｂ‐１％Ｚｒ等のニオブ合金等が挙げられる。セラミック基材としては、シリコーン酸化物、アルミニウム酸化物、アルミナ、シリカ、ハイドロキシアパタイト、ガラス、カルシウム酸化物、ポリシラノール、及びリン酸化物を挙げてよく、しかし限定されることはない。
【００３８】
１つの実施態様において、前記生体適合性金属は、ニチノール等のニッケル‐チタン合金である。
【００３９】
親水性コーティング
本発明の親水性コーティングは、以下に記載のように、成分Ａ及びＢ、並びに任意選択の成分Ｃ、Ｄ及びＥを含む。
【００４０】
成分Ａ
成分Ａは、１つ以上のアルケン及び／又はアルキン基を各々含む１種以上のＣ2〜Ｃ16親水性モノマーを含み、また好適にはこれからなる。成分Ａのアルケン及び／又はアルキン基は、ラジカル重合反応に関与してコポリマーを形成する。好適には、成分Ａは１つ以上アルケン基を各々含む１種以上のＣ2〜Ｃ16親水性モノマーを含み、またより好適にはこれからなる。
【００４１】
アルケン及び／又はアルキン基内の炭素原子は、Ｃ2〜Ｃ16の限度内で含まれるべきであることに留意されたい。用語“親水性モノマー”は、当業者に周知であり、また水に対して親和性があり、及び水及び極性溶媒中に可溶である傾向のあるモノマーを広く包含する。極性溶媒としては、アルコール（メタノール、エタノール、プロパノール、イソプロパノール等）、テトラヒドロフラン、ＤＭＦ、ＤＭＳＯ、酢酸エチル及びジオキサン、及び上述の溶媒の全ての水溶液が挙げられるが、限定されることはない。
【００４２】
１つの実施態様において、成分Ａは、１つのアルケン基又は１つのアルキン基を各々含む１種以上のＣ2〜Ｃ16親水性モノマーを含み、また好適にはこれからなる。別の実施態様において、成分Ａは１つのアルケン基を各々含む１種以上のＣ2〜Ｃ16親水性モノマーを含み、また好適にはこれからなる。アルケン及び／又はアルキン基は、末端基又は非末端基であることができる。
【００４３】
成分Ａは典型的に、重合して良好な構造の安定性及び耐久性を有するポリマーを形成するであろう構造モノマーの役割を果たす。従って、成分Ａ、Ｂ並びに任意選択のＣ及び／又はＤのコポリマー中の成分Ａの比率が高いほど、コポリマーは予想されるよりも大きい耐久性である場合がある。しかし、成分Ａの比率が高すぎると、得られるコポリマー及びコーティングは柔軟性を失う可能性がある。
【００４４】
モノマーの親水性の性質は、それが有する官能基（アルケン又はアルキン以外の）に由来する可能性がある。係る官能基は、末端又はペンダント位にあってよく、又は分子内結合を形成することができる。本開示では、用語“官能基を含む親水性モノマー”は、モノマーの構成に不可欠であり得る（すなわちモノマー内リンカー）官能基及び／又はペンダント又は末端官能基を含む親水性モノマーを意味すると解されたい。従って、１つの実施態様において、１つ以上の成分Ａはアルケン及び／又はアルキン基を各々含む１種以上のＣ2〜Ｃ16親水性モノマーを含み、また好適にはこれからなり、また基の１つ以上は、エステル、エーテル、カルボキシル、ヒドロキシル、チオール、スルホン酸、サルフェート、アミノ、アミド、ホスフェート、ケト及びアルデヒド基から選択される。アルケン及び／又はアルキン基と同様に、追加の基もＣ2〜Ｃ16の限度内で含まれるのがよいことに留意されたい。官能基は、中性又は荷電であることができる。例えば、アミノ基は中性であることができ、又はプロトン化又は別の置換により第四級アンモニウム化合物を形成することができる。同様に、カルボキシル基及びホスフェート基は、脱プロトン化形態で存在することができ、従って、陰性に変化することができる。ベタイン又はホスホリルコリン部分を有する両性イオン性親水性モノマー等の両性イオン性親水性モノマーもまた企図される。別の実施態様において、成分Ａは１つ以上のアルケン及び／又はアルキン基、更に１つ以上のカルボキシル基を各々含む１種以上のＣ2〜Ｃ16親水性モノマーを含み、また好適にはこれからなる。更なる実施態様において、成分Ａは１つのアルケン基及び１つのカルボキシル基を各々含む１種以上のＣ2〜Ｃ16親水性モノマーを含み、また好適にはこれからなる。
【００４５】
親水性モノマーは、直鎖、環状又は分岐であることができる。１つの実施態様において、成分Ａは１つ以上のアルケン及び／又はアルキン基を各々含む１種以上のＣ2〜Ｃ16、Ｃ2〜Ｃ15、Ｃ2〜Ｃ14、Ｃ2〜Ｃ13、Ｃ2〜Ｃ12、Ｃ2〜Ｃ11、Ｃ2〜Ｃ10、Ｃ2〜Ｃ9、Ｃ2〜Ｃ8、Ｃ2〜Ｃ7、Ｃ2〜Ｃ6、Ｃ2〜Ｃ5、Ｃ2〜Ｃ4、Ｃ2〜Ｃ3、Ｃ3〜Ｃ16、Ｃ3〜Ｃ15、Ｃ3〜Ｃ14、Ｃ3〜Ｃ13、Ｃ3〜Ｃ12、Ｃ3〜Ｃ11、Ｃ3〜Ｃ10、Ｃ3〜Ｃ9、Ｃ3〜Ｃ8、Ｃ3〜Ｃ7、Ｃ3〜Ｃ6、Ｃ3〜Ｃ5、Ｃ3〜Ｃ4、Ｃ2、Ｃ3、Ｃ4、Ｃ5、Ｃ6、Ｃ7、Ｃ8、Ｃ9、Ｃ10、Ｃ11、Ｃ12、Ｃ13、Ｃ14、Ｃ15、又はＣ16親水性モノマーを含み、また好適にはこれからなる。１つの実施態様において、成分Ａの親水性モノマーは１つ以上のアルケン基を各々含む。別の実施態様において、成分Ａの親水性モノマーは１つ以上のアルキン基を各々含む。好ましくは、成分Ａの親水性モノマーはアルケン基を含む。
【００４６】
１つの実施態様において、成分Ａは、１つ以上のアルケン及び又はアルキン基を各々含む１種以上のＣ2〜Ｃ16親水性モノマーを含み、また好適にはこれからなり、前記１種以上の親水性モノマーのＭｗは、４０〜５００Ｄａ、例えば４０〜１００Ｄａ、４０〜９０Ｄａ又は７０〜９０Ｄａである。
【００４７】
好適には、成分Ａはただ一つのアルケン基又はアルキン基を含む。従って、成分Ａ、Ｂ及び任意選択のＣ及び／又はＤのコポリマー内で架橋は形成しないであろう。
【００４８】
実施態様において、成分Ａはカルボキシレート基を含む。
【００４９】
成分Ａの具体例としては、アクリル酸、メタクリル酸、ビニルアルコール、アリルアルコール、ビニルアミン、アリルアミン、ポリエチレングリコールアクリレート、オリゴエチレングリコールアクリレート、２‐ヒドロキシエチルメタクリレート（ＨＥＭＡ）、アクリルアミド、メタクリルアミド、Ｎ‐ビニルピロリドン、グリシジルアクリレート、グリシジルメタクリレート、４‐スチレンスルホネートが挙げられるが、限定されることはない。１つの実施態様において、成分Ａはアクリル酸である。別の実施態様において、成分Ａはメタクリル酸である。更なる実施態様において、成分Ａはアクリル酸及び／又はメタクリル酸を含み、また好適にはこれからなる。
【００５０】
Ｃ2〜Ｃ9親水性モノマーの例を以下に示す。また、以下の荷電親水性ポリマーの塩も本発明内で有用である。
【００５１】
Ｃ2親水性モノマーの例
【００５２】
【化１】
2020189140.tif 000003
【００５３】
Ｃ3親水性モノマーの例
【００５４】
【化２】
2020189140.tif 000004
【００５５】
Ｃ4親水性モノマーの例
【００５６】
【化３】
2020189140.tif 000005
【００５７】
Ｃ5親水性モノマーの例
【００５８】
【化４】
2020189140.tif 000006
【００５９】
Ｃ6親水性モノマーの例
【００６０】
【化５】
2020189140.tif 000007
【００６１】
Ｃ7親水性モノマーの例
【００６２】
【化６】
2020189140.tif 000008
【００６３】
Ｃ8親水性モノマーの例
【００６４】
【化７】
2020189140.tif 000009
【００６５】
Ｃ9親水性モノマーの例
【００６６】
【化８】
2020189140.tif 000010
【００６７】
成分Ｂ
成分Ｂは、２つ以上のアルケン及び／又はアルキン基を各々含む１種以上の親水性ポリマーを含み、また好適にはこれからなる。成分Ｂのアルケン及び／又はアルキン基は、ラジカル重合反応に関与してコポリマーを形成する。実施態様において、成分Ｂは２つ以上のアルケン基を各々含む１種以上の親水性ポリマーを含み、また好適にはこれからなる。
【００６８】
用語“親水性ポリマー”は、当業者に周知であり、また水に対して親和性があり、そして水及び極性溶媒中に可溶である傾向のポリマーを広く包含する。極性溶媒としては、アルコール（メタノール、エタノール、プロパノール、イソプロパノール等）、テトラヒドロフラン、ＤＭＦ、ＤＭＳＯ、酢酸エチル及びジオキサン、及び上述の溶媒の全ての水溶液が挙げられるが、限定されることはない。
【００６９】
成分Ｂは、親水性の性質を有する。また典型的に成分Ａ、Ｂ並びに任意選択のＣ及び／又はＤのコポリマーに潤滑性を付与するであろう。従って、成分Ａ、Ｂ並びに任意選択のＣ及び／又はＤのコポリマー中の成分Ｂの比率が高いほど、コーティングは予想されるよりも大きく潤滑性であるだろう。
【００７０】
１つの実施態様において、成分Ｂは、２つのアルケン及び／又はアルキン基を各々含む１種以上の親水性ポリマーを含み、また好適にはこれからなる。別の実施態様において、成分Ｂは、２つのアルケン基を各々含む１種以上の親水性ポリマーを含み、また好適にはこれからなる。
【００７１】
１つの実施態様において、成分Ｂは、２つ以上のアルケン及び／又はアルキン基を各々含む１種以上の親水性ポリマーを含み、また好適にはこれからなり、前記アルケン及び／又はアルキン基は、末端アルケン及び／又はアルキン基である。成分Ｂは独立にアルケン又はアルキン基を含んでよく、またアルケン官能化及びアルキン官能化の両方であることができることに留意されたい。従って、“２つ以上のアルケン及び／又はアルキン基を含む”親水性ポリマーは、１つのアルケン基及び１つのアルキン基を含む親水性ポリマーを含めることを意図する。
【００７２】
２つ以上のアルケン及び／又はアルキン基を各々含む親水性ポリマーは、アルケン又はアルキン基を有するプリフォームド親水性ポリマーを官能化することにより形成することができる。係るプリフォームドポリマーは、適切な反応基、例えば、ヒドロキシル、アミノ、チオール、アジド、オキシラン、アルコキシアミン及び／又はカルボキシル基を有していなければならない。係る反応基は、親水性ポリマーの末端に、親水性ポリマーの主鎖に沿って、又は両方の位置にあることができる。次いで、反応基を有するプリフォームドポリマーは、カルボン酸、活性化エステル又は酸塩化物、アミン又はアルコール等の相補的な反応基を有するアルケン又はアルキン官能化物質と反応させることができる。
【００７３】
１つの実施態様において、成分Ｂは、２つ以上のアルケン及び／又はアルキン基を各々含む１種以上の親水性ポリマーを含み、また好ましくはこれからなり、親水性ポリマーは、ヒアルロン酸、ヒアルロン酸誘導体、ポリ‐Ｎ‐ビニルピロリドン、ポリ‐Ｎ‐ビニルピロリドン誘導体、ポリエチレンオキシド、ポリエチレンオキシド誘導体、ポリアルキレングリコール、ポリエーテル誘導体（例えば、ポリエチレングリコール（ＰＥＧ）、ポリエチレングリコール（ＰＥＧ）誘導体、ポリプロピレングリコール（ＰＰＧ）又はポリプロピレングリコール（ＰＰＧ）誘導体）、ポリグリシドール、ポリビニルアルコール、ポリビニルアルコール誘導体、ポリアクリル酸、ポリアクリル酸誘導体、シリコーン、シリコーン誘導体、多糖類、多糖類誘導体、ポリスルホベタイン、ポリスルホベタイン誘導体、ポリカルボキシベタイン、ポリカルボキシベタイン誘導体、ポリＨＥＭＡ等のポリアルコール、アルギネート等のポリ酸、デキストラン、アガロース、ポリ‐リジン、ポリメタクリル酸、ポリメタクリル酸誘導体、ポリメタクリルアミド、ポリメタクリルアミド誘導体、ポリアクリルアミド、ポリアクリルアミド誘導体、ポリスルホン、ポリスルホン誘導体、スルホン化ポリスチレン、スルホン化ポリスチレン誘導体、ポリアリルアミン、ポリアリルアミン誘導体、ポリエチレンイミン、ポリエチレンイミン誘導体、ポリオキサゾリン、ポリオキサゾリン誘導体、ポリアミン及びポリアミン誘導体からなる群より独立に選択される。上述したポリマーのブロックポリマーも有用であり、例えば、ポリ（ビニルアルコール‐コ‐エチレン）、ポリ（エチレングリコール‐コ‐プロピレングリコール）、ポリ（酢酸ビニル‐コ‐ビニルアルコール）、ポリ（テトラフルオロエチレン‐コ‐ビニルアルコール）、ポリ（アクリロニトリル‐コ‐アクリルアミド）、ポリ（アクリロニトリル‐コ‐アクリル酸‐コ‐アクリルアミド）である。
【００７４】
別の実施態様において、成分Ｂは２つ以上のアルケン及び／又はアルキン基を各々含む１種以上の親水性ポリマーを含み、また好適にはこれからなり、親水性ポリマーは、ヒアルロン酸、ヒアルロン酸誘導体、ポリ‐Ｎ‐ビニルピロリドン、ポリ‐Ｎ‐ビニルピロリドン誘導体、ポリエーテル誘導体（例えば、ポリエチレングリコール（ＰＥＧ）、ポリエチレングリコール（ＰＥＧ）誘導体、ポリプロピレングリコール（ＰＰＧ）又はポリプロピレングリコール（ＰＰＧ）誘導体、ポリビニルアルコール、及びポリビニルアルコール誘導体からなる群より独立に選択される。
【００７５】
親水性ポリマーは、誘導体、例えば“ポリアミン誘導体”であるといわれる場合、これはアルケン誘導体又はアルキン誘導体を包含することを意図しない‐これは、付加的な誘導体化に言及する。従って、“ポリアミン誘導体”は、例えばチオール、ヒドロキシル又はアジド基で官能化されたポリアミンを包含してよく、次いで、アルケン及び／又はアルキン基を含むように修飾してよい。
【００７６】
更なる実施態様において、成分Ｂは２つ以上のアルケン及び／又はアルキン基を各々含む１種以上の親水性ポリマーを含み、また好適にはこれからなり、親水性ポリマーは、ポリエチレングリコール（ＰＥＧ）、ポリエチレングリコール（ＰＥＧ）誘導体、ポリプロピレングリコール（ＰＰＧ）及びポリプロピレングリコール（ＰＰＧ）誘導体からなる群より独立に選択される。これらのコポリマー（例えば、エチレングリコール及びプロピレングリコールのコポリマー）、これらのターポリマー、及びこれらの混合物も企図される。
【００７７】
１つの実施態様において、成分Ｂは、２つのアルケン基を各々含む１種以上の親水性ポリマーを含み、また好適にはこれからなる。別の実施態様において、成分Ｂは、２つ以上のアルケン及び／又はアルキン基を各々含む１種以上のポリエーテル親水性ポリマー（例えば、ポリエチレングリコール（ＰＥＧ）、ポリエチレングリコール（ＰＥＧ）誘導体、ポリプロピレングリコール（ＰＰＧ）又はポリプロピレングリコール（ＰＰＧ）誘導体）を含み、また好適にはこれからなる。好ましい実施態様において、成分Ｂは、２つのアルケン基を各々含む１種以上のＰＥＧポリマーを含み、また好適にはこれからなる。別の実施態様において、成分Ｂは、２つ以上のアルケン及び／又はアルキン基を各々含む１種以上の親水性ポリマーを含み、また好適にはこれからなり、前記アルケン及び／又はアルキン基は、末端アルケン及び／又はアルキン基である。
【００７８】
成分Ｂが、ポリエーテル親水性ポリマーを含み、また好適にはこれからなる場合、概してポリマーは、その末端基を介してアルケン及び／又はアルキン官能化されるであろう。ポリエーテルポリマーはほとんどの場合、ヒドロキシル基で終端化する。しかし、他の末端基はアミノ及びチオールを包含するが、限定されることはない。これらの基のいずれかは、必要とされるアルケン及び／又はアルキン官能基で官能化することができる。アルケン官能基を導入するための適切な試薬は、脱離基（例えば、ハロゲン）、アルケン官能化カルボン酸、酸塩化物及び活性化エステル、又はアクリレート化合物を包含するアルケン官能化試薬を包含する。アルキン官能基を導入するための適切な試薬は、脱離基（例えば、ハロゲン）、アルキン官能化カルボン酸、酸塩化物及び活性化エステルを包含するアルキン官能化試薬を包含する。従って、ポリエーテルポリマーは、エーテル、チオエーテル、アミン、エステル、チオエステル、アミド及びカルバメート結合を包含するが、限定されることはない少なくとも２つの結合を介して、独立にアルケン又はアルキン官能化することができる。成分Ｂにおいて用いられる結合を変えることにより、得られるコポリマーの性質を変えることができる。１つの実施態様において、結合はエステル結合である（例えば、以下の構造式（Ｉ）参照）。別の実施態様において、結合は、アミド結合である（例えば、以下の構造式（ＩＩ）参照）。成分Ｂは、生分解性又は生物学的安定性のいずれかであることができる。
【００７９】
当業者は、二官能性ポリマー（ジヒドロキシルＰＥＧ等）のテクニカルグレードは、対応する一官能性（例えば、モノヒドロキシル）ポリマーを少量含む場合があり、アルケン又はアルキン基で官能化された際にモノアルケン又はモノアルキン官能化ポリマーを形成するであろうことを理解するであろう。従って、成分Ｂは２つ以上のアルケン及び／又はアルキン基を各々含む１種以上の親水性ポリマーからなるとして規定する。しかし、小（機能的に重要でない）量のモノアルケン又はモノアルキン官能化親水性ポリマーは許容されるであろう。またこれは成分Ｂの定義内に包含される。
【００８０】
１つの実施態様において、成分Ｂは２つ以上のアルケン及び／又はアルキン基を各々含む１種以上のポリエチレングリコール（ＰＥＧ）ポリマーを含み、また好適にはこれからなる。好ましくは、各々のＰＥＧポリマーは２つのアルケン基を含む。ＰＥＧは、直鎖状で一般式Ｈ‐［Ｏ‐ＣＨ2‐ＣＨ2］n‐ＯＨを有するポリエーテル化合物である。ハイパーブランチを包含するブランチ型及びデンドリック型も企図され、また当分野において一般的に知られている。典型的には、ブランチポリマーは中心のブランチコア部分を有し、また線状ポリマー鎖の大部分は、中心のブランチコアに結合する。ＰＥＧは、ブランチ形態において一般的に使用され、グリセロール、グリセロールオリゴマー、ペンタエリスリトール及びソルビトール等の種々のポリオールに対するエチレンオキシドの添加により調製することができる。中心のブランチ部分は、リジン等の幾つかのアミノ酸から誘導することもできる。ブランチポリ（エチレングリコール）は、Ｒ（‐ＰＥＧ‐ＯＨ）m（式中、Ｒは、グリセロール、グリセロールオリゴマー、又はペンタエリスリトール等のコア部分から誘導され、またｍは腕の数を表す）として一般式で表すことができる。米国特許第５９３２４６２号明細書、米国特許第５６４３５７５号明細書、米国特許第５２２９４９０号明細書、米国特許第４２８９８７２号明細書、米国出願公開第２００３／０１４３５９６号明細書、国際公開第９６／２１４６９号、及び国際公開第９３／２１２５９号に記載されるようなマルチアームＰＥＧ分子も使用してよい。
【００８１】
成分Ｂは、２つ以上のアルケン及び／又はアルキン基を各々含む１種以上のポリエチレングリコール（ＰＥＧ）ポリマーを含み、また好適にはこれからなる場合、好適にはＰＥＧポリマーはジアクリレート官能化ＰＥＧポリマーである。
【００８２】
１つの実施態様において、１種以上のジアクリレート官能化ＰＥＧポリマーは、構造式（Ｉ）のものである。
【００８３】
【化９】
2020189140.tif 000011
【００８４】
（式中、ｎは１０〜５００００、例えば１５〜５０００、例えば１００〜４００、好適には１５０〜２６０である。）
【００８５】
別の実施態様において、１種以上のジアクリレート官能化ＰＥＧポリマーは、構造式（ＩＩ）のものである。
【００８６】
【化１０】
2020189140.tif 000012
【００８７】
（式中、ｎは１０〜５００００、例えば１５〜５０００、例えば１００〜４００、好適には１５０〜２６０である。）
成分Ｂが、２つ以上のアルケン又はアルキン基を各々含む１種以上のＰＥＧポリマーを含み、また好適にはこれからなる場合、ＰＥＧポリマーはの平均分子量は、例えば、６００〜２００００００Ｄａ、６００００〜２００００００Ｄａ、４００００〜２００００００Ｄａ、４０００００〜１６０００００Ｄａ、８００〜１２０００００Ｄａ、６００〜４００００Ｄａ、６００〜２００００Ｄａ、４０００〜１６０００Ｄａ、又は８０００〜１２０００Ｄａである。
【００８８】
１つの実施態様において、成分Ｂは、２つ以上のアルケン及び／又はアルキン基を各々含む１種以上の親水性ポリマーを含み、また好適にはこれからなり、各々の親水性ポリマーの分子量は、独立に６００〜４００００Ｄａ、６００〜２００００Ｄａ、４０００〜１６０００Ｄａ又は８０００〜１２０００Ｄａである。
【００８９】
成分Ｂは、２つ以上のアルケン及び／又はアルキン基を各々含む２種以上（例えば、２種）の異なる親水性ポリマーからなってよい。例えば成分Ｂは、分子量が各々異なる２種の異なるポリエーテルポリマーからなってよい。従って、１つの実施態様において、成分Ｂは、２つ以上のアルケン及び／又はアルキン基を各々含む２種の異なる親水性ポリマーを含み、また好適にはこれからなる。別の実施態様において、成分Ｂは、２つ以上のアルケン及び／又はアルキン基を各々含む２種の異なるポリエーテルポリマーを含み、また好適にはこれからなる。更なる実施態様において、成分Ｂは、２つ以上のアルケン及び／又はアルキン基を各々含む２種の異なる分子量のＰＥＧポリマーを含み、また好適にはこれからなる。１つの実施態様において、成分Ｂは、２つのアルケン基を含む第一のＰＥＧポリマー（平均分子量は６００〜４００００Ｄａ、６００〜２００００Ｄａ、４０００〜１６０００Ｄａ又は８０００〜１２０００Ｄａである）、及び２つのアルケン基を含む第二のＰＥＧポリマー（前記第二のＰＥＧポリマーの平均分子量は、６００００〜２００００００Ｄａ、４００００〜２００００００Ｄａ、４０００００〜１６０００００Ｄａ又は８０００００〜１２０００００Ｄａである）を含み、また好適にはこれからなる。
【００９０】
好適には、第二の、より高い平均分子量のＰＥＧポリマーは、第一の、より低い平均分子量のそれより低い質量％（質量％）で存在するであろう。例えば、成分Ｂが２種の異なる分子量のＰＥＧポリマーを含み、また好適にはこれからなる場合、成分Ｂの少なくとも９９％（質量基準で）はより低い平均分子量のＰＥＧポリマー、例えば少なくとも９８％、９７％、９６％、９５％、９４％、９３％、９２％、９１ ％、９０％、８５％または８０％（質量基準で）であろう。大いにより高い分子量のＰＥＧポリマーの添加は、最終的な親水性コーティングの潤滑性を増加させる効果を有する傾向がある。しかし、より高い分子量のＰＥＧポリマーの比率を高くしすぎると、成分Ａ、Ｂ並びに任意選択的にＣ及び／又はＤのコポリマー内の架橋の量が減少し、これは、親水性コーティングの耐久性に影響を与える場合がある。
【００９１】
成分Ｃ
成分Ｃは、本発明の親水性コーティングにおいて任意選択の成分である。存在する場合には、成分Ｃは、１つ以上のアルケン又はアルキン基を（好適には１つのアルケン又はアルキン基）各々含む１種以上の有益な化学物質を含み、また好適にはこれからなる。成分Ｃのアルケン又はアルキン基は、ラジカル重合反応に関与してコポリマーを形成する。
【００９２】
用語“有益な化学物質”は、本発明の親水性コーティング中に含まれる際に特定の所望の効果を付与する任意の化学物質を包含する。有益な化学物質の例としては、薬理活性を有する化学物質、導電剤、潤滑剤又は接着剤が挙げられる。例えば、有益な化学物質は、薬理活性を有する化学物質、導電剤又は接着剤であってよい。本開示での“薬理活性を有する化学物質”とは、用語“薬剤”と互換的に用いられる生物応答を誘導する化学物質である。
【００９３】
薬理活性を有する化学物質の例としては、抗血栓薬、止血剤、血管新生阻害剤、血管新生剤、抗菌剤、抗増殖剤、増殖剤及び抗炎症薬が挙げられるが、限定されることはない。
【００９４】
薬理活性を有する化学物質
抗血栓剤
抗血栓剤を用いることにより、体内に医療用デバイスを挿入する際に起こり得る血液の凝固の重大な悪影響を予防し又は軽減する場合がある。抗血栓剤の例としては、ヘパリン、ヘパリン誘導体、ヒルジン、エプチフィバチド、チロフィバン、ウロキナーゼ、Ｄ‐Ｐｈｅ‐Ｐｒｏ‐Ａｒｇクロロメチルケトン、ＲＧＤペプチド含有化合物、ＨＳＰ２０を模倣するＡＺＸ１００細胞ペプチド（キャップストーン  セラピューティクス社、米国）、トロンビン阻害剤、血小板受容体アンタゴニスト、抗トロンビン抗体、抗血小板受容体抗体、アスピリン、プロスタグランジン阻害剤、血小板阻害剤（クロピドグレル及びアブシキシマブ）及び抗血小板ペプチド、クマジン（ワルファリンのような４‐ヒドロキシクマリン類のビタミンＫアンタゴニスト）、アルガトロバン、トロンボモジュリン及び抗凝固タンパク質が挙げられる。抗血栓剤としては、アピラーゼ等の酵素を挙げてもよい。係る基材は、荷電（例えばアニオン性）又は非荷電であってよい。他の例は、グリコサミノグリカン、デルマタン二硫酸塩、デルマタン二硫酸塩類縁体、及びこれらの誘導体である。
【００９５】
用語“ヘパリン”は、ヘパリン分子、ヘパリン分子又はヘパリン誘導体のフラグメントを指す。ヘパリン誘導体は、ヘパリンの任意の機能的又は構造的変化物であることが可能である。代表的な変化物としては、ヘパリンナトリウム（例えばヘプサル又はプラリン）、ヘパリンカリウム（例えばクラリン）、ヘパリンリチウム、ヘパリンカルシウム（例えばカルシパリン）、マグネシウムヘパリン（例えばクテパリン）、及び低分子量ヘパリン（例えば、酸化的解重合又は脱アミノ化切断により調製される、例えばアルデパリンナトリウムまたはダルテパリン）等のヘパリンのアルカリ金属又はアルカリ土類金属塩が挙げられる。他の例としてはヘパラン硫酸、ヘパリノイド、ヘパリンベースの化合物及び疎水性の対イオンを有するヘパリンが挙げられる。他の所望の抗凝固性物としては第Ｘａ因子のアンチトロンビン介在の阻害に関与する“フォンダパリヌクス”組成物（例えばグラクソスミスクラインのアリクストラ）と呼ばれる合成ヘパリン組成物が挙げられる。ヘパリンの付加的な誘導体としては、例えば穏やかな亜硝酸分解（米国特許第４６１３６６５号明細書）、又は過ヨウ素酸酸化（米国特許第６６５３４５７号明細書）及びヘパリン部分の生物活性が実質的に保持される当分野で知られる他の修飾反応によって修飾されたヘパリン及びヘパリン部分が挙げられる。
【００９６】
止血剤
止血剤を用いることにより、血液の大量損失を防ぐために、出血、大出血、又は血管若しくは体部位を流れる血液を止める場合がある。これらは、血小板の凝集及び血栓の形成を引き起こす場合があり、また、これらの使用により外科的処置において出血を止める場合がある。止血剤の例は、フィブリンシーラント（ｓｅａｌｅｎｔｓ）、トロンビンあり及びなしの可吸性止血剤、トロンビンの溶液、コラーゲン、微繊維性コラーゲン、ゼラチン、ゼラチンスポンジ、再生酸化セルロース、骨ろう、グルコサミン含有ポリマー、キトサン、植物抽出物、ミネラル、ｒＦＶＩＩａ及び抗線維素溶解剤である。
【００９７】
血管新生阻害剤
血管新生阻害剤は、腫瘍の血管新生を阻害し、また血管内皮細胞を標的とする。血管新生阻害剤の例は、スニチニブ、ベバシズマブ、イトラコナゾール、スラミン、及びテトラチオモリブデートである。
【００９８】
血管新生剤
血管新生剤を、細胞増殖が望まれる用途において用いることができる。血管新生剤の例としては、成長因子及びＲＧＤタンパク質が挙げられる。
【００９９】
抗菌剤
抗菌剤は、いずれかが病原菌の殺滅又は増殖を遅らせる薬剤、化学薬品、又は他の薬物に関する一般的な用語である。抗菌剤の中には、抗菌薬、抗ウイルス薬、抗真菌薬、及び抗寄生虫（ａｎｔｉｐａｒｉｓｉｔｉｃ）薬がある。抗菌剤の例としては、ジアミジン、ヨウ素及びヨードフォア、ペルオキシゲン、フェノール類、ビスフェノール類、ハロフェノール、ビグアニド、銀化合物、トリクロサン、クロルヘキシジン、トリクロカルバン、ヘキサクロロフェン、ジブロモプロパミジン、クロロキシレノール、フェノール及びクレゾール又はこれらの組み合わせ並びにこれらの塩及び組み合わせ、抗生物質、エリスロマイシン又はバンコマイシン；ドーパミン、メシル酸ブロモクリプチン、メシル酸ペルゴリド又は別のドーパミンアゴニスト；又は別の放射線治療薬；放射線不透過性物質として機能するヨウ素含有化合物、バリウム含有化合物、金、タンタル、白金、タングステン又は他の重金属；ペプチド、タンパク質、酵素、細胞外マトリックス成分、細胞成分又は他の生物学的薬剤；カプトプリル、エナラプリル、又は他のアンジオテンシン変換酵素（ＡＣＥ）阻害薬；アスコルビン酸、ニトロフラゾン、塩化ベンザルコニウム、例えば、リファンピン、ゲンタマイシン  セファロスポリン系、アミノグリコシド系、ニトロフラントイン及びミノサイクリン、サリチル酸、アルファトコフェロール、スーパーオキシドジスムターゼ、デフェロキサミン（ｄｅｆｅｒｏｘｙａｍｉｎｅ）、２１‐アミノステロイド（ラサロイド）等の抗生物質、又は別のフリーラジカル捕捉剤、鉄キレート剤若しくは酸化防止剤；アンジオペプチン；１４Ｃ‐、３Ｈ‐、１３１Ｉ‐、３２Ｐ、若しくは３６Ｓ‐放射性標識型、又は上記のいずれかの他の放射性標識型；又はこれらの任意の混合物からなる群より選択される化合物が挙げられる。他の例は、細胞毒性薬、細胞増殖抑制薬及び細胞増殖因子；血管拡張剤；内因性血管作用メカニズムを妨げる化学物質；モノクロナール抗体等の白血球動員の阻害剤；サイトカイン；ホルモン又はこれらの組み合わせである。
【０１００】
増殖剤
増殖剤は、細胞増殖を刺激し、また例としては成長因子、転写活性化因子、及び翻訳プロモーター等の血管細胞成長プロモーターである。
【０１０１】
抗増殖剤
抗増殖剤は、成長因子阻害剤、成長因子受容体アンタゴニスト、転写リプレッサー、翻訳リプレッサー、複製阻害剤、阻害抗体、抗成長因子抗体、成長因子と細胞毒からなる二官能分子、抗体と細胞毒から成る二官能分子等の血管細胞成長阻害剤；蛋白キナーゼ及びチロシンキナーゼ阻害剤（例えば、チルホスチン、ゲニステイン、キノキサリン）；プロスタサイクリン類似体、コレステロール低下薬、アンジオポエチン等の細胞の拡大の防止又は遅延のために用いられる薬物である。また、化学物質を含むことは、特に平滑筋細胞において、デバイスが体内に挿入される際の細胞増殖の低減又は防止により再狭窄を防止する。係る化学物質の例としては、ミコフェノール酸モフェチル、アザチオプリン、パクリタキセル及びシロリムス等の抗増殖剤が挙げられるが、限定されることはない。他の例は、シロスタゾール、エベロリムス、ジクマロール、ゾタロリムス、カルベジロール並びに例えばパクリタキセル及びこれらの類縁体等の主要なタキサンドメイン結合薬、エポチロン、ディスコデルモリド、ドセタキセル、例えばアブラキサンＲＴＭ（アブラキサンはＡＢＲＡＸＩＳ  ＢＩＯＳＣＩＥＮＣＥ、ＬＬＣの登録商標である）等のパクリタキセルタンパク質結合粒子、適切なシクロデキストリン（又はシクロデキストリン様分子）、ラパマイシン及びこれらの類縁体と複合したパクリタキセル、適切なシクロデキストリン（又はシクロデキストリン様分子）と複合したラパマイシン（又はラパマイシン類縁体）、ＳｉＲＮＡ、１７ベータ‐エストラジオール、適切なシクロデキストリンと複合した１７ベータ‐エストラジオール、ジクマロール、適切なシクロデキストリン、ベータ‐ラパコン及びこれらの類縁体と複合したジクマロール、５‐フルオロウラシル、シスプラチン、ビンブラスチン、ビンクリスチン、エポチロン、エンドスタチン、アンギオスタチン、アンギオペプチン、平滑筋細胞の増殖をブロックすることのできるモノクロナール抗体、並びにチミジンキナーゼ阻害剤等の抗腫瘍薬並びに抗有糸分裂薬（ａｎｔｉ−ｍｉｏｔｉｃ）；リドカイン、ブビバカイン並びにロピバカイン等の麻酔薬である。
【０１０２】
抗炎症薬
抗炎症薬は、炎症を低減させる薬剤である。多くのステロイド、具体的にはグルココルチコイドは、グルココルチコイド受容体に結合することにより炎症又は腫れを低減させる。これらの薬剤は、しばしばコルチコステロイドと呼ばれる。非ステロイド性抗炎症薬（ＮＳＡＩＤｓ）は、シクロオキシゲナーゼ（ＣＯＸ）酵素を阻害することにより活性である。ＮＳＡＩＤｓの幾つかの一般的な例は、アスピリン、イブプロフェン、及びナプロキセンであるが、限定されることはない。他の特定のＣＯＸ‐阻害剤もまた企図されるだろう。抗炎症薬の例は、デキサメタゾン、プレドニゾロン、コルチコステロン等のステロイド、ブデソニド、エストロゲン、スルファサラジン及びメサラミン、シロリムス及びエベロリムス（及び関係する類縁体）である。
【０１０３】
本発明において用いてよい薬理活性を有する具体的な化学物質としては、ヘパリン、ヘパリン誘導体、トロンビン、コラーゲン、イトラコナゾール、スラミン、ＲＧＤタンパク質、銀化合物、トリクロサン、クロルヘキシジン、成長因子、パクリタキセル、シロリムス、エベロリムス、デキサメタゾン及びステロイドが挙げられるが限定されることはない。
【０１０４】
接着剤
接着剤は、表面のタック又は粘性を増大させるために用いられる化合物である。これらは、高分子量化合物又は低分子量化合物であることができる。タック性のある表面は、接着を可能にし、またコーティングの引き剥がしをはるかに困難にする。接着剤としては、不十分に硬化した系、エポキシド含有系、タッキファイヤー及びこれらのフォームが挙げられるが、限定されることはない。多くのバイオポリマー‐タンパク質、炭水化物、糖タンパク質、及びムコ多糖‐を用いることにより、接着に寄与するヒドロゲルを形成してよい。
【０１０５】
潤滑剤
潤滑材は、導入される場合に本発明の親水性を増大させることができる化合物である。親水性化学物質の例は、ヒアルロン酸、ヒアルロン酸誘導体、ポリ‐Ｎ‐ビニルピロリドン、ポリ‐Ｎ‐ビニルピロリドン誘導体、ポリエチレンオキシド、ポリエチレンオキシド誘導体、ポリアルキレングリコール、ポリエーテル誘導体（例えば、ポリエチレングリコール（ＰＥＧ）、ポリエチレングリコール（ＰＥＧ）誘導体、ポリプロピレングリコール（ＰＰＧ）又はポリプロピレングリコール（ＰＰＧ）誘導体）、ポリグリシドール、ポリビニルアルコール、ポリビニルアルコール誘導体、ポリアクリル酸、ポリアクリル酸誘導体、シリコーン、シリコーン誘導体、多糖類、多糖類誘導体、ポリスルホベタイン、ポリスルホベタイン誘導体、ポリカルボキシベタイン、ポリカルボキシベタイン誘導体、ポリＨＥＭＡ等のポリアルコール、アルギネート等のポリ酸、デキストラン、アガロース、ポリ‐リジン、ポリメタクリル酸、ポリメタクリル酸誘導体、ポリメタクリルアミド、ポリメタクリルアミド誘導体、ポリアクリルアミド、ポリアクリルアミド誘導体、ポリスルホン、ポリスルホン誘導体、スルホン化ポリスチレン、スルホン化ポリスチレン誘導体、ポリアリルアミン、ポリアリルアミン誘導体、ポリエチレンイミン、ポリエチレンイミン誘導体、ポリオキサゾリン、ポリオキサゾリン誘導体、ポリアミン及びポリアミン誘導体からなる群より独立に選択される親水性ポリマーである。上述したポリマーのブロックポリマーも有用であり、例えば、ポリ（ビニルアルコール‐コ‐エチレン）、ポリ（エチレングリコール‐コ‐プロピレングリコール）、ポリ（酢酸ビニル‐コ‐ビニルアルコール）、ポリ（テトラフルオロエチレン‐コ‐ビニルアルコール）、ポリ（アクリロニトリル‐コ‐アクリルアミド）、ポリ（アクリロニトリル‐コ‐アクリル酸‐コ‐アクリルアミド）である。
【０１０６】
導電剤
導電材を本発明のコーティングに組み込むことにより、電極等のデバイスに関して導電性の表面を提供することができる。導電剤の例としては、ポリフルオレン、ポリフェニレン、ポリピレン、ポリアズレン、ポリナフタレン、ポリピロール（ＰＰＹ）、ポリカルバゾール、ポリインドール、ポリアゼピン、ポリアニリン、ポリチオフェン（ＰＴ）、ポリ（３，４‐エチレンジオキシチオフェン）（ＰＥＤＯＴ）、ポリ（ｐ‐フェニレンサルファイド）、ポリアセチレン（ＰＡＣ）、ポリ（ｐ−フェニレンビニレン）（ＰＰＶ）又はこれらの誘導体が挙げられる。
【０１０７】
成分Ｃの分子量範囲
１つの実施態様において、成分Ｃの分子量は２００００００Ｄａ以下である。別の実施態様において、成分Ｃの分子量は１０００００Ｄａ〜１５０００００Ｄａである。
【０１０８】
１つの実施態様において、成分Ｃの分子量は、例えば１０００００Ｄａ以下、例えば５００００Ｄａ以下（例えば５０-３０００Ｄａ)、例えば２５０００Ｄａ以下（例えば９０００‐２００００Ｄａ、例えば９０００‐１１０００Ｄａ）、例えば１０００Ｄａ以下（例えば１５０‐６００Ｄａ）である。
【０１０９】
別の実施態様において、成分Ｃは、分子量が４００００Ｄａ〜８００００Ｄａであるタンパク質である。別の実施態様において、成分Ｃは、分子量が１０００Ｄａ〜３００００Ｄａであるポリマー導電剤である。
【０１１０】
１つの実施態様において、成分Ｃは存在し、また１つ以上（例えば１つ）のアルケン又はアルキン基、好適には１つ以上（例えば１つ）のアルケン基を含むヘパリン又はヘパリン誘導体を含み、また好適にはこれからなる。上述したヘパリン又はヘパリン誘導体は、アルケン又はアルキン基を含む任意の適した方法により修飾することができる。例６に末端メタクリレート化ヘパリンの具体的な合成を記載する。例５．７は、コポリマー内に組み入れた前記ヘパリンを含む本発明のコーティングをいかに調製し得るかを説明する。
【０１１１】
成分Ｄ
成分Ｄは、本発明の親水性コーティングにおいて、任意選択の成分である。存在する場合には、成分Ｄはチオール、アルケン及びアルキン基から独立に選択される２つ以上の官能基を各々含む１種以上の低分子量架橋剤を含み、また好適にはこれからなる。Ｄの官能基は、ラジカル重合反応に関与してコポリマーを形成する。例えば、成分Ｄは２つ以上のチオール基、例えば２つのチオール基を各々含む１種以上の低分子量架橋剤を含み、また好適にはこれからなる。チオール基は、チオール‐エン／イン反応経由のラジカル重合反応に関与して架橋コポリマーを形成する。
【０１１２】
任意選択の成分Ｄの存在は、コポリマーの構造的な安定性、従ってコーティングの構造的な安定性を向上させる傾向がある場合がある。任意選択の成分Ｄの存在は、コーティングの耐久性を向上させる傾向がある場合がある。
【０１１３】
低分子量架橋剤（低分子量ＰＥＧｓが挙げられる）は、典型的には分子量が１０００Ｄａ未満、例えば６００Ｄａ未満、例えば１００〜１０００Ｄａ、例えば１００〜６００Ｄａであるだろう。
【０１１４】
１つの実施態様において、架橋剤はビスフェノールＡプロポキシレートジアクリレート、１，３‐ブタンジオールジアクリレート、１，４‐ブタンジオールジアクリレート、１，３‐ブタンジオールジメタクリレート、１，４‐ブタンジオールジメタクリレート、Ｎ，Ｎ’‐（１，２‐ジヒドロキシエチレン）ビスアクリルアミド、ジ（トリメチロールプロパン）テトラアクリレート、ジウレタンジメタクリレート、Ｎ，Ｎ’‐エチレンビス（アクリルアミド）、グリセロール１，３‐ジグリセロレートジアクリレート、グリセロールジメタクリレート、グリセロールプロポキシレート（１ＰＯ／ＯＨ）トリアクリレート、１，６‐ヘキサンジオールジアクリレート、１，６‐ヘキサンジオールジメタクリレート、１，６‐ヘキサンジオールエトキシレートジアクリレート、１，６‐ヘキサンジイルビス［オキシ（２‐ヒドロキシ‐３，１‐プロパンジイル）］ビスアクリレート、ヒドロキシピバリルヒドロキシピバレートビス［６‐（アクリロイルオキシ）ヘキサノエート］、ネオペンチルグリコールジアクリレート、ペンタエリスリトールジアクリレートモノステアレート、ペンタエリスリトールプロポキシレートトリアクリレート、ペンタエリスリトールトリアクリレート、ポリ（プロピレングリコール）ジアクリレート、ポリ（プロピレングリコール）ジメタクリレート、１，３，５‐トリアクリロイルヘキサヒドロ‐１，３，５‐トリアジン、トリシクロ［５．２．１．０２，６］デカンジメタノールジアクリレート、トリメチロールプロパンベンゾエートジアクリレート、トリメチロールプロパンエトキシレートトリアクリレート、トリメチロールプロパンプロポキシレートトリアクリレート、トリメチロールプロパントリアクリレート、トリ（プロピレングリコール）ジアクリレート又はトリス［２‐（アクリロイルオキシ）エチル］イソシアヌレートであってよいが、限定されることはない。アクリレート化又はメタクリレート化低分子量ＰＥＧｓもまた有用である。
【０１１５】
別の実施態様において、架橋剤はＮ，Ｎ’‐メチレンビスアクリルアミド、３‐（アクリロイルオキシ）‐２‐ヒドロキシプロピルメタクリレート又はビス［２‐（メタクリロイルオキシ）エチル］ホスフェートであってよいが、限定されることはない。低分子量ＰＥＧ由来の誘導体化アクリルアミド及びメタクリルアミドもまた有用である。
【０１１６】
別の実施態様において、架橋剤は、２，４，６‐トリアリルオキシ‐１，３，５‐トリアジン、１，３，５‐トリアリル‐１，３，５‐トリアジン‐２，４，６（１Ｈ，３Ｈ，５Ｈ）‐トリオン、トリメチロールプロパンアリルエーテル、トリメチロールプロパンジアリルエーテルペンタエリスリトールアリルエーテル、ジアリルカーボネート、ジアリルマレエート及びコハク酸ジアリル等のポリアリルであってよいが、限定されることはない。アリル官能化低分子量ＰＥＧｓもまた有用である。
【０１１７】
別の実施態様において、架橋剤は、ヘキサ（エチレングリコール）ジチオール、１，２‐エタンジチオール、１，３‐プロパンジチオール、２，３‐ジメルカプト‐１‐プロパノール及び１，３，５‐トリアジン‐２，４，６‐トリチオール等の多官能性チオール化ＰＥＧであってよいが、限定されることはない。
【０１１８】
別の実施態様において、架橋剤は、１，６‐ヘプタジイン、３‐（アリルオキシ）１‐‐プロピン、プロパルギルエーテル及び２‐メチル‐１‐ブテン‐３‐インであってよいが、限定されることはない。アルキン官能化低分子量ＰＥＧもまた有用である。
【０１１９】
好ましい実施態様において、架橋剤は、アルケン及び／又はチオール及び／又はアルキン及び／又は官能化低分子量ＰＥＧであってよいが、限定されることはない。
【０１２０】
成分Ｄを含むチオールを、有利には、重合反応の酸素阻害に対する系の感度を低減するために含んでよい。
【０１２１】
成分Ｅ
成分Ｅは、存在する場合には、１つ以上の有益な化学物質を含み、また好適にはこれからなり、成分Ｅは、成分Ａ、Ｂ、Ｃ（存在する場合には）及びＤ（存在する場合には）とコポリマーを形成しない。成分Ｅの存在は、それを含む親水性コーティングの性質を変化させる傾向があるであろう。
【０１２２】
１つの実施態様において、成分Ｅは、コポリマーと共有結合している。この実施態様は、成分Ｅのコーティングからのいかなる溶出も避けたい場合に特に好適である。
【０１２３】
１つの実施態様において、成分Ｅは、コポリマーと共有結合しない。例えば、成分Ｅはコポリマーとイオン的に結合する。または、成分Ｅは、化学的に又はイオン的にコポリマーと結合することなく、コポリマー内に捕捉されることができる。例えば、成分Ｅは、成分Ｅを含む溶液を有する基材の表面上に予め形成されたコポリマーの膨潤に関わるプロセスによりコポリマー中に吸収されることができる。成分Ｅは、コポリマー内のボイド中に、それが膨潤するように吸収されるであろう。
【０１２４】
従って、ある種の実施態様において、成分Ｅは徐々に親水性コーティングから溶出する場合がある。これは、成分Ｅが薬剤である場合に特に有用であり、薬剤の全身投与及び 局所投与が有利である。長時間をかける分配及び溶出は、制御される場合がある。
【０１２５】
成分Ｅは、（少なくとも）１つのサブコンポーネントがコポリマーと共有結合し、かつ、（少なくとも）１つのサブコンポーネントがコポリマーと共有結合しない、サブコンポーネントの混合物であることができる。
【０１２６】
有用な化学物質としては、見出し“成分Ｃ”のセクションに記載したものが挙げられる。有用な化学物質は、官能化又は非官能化であってよい‐例えばそれらを、それがコポリマーに共有結合されるべき場合に官能化することができる。
【０１２７】
成分Ｅとしての付加的な有用な化学物質としては、水と接触する際に親水性コーティングの導電性を補助するであろう塩が挙げられる。係る塩は、リチウム、ナトリウム又はカリウムの塩化物であることができるが、限定されることはない。金及び銀等の金属もまた導電剤として用いてよい。
【０１２８】
従って、例えば、重合反応に続く反応において、基材上のコーティングとして既に形成された成分Ａ及びＢ（並びに任意選択の他の成分Ｃ及びＤ）のコポリマーと、成分Ｅは反応することができる。
【０１２９】
例えば、成分Ａがアクリル酸、かつ成分Ｂがジアクリレート官能化ＰＥＧポリマーであった場合、結果として得られる成分Ａ及びＢのコポリマーは、ペンダントカルボン酸基を有するだろう。コポリマーの表面上のそのカルボン酸基は、次いで、好適には官能化された成分Ｅ（例えば、カルボジイミド及びアミン官能化の成分Ｅ等のカップリング剤を用いて）と反応する可能性がある。または、成分Ｅはチオール基で官能化することができ、次いでチオール‐エン又はチオール‐イン反応を経由して紫外線照射下において成分Ａ及びＢ並びに任意選択のＣ及び／又はＤのコポリマーの表面上の残留アルケン又はアルキン基に結合することができる。
【０１３０】
成分Ｅは、アミド結合を形成するカルボジイミドの化学的性質、アミン結合を形成する還元的アミノ化反応、トリアゾール結合を形成するアジド‐アルキン反応及びチオエーテル結合を形成するチオール‐アルケン／イン反応を用いてコーティングに対する成分Ｅの共有結合により導入することができる。
【０１３１】
上述の方法は単なる例示であり、また当業者は任意の好適なカップリング技術をコポリマーに共有結合する成分Ｅに適用することができる。実施態様のこの側面において、成分Ｅは、基材上のポリマーのコーティングの外表面上に主に存在する傾向があるだろう。別の側面において、成分Ｅをコーティング全体に分散させることができる。
【０１３２】
１つの実施態様において、成分Ｅは存在し、また基材上のコーティングとしてコポリマーに端点又は単一点又は多点で共有結合することのできるヘパリン又はヘパリン誘導体を含み、また好適にはこれからなり、又は含む。別の実施態様において、成分Ｅは存在し、また基材上のコーティングとしてコポリマーとイオン的に結合することのできるポリエチレンイミン等のポリアミンに端点又は単一点又は多点で共有結合することのできるヘパリン又はヘパリン誘導体を含み、また好適にはこれからなり、又は含む。上述したヘパリン又はヘパリン誘導体を、コーティングに対する結合を促進する任意の適切な方法により修飾することができる。例５．２〜５．４及び例５．８に、本発明のコポリマーに対してヘパリンがいかに結合し得るかを記載する。
【０１３３】
親水性コーティングに関する実施態様のバリエーション
１つの実施態様において、成分Ｃが存在し、かつ、成分Ｄは存在しない。１つの実施態様において、成分Ｄが存在し、かつ、成分Ｃは存在しない。１つの実施態様において、成分Ｃ及びＤは存在しない。１つの実施態様において、成分Ｃ及びＤは存在する。
【０１３４】
１つの実施態様において、成分Ｅは存在する。１つの実施態様において、成分Ｅは存在しない。
【０１３５】
親水性コーティングの他の側面
成分Ａ及び成分Ｂの相対比は、その親水性を保持しつつ、コーティングが構造的な完全性を有するようなものでなければならない。例えば、成分Ａの相対比が成分Ｂの比率と比較して高すぎる場合、コーティングの柔軟性はより低くなり、また十分でない親水性である可能性がある。反対に、成分Ｂの相対比が成分Ａの比率と比較して高すぎる場合、結果としてコーティングは層間剥離に耐えるのに十分な構造の完全性を有さない場合がある。成分Ｃが存在する場合、成分Ａ、Ｂ及びＣ及び任意選択のＤの相対比は、コーティングが成分Ｃと結合する有益な性質を呈するが、依然として親水性であり、かつ、構造的に安定であるようなものでなければならない。
【０１３６】
例示的な（制限されない）成分の比を、以下の表Ａ及びＢに示す。
【０１３７】
【表１】
2020189140.tif 000013
【０１３８】
【表２】
2020189140.tif 000014
【０１３９】
上述した比は、重合が起こる前の重合溶液中に存在する成分Ａ、Ｂ、Ｃ及びＤ（必要に応じて）の質量比に言及する。得られるコーティング中に存在する成分Ａ、Ｂ、Ｃ及びＤ（又は少なくとも成分Ａ、Ｂ、Ｃ、及びＤ由来のコポリマーの相対比）は、コーティングが形成される前の重合溶液中の個々の成分の質量比に実質的に同等であることを合理的に期待してよい。化合物Ａ、Ｂ、Ｃ及びＤのコポリマーとＥの反応又は結合に関与する任意の後ステップにおいて、重合溶液中の成分Ａ、Ｂ、Ｃ及びＤの比に対して、Ｅに関わる比は溶液中のＥの質量比に言及する。
【０１４０】
基材上の親水性コーティングの乾燥厚みは、重合溶液中の成分Ａ、Ｂ並びに任意選択のＣ及びＤの量を限定することにより、及び／又は重合時間を限定することにより、及び／又は存在する場合には、Ｅの組み込みの条件の適切な変更により制御することができる。好適には、親水性コーティングは、乾燥時の厚みが少なくとも１００μｍ、例えば少なくとも５０μｍ、２５μｍ、１０μｍ、５μｍ、１μｍ、０．５μｍ又は０．１μｍである。１つの実施態様において、コポリマーのコーティングの厚みは、０．１〜５μｍ、例えば０．１〜２．５μｍ又は０．５〜２．５μｍである。
【０１４１】
重合溶液に使用した溶媒の量は変化させることができ、それは、潤滑性、耐久性及び粒状化に関するコーティング特性に影響し、また当業者によって変えることのできるパラメーターである。当業者は、このパラメーターを最適化することができる。アクリル酸（例えば）に対するＰＥＧの所定の比が、ある種のポリマー溶液濃度において乏しいコーティング特性をもたらす場合、それは典型的には、濃度が変更されれば良好なコーティング特性を示す場合がある。溶媒の例示的な量を、例において示す。
【０１４２】
親水性コーティングの形成方法
本発明は、基材の表面に共有結合する親水性コーティングの形成方法であって、前記方法が、
（ａ）表面と、成分Ａ及びＢ、任意選択の成分Ｃ、任意選択の成分Ｄ及びラジカル開始剤を含む混合物とを接触させるステップであって、
成分Ａが、１つ以上のアルケン及び／又はアルキン基を各々含む１種以上のＣ2〜Ｃ16親水性モノマーを含み、また好適にはこれからなり、
成分Ｂが、２つ以上のアルケン及び／又はアルキン基を各々含む１種以上の親水性ポリマーを含み、また好適にはこれからなり、
成分Ｃが、存在する場合には、１つ以上（例えば１つ）のアルケン又はアルキン基を各々含む１種以上の有益な化学物質を含み、また好適にはこれからなり、並びに
成分Ｄが、存在する場合には、チオール、アルケン、及びアルキン基から独立に選択される２つ以上の官能基を各々含む１種以上の低分子量架橋剤を含み、また好適にはこれからなるステップ、
並びに
（ｂ）成分Ａ、成分Ｂ、並びに任意選択の成分Ｃ及びＤの架橋コポリマーを形成するために、成分Ａ、Ｂ及びＣ（存在する場合には）のアルケン及び／又はアルキン基並びに成分Ｄ（存在する場合には）の官能基が関与するラジカル重合を開始するステップであって、前記コポリマーが表面に共有結合するステップ、並びに
（ｃ）任意選択的に、１種以上の有益な化学物質を含み、好適にはこれからなる成分Ｅを親水性コーティング中に組み込むステップであって、成分Ｅが成分Ａ、Ｂ、Ｃ（存在する場合には）及びＤ（存在する場合には）とコポリマーを形成しないステップ
を含む方法を提供する。
【０１４３】
本発明は、上述した方法により得ることのできる親水性コーティングを有する基材も提供する。
【０１４４】
本発明は、前述の方法により得ることのできるデバイスも提供する。
【０１４５】
上述の及び本開示の本発明の全ての側面は、本発明の基材及び本発明の方法に等しく言及することに留意されたい。
【０１４６】
本発明の親水性コーティングは、基材の表面と、成分Ａ及びＢ並びに任意選択の成分Ｃ及びＤ、並びにラジカル開始剤を含む溶液（本開示では重合溶液と呼ばれる）との接触により形成することができる。好適には、反応溶媒はアルコール（例えばメタノール、エタノール、プロパノール、又はイソプロパノール）、ＴＨＦ又はＤＭＦ、又は上記の溶媒のいずれかの水溶液等の極性溶媒である。従って、１つの実施態様において、重合溶媒は、メタノール、エタノール、プロパノール、イソプロパノール、ＴＨＦ又はＤＭＦから選択される。別の実施態様において、溶媒は、エタノール、プロパノール又はイソプロパノール、又はこれらの水溶液から選択される。別の実施態様において、溶媒はエタノールである。更なる実施態様において、溶媒は水それ自体である。従って、本発明のコーティングは、残留溶媒を記載するＵＳＰチャプターにクラス１として列記される有機溶媒の使用を避けて、クラス３又はクラス２の溶媒を用いて調製することができる。好適には、本発明のコーティングは、クラス３の溶媒を単独で用いて調製することができ、その結果クラス２及びクラス１として列記される有機溶媒の使用を避け、そしてその結果最終的な親水性コーティングから残留溶媒の痕跡を除去するための更なる精製ステップに対する必要を回避する。
【０１４７】
本発明の方法は、基材の表面に共有結合する親水性コーティングの形成をもたらす。共有結合は、基材の表面上の基と、成分Ａ、Ｂ及びＣ（存在する場合には）上のアルケン及び／又はアルキン基との、並びに成分Ｄ（存在する場合には）の官能基との間の反応を介して達成される。
【０１４８】
本発明の親水性コーティングが、成分Ａ、Ｂ並びに任意選択のＣ及びＤのフリーラジカル重合（本開示ではラジカル重合と呼ばれる）により形成することにより、表面に対して共有結合するコポリマーが形成する。実施態様において、ラジカル重合は、時々“Ｎｏｒｒｉｓｈ  タイプＩＩ”又は“タイプＩＩ”ラジカル開始剤と呼ばれるフリーラジカル開始剤（本開示ではラジカル開始剤と呼ばれる）を用いて、（基材の表面それ自体又は引き抜き可能な水素原子を含むポリマーの表面下塗りコーティングであることができる）引き抜き可能な水素原子を含む表面から水素原子を引き抜くことにより開始される。別の実施態様において、ラジカル重合はバルクにおけるラジカルの生成により開始される（バルク中及び表面において、ラジカルは重合可能な基と反応する）。係るプロセスに関する開始剤は、熱的開始剤及び／又はラジカル開始剤である。これらのラジカル開始剤は、時々“Ｎｏｒｒｉｓｈ  タイプＩ”又は“タイプＩ”ラジカル開始剤と呼ばれる。
【０１４９】
フリーラジカル開始剤（“ラジカル開始剤”）は、容易に再配列／分解してフリーラジカル種（開始種）を形成する。これは、成分Ａ、Ｂ並びに（任意選択の）Ｃ及びＤ（実施態様（ｉ））と、又は基材の表面上の反応基（実施態様（ｉｉ））と、次々に反応して更なるラジカル種を形成する。これらの２つのステップは、開始と総称される。フリーラジカル重合反応において、開始種により生成されるフリーラジカル種は、成分Ａ、Ｂ並びに（任意選択の）Ｃ及びＤの付加連鎖反応において、更に反応する。
【０１５０】
光開始剤は、紫外又は可視光に曝露された際に、フリーラジカルが生成する化合物である。ラジカル形成のメカニズムに基づいて、光開始剤は一般的に２つのクラスに分類される。タイプＩの光開始剤は、照射下において単分子の結合開裂を受けてフリーラジカルを生成する。タイプＩＩの光開始剤は、二分子反応を受け、光開始剤の励起状態が、第二の分子（共開始剤、通常Ｈドナー）と相互作用することにより、水素引き抜きメカニズムを介してフリーラジカルを生成する。続く重合は、通常、共開始剤から生じたラジカルにより開始される。紫外光開始剤は、タイプＩ及びタイプＩＩの両方が入手可能である。しかし、可視光の光開始剤は、ほとんど例外なく光開始剤のクラスのタイプＩＩに属する。
【０１５１】
好適な紫外光開始剤としては、ベンゾフェノン、キサントン、チオキサントン、ベンゾインエーテル、ベンジルケタール、α‐ジアルコキシアセトフェノン、α‐ヒドロキシアルキルフェノン、α‐アミノアルキルフェノン及びアシルホスフィンオキシドが挙げられる。以下のセクションの見出し“表面から水素原子を引き抜くことのできるラジカル開始剤”におけるより詳細な議論を参照のこと。
【０１５２】
コートされるべき表面が重合溶液と接触すると、重合は用いられる特定の開始剤に関する任意の適切な手段により開始される。例えば、ラジカル開始剤が光開始剤である場合、重合溶液の紫外光への曝露により重合が開始される。紫外光を用いて重合を開始する場合、任意の好適な紫外光源を用いることができ、例えば、ＵＶ‐Ａ及び／又はＵＶ‐Ｂ及び／又はＵＶ‐Ｃ放射線を供給するＦｕｓｉｏｎ  ＵＶランプ又はＯｒｉｅｌ  ＵＶランプである。熱的開始剤を用いる場合、熱はオーブン又は発熱体等の任意の適切な手段により供給することができる。光開始剤を用いて重合を開始する場合、好ましくは反応は室温にて進める。
【０１５３】
硬化不良をもたらす場合がある酸素阻害の問題を回避するために、イナートの硬化条件を用いてよい。
【０１５４】
１つの実施態様において、重合は不活性の雰囲気下（例えばアルゴン雰囲気下での重合、例えば窒素雰囲気下での重合）で行う。
【０１５５】
別の実施態様において、重合キネティクスを増加させ、及び硬化を改善させるために、重合に先立って重合溶液を不活性ガスでパージしてよい。重合溶液は、例えばアルゴンガス又は窒素ガスでパージしてよい。
【０１５６】
実施態様（ｉ）
第一の実施態様において、基材の表面と親水性コーティングとの間の共有結合は、親水性コーティングの成分を有する基材の表面上に表面結合のラジカルの反応を介して形成される。また、表面結合のラジカルは、基材の表面からの水素原子の引き抜きを介して生成される。
【０１５７】
図１に示すように本実施態様において、表面と接触する液相中のラジカル開始剤が、基材の表面から水素原子を引き抜いて表面結合のラジカルを形成する際、重合は開始される。表面結合のラジカルは、成分Ａ、Ｂ並びにＣ及びＤ（存在する場合には、また係る反応が可能であれば‐図１においては成分Ａ及びＢのみを示す）の少なくとも１つと反応して表面にコポリマーを共有結合させる。コポリマーは、全ての成分Ａ、Ｂ並びにＣ及びＤ（存在する場合には）を介して（又は成分Ａ若しくは成分Ｂ若しくは成分Ｃ若しくは成分Ｄ（存在する場合には）のいずれかとして既に存在していたコポリマーの成分を少なくとも介して）表面に共有結合することができる。成分の各々の相対的な量は、成分Ａ及び／若しくは成分Ｂ並びに／又は成分Ｃ及び／若しくは成分Ｄ（存在する場合には）を介する共有結合の比率をある程度決定するであろう。しかし、優先的に表面結合のラジカルと反応する成分は、成分のアルケン及び／又はアルキン官能基の反応性によって決まる成分の相対的な反応性によっても決定される。成分Ａ及びＢ（（存在し、また係る反応ができる場合には）並びにＣ及びＤ）の比率が等しかったとき、次いで、最も活性のアルケン又はアルキン基を有する成分は、表面結合のラジカルと優先的に反応することが予期されるだろう。
【０１５８】
好適には、成分Ａ、Ｂ、Ｃ及びＤ（存在し、また反応できる場合には）のアルケン及び／又はアルキン基は、実質的に同等の速度にて表面結合のラジカルと反応するであろう。従って、成分Ａ、Ｂ、Ｃ及びＤ（存在し、また反応できる場合には）により、又は成分Ａ若しくは成分Ｂ若しくは成分Ｃ若しくは成分Ｄ（存在し、また反応できる場合には）のいずれかとして既に存在していたコポリマーの成分を少なくとも介することにより表面に結合したコポリマーの比率は、重合溶液中に存在する各成分の比率と直接的に関係する。例えば、成分Ａがアクリル酸、及び成分Ｂがジアクリレート官能化ＰＥＧである場合、各成分のアルケン基は、本質的に同等の速度にて表面結合のラジカルと反応し、またコポリマーは、成分ＡとＢ両方を介して表面に結合するであろう。
【０１５９】
従って１つの実施態様において、本発明は基材の表面に共有結合する親水性コーティングの形成方法であって、基材が、引き抜き可能な水素原子を含む表面を有し、前記方法が、
（ａ）表面と、成分Ａ及びＢ、任意選択の成分Ｃ、任意選択の成分Ｄ及び表面から水素原子を引き抜いて表面結合のラジカルを生成できるラジカル開始剤を含む混合物とを接触させるステップであって、
成分Ａが、１つ以上のアルケン及び／又はアルキン基を各々含む１種以上のＣ2〜Ｃ16親水性モノマーを含み、また好適にはこれからなり、
成分Ｂが、２つ以上のアルケン及び／又はアルキン基を各々含む１種以上の親水性ポリマーを含み、また好適にはこれからなり、
成分Ｃが、存在する場合には、１つ以上（例えば１つ）のアルケン又はアルキン基を各々含む１種以上の有益な化学物質を含み、また好適にはこれからなり、並びに
成分Ｄが、存在する場合には、チオール、アルケン、及びアルキン基から独立に選択される２つ以上の官能基を各々含む１種以上の低分子量架橋剤を含み、また好適にはこれからなるステップ、
並びに
（ｂ）成分Ａ、成分Ｂ、並びに任意選択の成分Ｃ及びＤの架橋コポリマーを形成するために、成分Ａ、Ｂ及びＣ（存在する場合には）のアルケン及び／又はアルキン基並びに成分Ｄ（存在する場合には）の官能基が関与するラジカル重合を開始するステップであって、前記コポリマーが表面結合のラジカルの反応を介して表面に共有結合するステップ、並びに
（ｃ）任意選択的に、１種以上の有益な化学物質を含み、また好適にはこれからなる成分Ｅを親水性コーティング中に組み込むステップであって、成分Ｅが成分Ａ、Ｂ、Ｃ（存在する場合には）及びＤ（存在する場合には）とコポリマーを形成しないステップ
を含む方法を提供する。
【０１６０】
上述したように、本実施態様において引き抜き可能な水素原子を含む表面を有する基材が要求される。
【０１６１】
“引き抜き可能な水素原子”は、励起状態にあるものにより引き抜かれる又は除去されることのできる共有結合の水素原子として定義され、またその結果水素原子に元々共有結合していた原子においてフリーラジカルが生成する（少なくとも最初に）。引き抜き可能な水素原子は、通常、引き抜く際に安定化ラジカルに遅れて脱離する。ラジカルの安定性は、ラジカルを含む原子の性質（例えばそのハイブリダイゼーション）、ラジカルに近接する原子の性質（例えばラジカルの非局在化を可能にするであろう不飽和）及び更なる反応からラジカル中心を妨げる場合がある立体障害が挙げられる多くの要因に依存する。
【０１６２】
引き抜き可能な水素原子を含む表面を有する基材は、引き抜き可能な水素原子を含む材料を意味する“引き抜き可能な水素原子を含む固有の表面”を有する場合があり、基材の表面はその材料で作られている（任意のコーティングプロセスに先立って）。
【０１６３】
従って、１つの実施態様において、基材それ自体の表面は、（本開示では）引き抜き可能な水素原子を含む。引き抜き可能な水素原子を含む固有の表面を有する基材は、引き抜き可能な水素原子を有する基材の材料から形成される（又は表面の少なくとも一部がこれから形成される）。引き抜き可能な水素原子を有するように修飾されてよい、及び／又は引き抜き可能な水素原子を含む固有の表面を有するであろう基材の材料の例としては、ポリオレフィン、ポリエステル、ポリウレタン、ポリアミド、ポリエーテルブロックアミド、ポリイミド、ポリカーボネート、ポリフェニレンスルフィド、ポリフェニレンオキシド、ポリエーテル、シリコーン、ポリカーボネート、ポリヒドロキシエチルメタクリレート、ポリビニルピロリドン、ポリビニルアルコール、ゴム、シリコーンゴム、ポリヒドロキシ酸、ポリアリルアミン、ポリアリルアルコール、ポリアクリルアミド、及びポリアクリル酸、スチレン系ポリマー、ポリテトラフルオロエチレン及びこれらのコポリマー、これらの誘導体及びこれらの混合物が挙げられるが限定されることはない。これらのクラスの幾つかは、熱硬化性及び熱可塑性のポリマーとしてどちらも入手可能である。本開示では、用語“コポリマー”は、２つ以上のモノマー、例えば２、３、４、５その他諸々から形成される任意のポリマーに言及して用いられるものである。ポリ（Ｄ，Ｌ‐ラクチド）及びポリグリコリド及びこれらのコポリマー等の生体吸収性材料もまた有用である。有用なポリアミドとしては、ナイロン１２、ナイロン１１、ナイロン９、ナイロン６／９及びナイロン６／６が挙げられるが、限定されることはない。係る材料の幾つかのコポリマーの例としては、ＰＥＢＡＸ（登録商標）の商品名でペンシルベニア州フィラデルフィアのＥｌｆ  Ａｔｏｃｈｅｍ  Ｎｏｒｔｈ  Ａｍｅｒｉｃａから入手できるポリエーテル‐ブロック‐アミドが挙げられる。別の好適なコポリマーは、ポリエーテルエステルアミドである。好適なポリエステルコポリマーとしては、例えば、ＨＹＴＲＥＬ．ＲＴＭの商品名でデラウェア州ウィルミントンのＤｕＰｏｎｔから入手可能なもの等のポリエチレンテレフタレート及びポリブチレンテレフタレート、ポリエステルエーテル及びポリエステルエラストマーコポリマーが挙げられる。スチレン末端ブロック、及びブタジエン、イソプレン、エチレン／ブチレン、エチレン／プロピレン等から形成されるミッドブロックを有するそのコポリマー等のブロックコポリマーエラストマーを、本開示において用いてよい。他のスチレン系ブロックコポリマーとしては、アクリロニトリル‐スチレン及びアクリロニトリル‐ブタジエン‐スチレンブロックコポリマーが挙げられる。また、ブロックコポリマーであって、ポリエステル又はポリアミドのハードセグメント及びポリエーテルのソフトセグメントで作られたブロックコポリマーである特定のブロックコポリマー熱可塑性エラストマーを、本開示において用いてもよい。他の有用な基材は、ポリスチレン、ポリ（メチル）メタクリレート、ポリアクリロニトリル、ポリ（ビニルアセテート）、ポリ（ビニルアルコール）、ポリ塩化ビニル等の塩素含有ポリマー、ポリオキシメチレン、ポリカーボネート、ポリアミド、ポリイミド、ポリウレタン、フェノール樹脂、アミノエポキシ樹脂、ポリエステル、シリコーン、セルロースベースプラスチック及びゴム状プラスチックである。
【０１６４】
これらの材料の組み合わせは、架橋あり及びなしで用いることができる。
【０１６５】
ポリマー基材は、任意選択的にフィラー及び又は着色剤とブレンドしてよい。従って、好適な基材としては、着色された高分子材料等の色素性材料が挙げられる。
【０１６６】
１つの実施態様において、引き抜き可能な水素原子を有する前記生体適合性材料は、ＰＥＢＡＸ（登録商標）等のポリエーテルブロックアミドである。
【０１６７】
別の実施態様において、材料は、絹又はウール、アガロース又はアルギネート等のタンパク質である。また、引き抜き可能な水素原子を有するように修飾することのできる、ある種の金属及びセラミックスも本発明に係る基材として用いてよい。好適な金属としては、生体適合性金属、チタン、ステンレス鋼、高窒素ステンレス鋼、金、銀、ロジウム、亜鉛、白金、ルビジウム、銅、及びマグネシウム、及びこれらの組み合わせが挙げられるが、限定されることはない。好適な合金としては、Ｌ‐６０５、ＭＰ３５Ｎ、エルジロイ等のコバルト‐クロム合金、ニッケル‐チタン合金（ニチノール等の）、タンタル、及びＮｂ‐１％Ｚｒ等のニオブ合金等が挙げられる。セラミック基材としては、シリコーン酸化物、アルミニウム酸化物、アルミナ、シリカ、ハイドロキシアパタイト、ガラス、カルシウム酸化物、ポリシラノール、及びリン酸化物を挙げてよいが、限定されることはない。
【０１６８】
１つの実施態様において、前記生体適合性金属は、ニチノール等のニッケル‐チタン合金である。
【０１６９】
別の実施態様において、引き抜き可能な水素原子を有するように修飾されてよい、及び／又は引き抜き可能な水素原子を含む固有の表面を有するであろう基材としてはフッ素ポリマー等のフッ素化ポリマーが挙げられるが、限定されることはなく、例えば延伸ポリテトラフルオロエチレン（ｅＰＴＦＥ）、ポリテトラフルオロエチレン（ＰＴＦＥ）、フッ素化エチレンプロピレン（ＦＥＰ）、パーフルオロカーボンコポリマー、例えば、テトラフルオロエチレンパーフルオロアルキルビニルエーテル（ＴＦＥ／ＰＡＶＥ）コポリマー、テトラフルオロエチレン（ＴＦＥ）とパーフルオロメチルビニルエーテル（ＰＭＶＥ）のコポリマー、及びポリマー鎖間の架橋あり及びなしでの上記の組み合わせ、延伸ポリエチレン、ポリ塩化ビニル、ポリウレタン、シリコーン、ポリエチレン、ポリプロピレン、ポリウレタン、ポリグリコール酸、ポリエステル、ポリアミド、エラストマー及びその混合物、これらのブレンド及びコポリマー又は誘導体が有用である場合がある。
【０１７０】
または、基材は引き抜き可能な水素原子を含むポリマーの表面コーティングでコートすることができる。従って、別の実施態様において、基材の表面は引き抜き可能な水素原子を含むポリマーの表面コーティングである。引き抜き可能な水素原子を含むポリマーの表面コーティングは、“引き抜き可能な水素原子を含むポリマーの表面下塗りコーティング”又は“（引き抜き可能な水素原子を含むポ特定のポリマー）の表面下塗りコーティング”としても本開示では言及され、本発明の親水性コーティングが引き抜き可能な水素原子を含むポリマーの表面コーティング上に適用されることを示す。引き抜き可能な水素原子を含むポリマーの適用は、より均一に適用された成分Ａ、Ｂ並びに任意選択のＣ及びＤのコポリマーの後塗りコーティングをもたらす場合がある。十分な接着性を有する均一なコーティングは、規制の観点から望ましく、特定のコーティングの均一性は、性能仕様に適合するために要求されるだろう。また、層間剥離及び粒状化を防止すべく、下塗り層と基材との間の強い接着も規制の観点から望まれる。
【０１７１】
本実施態様において、好適には、コートされるべき基材は、引き抜き可能な水素原子を含む固有の表面を有していない、又は引き抜き可能な水素原子の量が不十分であり、従って、ポリマーの表面下塗りコーティングが、要求される引き抜き可能な水素原子を含む表面を提供する。しかし、引き抜き可能な水素原子を含む固有の表面を有する基材は、引き抜き可能な水素原子を含むポリマーの表面下塗りコーティングも有してよい。従って、更なる実施態様において、引き抜き可能な水素原子を含む表面を有する基材は、引き抜き可能な水素原子を含むポリマーの表面下塗りコーティングでコートされる。これは、表面上の引き抜き可能な水素原子のより均一な分布を提供する更なる利点を有する。
【０１７２】
本実施態様の少なくとも幾つかの側面において、親水性コーティングの適用は独立した基材である、すなわち、基材の少なくとも一部を引き抜き可能な水素原子を含むポリマーの表面コーティングでコートすることができ、次いで（原理的には）基材の一部が親水性コーティングを有して提供することができる。従って、本実施態様においては、基材の表面上の引き抜き可能な水素原子の量又はタイプを、親水性コーティングの適用に先立って評価する必要はない‐ポリマーの表面コーティングは、要求される引き抜き可能な水素原子を提供する。
【０１７３】
引き抜き可能な水素原子を含むポリマーの表面下塗りコーティングを有する基材は、好適には重合条件下、適切なモノマーを基材の表面に施すことにより作製される。引き抜き可能な水素原子を含むポリマーの例としては、カテコール官能基及び/又はキノンの官能基及び/又はセミキノン官能基を含むポリマーが挙げられる。１つの実施態様において、引き抜き可能な水素原子を含むポリマーは、カテコール官能基を含むポリマー、キノン官能基を含むポリマー及びセミキノン官能基を含むポリマーからなる群より選択される。
【０１７４】
１つの実施態様において、引き抜き可能な水素原子を含むポリマーは、カテコール官能基を含む。前記カテコール官能基を構造式（ＩＩＩ）に示す。
【０１７５】
【化１１】
2020189140.tif 000015
【０１７６】
（式中、Ｒa、Ｒb、Ｒc及びＲdの少なくとも１つはポリマーに結合しており、またＲa、Ｒb、Ｒc又はＲdは好適にはＨのままである。）
【０１７７】
１つの実施態様において、引き抜き可能な水素原子を含むポリマーは、セミキノン官能基を含む。前記セミキノン官能基を構造式（ＩＶａ）又は構造式（ＩＶｂ）に示す。
【０１７８】
【化１２】
2020189140.tif 000016
【０１７９】
（式中、Ｒa、Ｒb、Ｒc及びＲdの少なくとも１つはポリマーに結合しており、またＲa、Ｒb、Ｒc又はＲdは好適にはＨのままである。）
【０１８０】
１つの実施態様において、引き抜き可能な水素原子を含むポリマーは、キノン官能基を含む。前記キノン官能基を構造式（Ｖａ）又は構造式（Ｖｂ）に示す。
【０１８１】
【化１３】
2020189140.tif 000017
【０１８２】
（式中、Ｒa、Ｒb、Ｒc及びＲdの少なくとも１つはポリマーに結合しており、またＲa、Ｒb、Ｒc又はＲdは好適にはＨのままである。）
【０１８３】
１つの実施態様において、引き抜き可能な水素原子を含むポリマーは、カテコール官能基の構造式（ＩＩＩ）並びに／又はセミキノン官能基の構造式（ＩＶａ）及び／若しくは構造式（ＩＶｂ）並びに／又はキノン官能基の構造式（Ｖａ）及び／若しくは（Ｖｂ）である。
【０１８４】
ポリドーパミン
１つの実施態様において、引き抜き可能な水素原子を含むポリマーは、ポリドーパミンである。ポリドーパミンは、カテコール官能基を含むポリマーの例である。別の実施態様において、引き抜き可能な水素原子を含むポリマーは、ポリドーパミンを含む。本発明の背景において議論したように、ポリドーパミンは、モノマードーパミンの重合により形成される。ポリドーパミンの正確な構造は、よく解明されてはいない。また、図３に示すように多くの構造が提案されてきた。
【０１８５】
ドーパミンの重合は酸化的条件下で起こり、また空気（すなわち酸素）に対するわずかな曝露が重合の開始にとって十分である。ドーパミンの最初の酸化がカテコール部分で起こることは一般的に知られており、次いで、ドーパミンの別の部分と反応する、又は分子間環化（ペンダント第一級アミンを介して）を受けて窒素含有ビシクルを形成することができる。ポリドーパミンの構造Ａは（国際公開第２０１０／００６１９６号に記載のように）、５，６‐ジヒドロキシ‐３Ｈ‐インドール単位の繰り返しからなり、４及び７位で架橋するポリドーパミンを示唆する。構造Ｂ（Ｚｈａｏら、Ｐｏｌｙｍ．  Ｃｈｅｍ．、２０１０、１、第１４３０〜１４３３頁に記載のように）は、類似のポリマーであるが、５，６‐ジヒドロキシ‐３Ｈ‐インドール単位が１つおきに５，６‐ジヒドロキシインドリン単位で置換されているポリマーを示唆する。構造Ｃは、先と同様に構造Ａに類似しているが、５，６‐ジヒドロキシ‐３Ｈ‐インドール単位が１つおきに非環化ドーパミン分子で置換されているポリドーパミンに関する別の可能な構造として本発明者らにより提案されている。ポリドーパミンのこの構造は、従って第一級アミン官能基を含む。構造Ｄ（Ｋａｎｇら、Ｌａｎｇｍｕｉｒ、２００９、２５、第９６５６〜９６５９頁に記載）も本発明者らによって提案されており、また窒素五員環においてのドーパミン分子間の結合及びカテコール環の間の結合を示唆する。この構造は、キノン環及びカテコール環がポリマー構造中に存在することも示唆する。最後に、構造Ｅ（Ｄｒｅｙｅｒら、Ｌａｎｇｍｕｉｒ、２０１２、２８、第６４２８〜６４３５頁に記載）は、ポリドーパミンは共有結合していないが、代わりに５，６‐ジヒドロキシインドリン及びそのジオン誘導体を主成分とする、モノマーの超分子集合体である全く異なる構造を示す。
【０１８６】
本発明の文脈において、ポリドーパミンの構造の表現は、本発明の方法及びコーティングの奏効にとって重要でなく、また上記の議論は背景の参照を単に包含することに留意されたい。
【０１８７】
１つの側面において、本発明は、第一のコーティング及び第二のコーティングを有する基材であって、第一のコーティングはポリドーパミンの表面下塗りコーティングであり、また、第二のコーティングは成分Ａ及びＢ、並びに任意選択の成分Ｃ及びＤの架橋コポリマーを含む親水性コーティングであって、
成分Ａが、１つ以上のアルケン及び／又はアルキン基を各々含む１種以上のＣ2〜Ｃ16親水性モノマーを含み、また好適にはこれからなり、
成分Ｂが、２つ以上のアルケン及び／又はアルキン基を各々含む１種以上の親水性ポリマーを含み、また好適にはこれからなり、
成分Ｃが、存在する場合には、１つ以上（例えば１つ）のアルケン又はアルキン基を各々含む１種以上の有益な化学物質を含み、また好適にはこれからなり、並びに
成分Ｄが、存在する場合には、チオール、アルケン及びアルキン基から独立に選択される２つ以上の官能基を各々含む１種以上の低分子量架橋剤を含み、また好適にはこれからなり、
架橋コポリマーが、成分Ａ、Ｂ及びＣ（存在する場合には）のアルケン及び／又はアルキン基、並びに成分Ｄ（存在する場合には）の官能基が関与するラジカル重合により形成し、
親水性コーティングが、１種以上の有益な化学物質を含み、また好適にはこれからなる成分Ｅを任意選択的に含み、成分Ｅが成分Ａ、Ｂ、Ｃ、（存在する場合には）及びＤ（存在する場合には）とコポリマーを形成しない第二のコーティングであり、
並びに第二のコーティングが、第一のコーティングに共有結合している基材を提供する。
【０１８８】
“第一のコーティング及び第二のコーティング・・・を有する基材”は、“第一のコーティング及び第二のコーティング・・・からなる基材”を意味するととってはならない（‐１種以上の更なるコーティングを第一のコーティングの適用に先立って基材に適用することができ、及び／又は１種以上の更なるコーティングを第二のコーティングの適用後に基材に適用することができる）ことに概して留意されたい。例えば、上記本発明の側面において、基材とポリドーパミンの表面下塗りコーティングとの間の１種以上の更なるコーティングが可能であり、及び／又は第二（親水性）コーティングの上に１種以上の更なるコーティングを適用することができる。
【０１８９】
本開示で言及する“ポリドーパミン”は、好適にはドーパミン及び／又はドーパミン類縁体の重合により形成される。好ましくは、ポリドーパミンはドーパミンの重合により形成される。ドーパミン類縁体としては、ドーパミンと同一又は類似の生化学的経路を有する分子、及びチロシンの酸化誘導体を包含する、構造においてドーパミンに類似するものが挙げられる。１つの実施態様において、ドーパミン類縁体は構造式（ＩＩ）の化合物である（式中、Ｒ1〜Ｒ9の１つ以上はＨではない）。
【０１９０】
【化１４】
2020189140.tif 000018
【０１９１】
別の実施態様において、ドーパミンの類縁体は構造式（ＩＩ）の化合物である（式中、Ｒ1〜Ｒ9はＨ、Ｃ1〜Ｃ8アルキル、Ｃ2〜Ｃ8アルケニル、Ｃ2〜Ｃ8アルキニル、‐ＯＨ、‐ＣＯ2Ｈ、‐Ｃ（Ｏ）Ｃ1〜Ｃ8アルキル、‐Ｃ（Ｏ）Ｃ2〜Ｃ8アルケニル、‐Ｃ（Ｏ）Ｃ2〜Ｃ8アルキニルからなる群より独立に選択される）。好適には、構造式（ＩＩ）の化合物は、少なくとも１つの引き抜き可能な水素原子を含む。
【０１９２】
天然のドーパミン類縁体としては、以下が挙げられる。
【０１９３】
【化１５】
2020189140.tif 000019
【０１９４】
ポリドーパミンコーティングの調製方法
上述したように、空気（すなわち酸素）に曝露されたアルカリ性水溶液中のドーパミンは、付加的な反応なしで重合してポリドーパミンを形成するであろう。しかし、重合速度はドーパミン含有溶液に対する酸化剤の添加により増加させることができる。好適な酸化剤としては、過硫酸アンモニウム及び過硫酸ナトリウムが挙げられるが、限定されることはない。従って、１つの実施態様において、ポリドーパミンの表面コーティングは、基材の表面と、酸化剤及びドーパミン及び／又はドーパミン類縁体を含む混合物との接触により形成される。
【０１９５】
ドーパミンの重合はまた、恐らく脱プロトン化及び酸化に対するカテコールヒドロキシ基の活性化のために、アルカリ性水溶液中においてより速く観察されてきた。しかし、例１．８に示されるように、本発明者らは有利には酸化剤の使用が、妥当な時間枠内で、中性又は酸性のｐＨにおいて、制御された方法において進行するドーパミンの重合を可能にすることを見出した。好適な酸化剤としては、過硫酸アンモニウム及び過硫酸ナトリウムが挙げられる。
【０１９６】
従って、１つの実施態様において、ポリドーパミンの表面コーティングは、ｐＨ４〜１０、例えばｐＨ７において、基材の表面と、酸化剤及びドーパミン及び／又はドーパミン類縁体を含む混合物との接触により形成される。別の実施態様において、ポリドーパミンの表面コーティングは、ｐＨ＜７例えばｐＨ４〜７において形成される。更なる実施態様において、ポリドーパミンの表面コーティングは、ｐＨ５〜６．９例えば５．５〜６．５において形成される。ドーパミン及び／又はドーパミン類縁体の溶液のｐＨは、ＨＣｌ又はＮａＯＨ等の任意の適切な酸又は塩基を各々用いて調節することができる。
【０１９７】
従来技術の基本的な条件よりも酸性又は中性条件下における、ポリドーパミンの表面コーティングを有する基材のコーティングは、有利には、塩基にセンシティブな基材を本発明の親水性コーティングでコートすることを可能にする。しかし、本発明者らは、酸性又は中性条件（すなわちｐＨ＜７）下においてのドーパミン（又はドーパミン類縁体）の重合が、バルク中及びポリドーパミンのコーティングの表面上で形成されるポリドーパミンの粒子又は凝集体の沈殿を大いに低減させる更なる利点を有することを見出した。
【０１９８】
例に記載の結果に基づいて、発明者らは、粒状化がかなりの程度起こる前に、適切な厚みのコーティングに達するためのドーパミンの適当な重合時間を可能にするためには、ｐＨ６程度の値が最適であったと結論付けた。より酸性ｐＨにおいての重合反応はより遅いが、本発明者らは、重合の所定の時間の間、反応はより遅いキネティクスのために高度に制御され、並びにポリドーパミンの粒子及び凝集体の沈殿を最小化できることを観察した。本発明の背景において議論したように、コーティングの表面上の粒状化は、ある種の適用において問題である可能性がある。更に、例において議論するように、またＷｅｉら、Ｐｏｌｙｍ．  Ｃｈｅｍ．、２０１０、１、第１４３０〜１４３３頁により見出されたことを確認すると、酸化条件下、酸性ｐＨにおいてのより遅い重合は、より速いアルカリ性条件下においての重合について観察されるものと少なくとも同程度に均一であるコーティングを作り出す。酸化条件下、酸性ｐＨにおいて調製されるコーティングはより再現性が高いため、ポリドーパミンの粒状化が起こるプロセス時間が延長される。これは、製造の観点から利点である。
【０１９９】
例１．９に示されるように、また例１ａにおいて議論されるように、酸化剤の量は重合速度に影響し、また粒状化の量にも影響する可能性がある。例において、溶液中のドーパミンの量は１ｇ／Ｌ〜５ｇ／Ｌであり、また溶液中のＡＰＳの量は０．６ｇ／Ｌ〜３ｇ／Ｌである。１つの実施態様において、許容可能な反応速度のために、１ｇ／Ｌのドーパミン及び０．６ｇ／ＬのＡＰＳを用いると、粒状化はより低くなるように思われる。重合速度は、ドーパミン及び／又はＡＰＳの濃度を増加させることにより増加する場合がある。ドーパミン又は類縁体の濃度は、典型的には０．５〜１０ｇ／Ｌであってよく、またＡＰＳの濃度は典型的には０．１〜５ｇ／Ｌであってよい。当業者は、重合反応のキネティクスを最適化するために、ドーパミンの濃度及び溶液中の酸化剤の濃度を調節することができる。
【０２００】
ドーパミンの重合は、水溶液中又は水とメタノール、エタノール、プロパノール及び／又はイソプロパノールとの混合物等の水性／有機混合物中において実施することができる。
【０２０１】
溶液のｐＨは、バッファーで制御することができる（‐例えば、ｈｔｔｐ：／／ｗｗｗ．ｓｉｇｍａａｌｄｒｉｃｈ．ｃｏｍ／ｌｉｆｅ‐ｓｃｉｅｎｃｅ／ｃｏｒｅ‐ｂｉｏｒｅａｇｅｎｔｓ／ｂｉｏｌｏｇｉｃａｌ‐ｂｕｆｆｅｒｓ／ｌｅａｒｎｉｎｇ‐ｃｅｎｔｅｒ／ｂｕｆｆｅｒ‐ｒｅｆｅｒｅｎｃｅ‐ｃｅｎｔｅｒ．ｈｔｍｌ．を参照のこと）。
【０２０２】
例１及び１ａにおいて議論するように、ＭＥＳバッファーが好適であることが見出された。他の可能なバッファーとしては、ＡＣＥＳ、ＰＩＰＥＳ、ＭＯＰＳＯ、ビス‐トリスプロパン、ＢＥＳ、ＭＯＰＳ、ＴＥＳ、及びＨＥＰＥＳが挙げられる。
【０２０３】
ポリドーパミンコーティングを形成するために必要とされる時間は、用いられる具体的な反応条件に応じて変化するであろう。例えば、酸化剤の添加は重合の速度を上げる場合があり、又は中性若しくは酸性ｐＨの使用を可能にする場合がある。ポリドーパミンコーティングは、好ましくは効率的な製造にふさわしい時間の間に形成される。例えば、所望のポリドーパミン被覆を、２４時間、１２時間、６時間、５時間、４時間、３時間、２時間、１時間又は３０分間の範囲内で形成することができる。一般的原理として、重合時間が長いほど、形成するポリドーパミンのコーティングはより厚くなる。しかし、重合のある期間の後に、ポリドーパミンは上述した種々の問題を引き起こす粒状形で溶液から沈殿するであろう。従って、ドーパミンの最適な重合時間は、ポリドーパミンの十分な被覆を得るために十分な長さであるが、溶液中に形成し得る粒状化ポリドーパミンの制御を不能とするほどの長さではない。好適には、重合時間は２４時間を超えない、例えば、最大で１２時間、６時間、５時間、４時間、３時間、２時間、１時間又は３０分間である。
【０２０４】
好適には、ポリドーパミンコーティングの厚みは５〜１００ｎｍであり、例えば、１０〜５０ｎｍである。
【０２０５】
好ましくは、ポリドーパミンコーティングは、室温にて形成されるが、重合はより高い／より低い温度にて実施することができる。
【０２０６】
種々の基材上におけるポリドーパミンコーティングの詳細な形成方法を例１．１〜１．１３に示し、また最適化された手順を例１．１１に示す。
【０２０７】
電荷（電圧）を用いてポリドーパミンを形成する可能な代替のアプローチは、Ｋａｎｇら、Ａｎｇｅｗａｎｄｔｅ  Ｃｈｅｍｉｅ、２０１２、ｖｏｌ．１２４、第１〜５頁に記載されている。
【０２０８】
表面から水素原子を引き抜くことのできるラジカル開始剤
実施態様によれば、成分Ａ、Ｂ並びに任意選択のＣ及びＤの重合は、基材の表面から水素原子を引き抜いて、表面結合のラジカルを生成するラジカル開始剤により開始される。表面結合のラジカルは、水素原子が引き抜かれた表面に結合し、又はその範囲に留まるラジカルである。表面結合のラジカルは、次いで、成分Ａ、Ｂ並びに任意選択のＣ及びＤの少なくとも１つと反応して表面に共有結合する関連成分のコポリマーを形成する。
【０２０９】
好ましくは、ラジカル開始剤は、重合反応の前又は後のいずれでも引き抜き可能な水素原子を含む表面に共有結合しない。
【０２１０】
ベンゾフェノン以外のベンゾフェノンベースの好適なタイプＩＩの光開始剤としては、ベンゾフェノン‐３，３’‐４，４’‐テトラカルボン酸二無水物、４‐ベンゾイルビフェニル、４，４’‐ビス（ジエチルアミノ）ベンゾフェノン、４，４’‐ビス［２‐（１‐プロペニル）フェノキシ］ベンゾフェノン、４‐（ジエチルアミノ）ベンゾフェノン、４，４’‐ジヒドロキシベンゾフェノン、４‐（ジメチルアミノ）ベンゾフェノン、３，４‐ジメチルベンゾフェノン、３‐ヒドロキシベンゾフェノン、４‐ヒドロキシベンゾフェノン、２‐メチルベンゾフェノン、３‐メチルベンゾフェノン、４‐メチルベンゾフェノン、メチルベンゾイルホルメート及びミヒラーケトンが挙げられるが、限定されることはない。他の好適なベンゾフェノンは、ＩＧＭ樹脂からブランド名Ｏｍｎｉｐｏｌで入手できる。上記の基材は、本開示では時々ベンゾフェノン誘導体と呼ばれる。
【０２１１】
キサントンベースの好適なタイプＩＩの光開始剤としては、９‐キサンテノン、１‐ヒドロキシ‐３，７‐ジメトキシキサントン、１‐ヒドロキシ‐３,５‐ジメトキシキサントン、１‐ヒドロキシ‐３，５，６，７‐テトラメトキシキサントン、１‐ヒドロキシ‐３，５，６，７，８‐ペンタメトキシキサントン、１‐ヒドロキシ‐３，７，８‐トリメトキシキサントン及び２‐ベンゾイルキサントンが挙げられるが、限定されることはない。
【０２１２】
チオキサントンベースの好適なタイプＩＩの光開始剤としては、１‐クロロ‐４‐プロポキシ‐９Ｈ‐チオキサンテン‐９‐オン、２‐クロロチオキサンテン‐９‐オン、２，４‐ジエチル‐９Ｈ‐チオキサンテン‐９‐オン、イソプロピル‐９Ｈ‐チオキサンテン‐９‐オン、１０‐メチルフェノチアジン及びチオキサンテン‐９‐オンが挙げられるが、限定されることはない。他の好適なチオキサントンは、ＩＧＭ樹脂からＯｍｎｉｐｏｌのブランド名で入手できる。上記の基材は、本開示では時々チオキサントン誘導体と呼ばれる。
【０２１３】
好適である場合がある種々の他の光開始剤としては、アントラキノン‐２‐スルホン酸ナトリウム塩一水和物、２‐ｔｅｒｔ‐ブチルアントラキノン、カンファーキノン、ジフェニル（２，４，６‐トリメチルベンゾイル）ホスフィンオキシド、９，１０‐フェナントレンキノン及びフェニルビス（２，４，６‐トリメチルベンゾイル）ホスフィンオキシドが挙げられるが、限定されることはない。
【０２１４】
好適である場合があるカチオン性光開始剤としては、ビス（４‐ｔｅｒｔ‐ブチルフェニル）ヨードニウムパーフルオロ‐１‐ブタンスルホネート、ビス（４‐ｔｅｒｔ‐ブチルフェニル）ヨードニウムｐ‐トルエンスルホネート、ビス（４‐ｔｅｒｔ‐ブチルフェニル）ヨードニウムトリフレート、ＢＯＣ‐メトキシフェニルジフェニルスルホニウムトリフレート、（４‐ブロモフェニル）ジフェニルスルホニウムトリフレート、（ｔｅｒｔ‐ブトキシカルボニルメトキシナフチル）‐ジフェニルスルホニウムトリフレート、（４‐ｔｅｒｔ‐ブチルフェニル）ジフェニルスルホニウムトリフレート、ジフェニルヨードニウム９，１０‐ジメトキシアントラセン‐２‐スルホネート、ジフェニルヨードニウムヘキサフルオロホスフェート、ジフェニルヨードニウムニトレート、ジフェニルヨードニウムパーフルオロ‐１‐ブタンスルホネート、ジフェニルヨードニウムｐ‐トルエンスルホネート、ジフェニルヨードニウムトリフレート、（４‐フルオロフェニル）ジフェニルスルホニウムトリフレート、（４‐メトキシフェニル）ジフェニルスルホニウムトリフレート、２‐（４‐メトキシスチリル）‐４,６‐ビス（トリクロロメチル）‐１，３，５‐トリアジン、（４‐メチルフェニル）ジフェニルスルホニウムトリフレート、（４‐メチルチオフェニル）メチルフェニルスルホニウムトリフレート、１‐ナフチルジフェニルスルホニウムトリフレート、（４‐フェノキシフェニル）ジフェニルスルホニウムトリフレート、（４‐フェニルチオフェニル）ジフェニルスルホニウムトリフレート、プロピレンカーボネート中に５０質量％混合したトリアリールスルホニウムヘキサフルオロアンチモネート塩、プロピレンカーボネート中に５０％混合したトリアリールスルホニウムヘキサフルオロホスフェート塩、トリフェニルスルホニウムパーフルオロ‐１‐ブタンサホネート（ｂｕｔａｎｅｓｕｆｏｎａｔｅ）、トリフェニルスルホニウムトリフレート、トリス（４‐ｔｅｒｔ‐ブチルフェニル）スルホニウムパーフルオロ‐１‐ブタンスルホネート及びトリス（４‐ｔｅｒｔ‐ブチルフェニル）スルホニウムトリフレートが挙げられるが、限定されることはない。
【０２１５】
１つの実施態様において、ラジカル開始剤は、ベンゾフェノン及びこれらの誘導体並びにキサントン及びこれらの誘導体からなる群より選択される。
【０２１６】
ベンゾフェノン
１つの実施態様において、開始剤はベンゾフェノンである。ベンゾフェノンはタイプＩＩの光開始剤であり、また水素引き抜き／プロトン移動の高い量子効率のために、特にアミンと広く用いられている。ベンゾフェノンを用いる光開始重合の代表的な反応スキームを以下のスキーム１に示す。
【化１６】
2020189140.tif 000020
【０２１７】
スキーム１に示すように、紫外光に曝露された際、ベンゾフェノンのトリプレット励起状態が形成され、別の分子（共開始剤）から水素を引き抜いてケチルラジカル（［Ｐｈ2Ｃ・‐ＯＨ］）及び共開始剤ラジカル（Ｒ・）を形成することができる。立体障害及び不対電子の非局在化のために、通常、ケチルラジカルはビニル（すなわち不飽和）モノマーに対して全く反応しない。従って、通常、共開始剤ラジカルが重合を開始するであろう。本発明の文脈において、Ｒ‐Ｈは引き抜き可能な水素原子を含む表面を有する基材を表す。従って、トリプレット励起状態のベンゾフェノンは、前記表面から水素原子を引き抜いて、基材の表面上に表面結合のラジカルを形成する。これらの表面結合のラジカルは、次いで、成分Ａ、Ｂ並びに任意選択的にＣ及び／又はＤ（スキーム１の“モノマー”）の少なくとも１つと反応して基材（スキーム１の“ポリマー”）の表面に共有結合する成分Ａ、Ｂ並びに任意選択的にＣ及び／又はＤのコポリマーを形成する。スキーム１に示されるラジカル開始剤としてのベンゾフェノンの説明は、他のラジカル開始剤に同様に適用できる。好ましくは、ラジカル開始剤はタイプＩＩの開始剤である。
【０２１８】
本発明の方法において、水素原子をコートされるべき基材の表面から引き抜くことにより、表面結合のラジカルが生成する。このラジカルは、次いで成分Ａ、Ｂ、Ｃ（存在する場合には）及びＤ（存在する場合には）の少なくとも１つと反応して表面とコーティングとの間に共有結合点を形成する。このことから、重合溶液中に存在するラジカル開始剤の量は、表面とコーティング全体との間の共有結合の量に影響を及ぼす可能性があり、またその結果として、最終的な親水性コーティングの耐久性及び潤滑性に影響を及ぼす可能性がある。
【０２１９】
例２に記載のように、エタノール中のベンゾフェノンの種々の濃度の吸光度を測定する実験を実施した。例２において詳細に議論されているように、本発明者らは、ベンゾフェノンがその水素引き抜き特性を効果的に発揮するために、ベンゾフェノンの濃度は好ましくは少なくとも１ｍｍｏｌ／Ｌであることを見出した。濃度は、溶液中において評価した。硬化前の、溶媒の蒸発後の表面におけるベンゾフェノンの実際の濃度は、１ｍｍｏｌ／Ｌより高いと思われる。
【０２２０】
しかし、重合溶液中のベンゾフェノンの量の相互作用的な増加は、最終的な親水性コーティングの特性を連続的に向上させるであろうとは限らない。ベンゾフェノンは、その２つの芳香環のために極めて親水性であり、また水への乏しい溶解度を示す。ベンゾフェノンの濃度が高すぎると、これは、基材の表面に共有結合するベンジドロールをもたらす中間ベンゾフェノンラジカルと表面結合のラジカルとの反応を包含するラジカル‐ラジカル終端等の副反応をもたらすであろう。これは、最終的なコーティングの表面上の疎水性領域の原因となり、その親水性（吸水するためのその能力の減少を介して）及びその潤滑性を減少させる。高濃度のベンゾフェノンの使用の更なる不利益は、低分子量の溶出可能物の量が増加することである。従って、重合混合物中のベンゾフェノンの上限は、好適には約０．５〜５質量％である。１つの実施態様において、ベンゾフェノンの濃度は０．１〜１００ｍＭである。
【０２２１】
図４に概略的に示される本発明の本実施態様の側面
ラジカル開始剤の組み合わせ
ラジカル重合は、１つ以上のラジカル開始剤の使用によって重合を開始することにより増大する場合がある。１つの実施態様において、ステップ（ａ）のラジカル開始剤は、２種以上のラジカル開始剤の混合物、特に２種以上の紫外光開始剤である。１つの実施態様において、ステップ（ａ）のラジカル開始剤は、ベンゾフェノン、キサントン、チオキサントン、ベンゾインエーテル、ベンジルケタール、α‐ジアルコキシアセトフェノン、α‐ヒドロキシアルキルフェノン、α‐アミノアルキルフェノン及びアシルホスフィンオキシドからなる群より選択される２種以上の紫外光開始剤の混合物である。１つの実施態様において、ステップ（ａ）のラジカル開始剤は、ベンゾフェノン及び／又はこれらの誘導体並びにチオキサントン及び／又はこれらの誘導体の混合物である。好適には、ステップ（ａ）のラジカル開始剤はベンゾフェノン及びチオキサントンの混合物である。
【０２２２】
各紫外光開始剤は、特定の波長の紫外照射を吸収し、結果的に紫外照射のある波長は吸収されないであろう。ラジカル開始剤の効率は、第一の紫外開始剤が吸収しないであろう波長の紫外照射を吸収するであろう第二の紫外光開始剤の添加により向上させることができる。これは、ベンゾフェノン及びチオキサントンについて図１２に示され、いかにこれらの２つの光開始剤がこの点において相補的であるかを示す。
【０２２３】
ベンゾフェノンはベンゾフェノンの誘導体との組み合わせで用いてよく、例えば、放射線スペクトルのより平らな範囲を有する組み合わせを提供する。
【０２２４】
本実施態様（ｉ）に係る本発明のコーティングでコートした基材を、例に記載の方法に準拠して作製した。
【０２２５】
実施態様（ｉｉ）
第二の実施態様において、液相中において表面と接触して形成したフリーラジカルにより開始したプロセスにおいて、基材の表面上の反応基は、成分Ａ及びＢ並びに任意選択の成分Ｃ及びＤの少なくとも１つと反応して表面にコポリマーを共有結合させる。
【０２２６】
図２に示されるように、本実施態様において、重合は基材の表面上の重合可能な官能基と、成分Ａ、Ｂ及びＣ（存在する場合には）上のアルケン及び／又はアルキン基、並びに成分Ｄ（存在する場合には）の官能基との間で開始され、基材の表面に共有結合する成分Ａ、Ｂ並びに任意選択のＣ及び／又はＤのコポリマーをもたらす（図２には基材の表面上のアルケン基、並びに成分Ａ及びＢのみを示す）。実際には、基材の表面上の重合可能な官能基は、コポリマーの共有結合のためのアンカー基として作用する。基材の表面上の好適な官能基としては、アルケン、アルキン及びチオール基が挙げられる。
【０２２７】
従って、別の実施態様において、本発明は基材の表面に共有結合する親水性コーティングの形成方法であって、基材が重合可能な官能基を含む表面を有し、前記方法が、
（ａ）表面と、成分Ａ及びＢ、任意選択の成分Ｃ、任意選択の成分Ｄ及びラジカル開始剤を含む液相混合物とを接触させるステップであって、前記ラジカル開始剤が、液相中においてラジカルを生成することができ、
成分Ａが、１つ以上のアルケン及び／又はアルキン基を各々含む１種以上のＣ2〜Ｃ16親水性モノマーを含み、また好適にはこれからなり、
成分Ｂが、２つ以上のアルケン及び／又はアルキン基を各々含む１種以上の親水性ポリマーを含み、また好適にはこれからなり、
成分Ｃが、存在する場合には、１つ以上（例えば１つ）のアルケン又はアルキン基を各々含む１種以上の有益な化学物質を含み、また好適にはこれからなり、並びに
成分Ｄが、存在する場合には、チオール、アルケン、及びアルキン基から独立に選択される２つ以上の官能基を各々含む１種以上の低分子量架橋剤を含み、また好適にはこれからなるステップ、
並びに
（ｂ）成分Ａ、成分Ｂ、並びに任意選択の成分Ｃ及びＤの架橋コポリマーを形成するために、成分Ａ、Ｂ及びＣ（存在する場合には）のアルケン及び／又はアルキン基、基材の表面の重合可能な官能基、及び成分Ｄ（存在する場合には）の官能基が関与するラジカル重合を開始するステップであって、前記コポリマーが表面に共有結合するステップ、並びに
（ｃ）任意選択的に、１種以上の有益な化学物質を含み、また好適にはこれからなる成分Ｅを親水性コーティング中に組み込むステップであって、成分Ｅが成分Ａ、Ｂ、Ｃ（存在する場合には）及びＤ（存在する場合には）とコポリマーを形成しないステップ
を含む方法を提供する。
【０２２８】
上記で議論したように、表面における引き抜き可能な水素原子に対する必要は、表面がコポリマーの共有結合のためのアンカー基として作用することのできる基を含む場合は回避される。例えば、表面は重合反応に関与することのできるアルケン及び／又はアルキン又はチオール基を含むことができる。実施態様において、表面はポリドーパミン表面であり、ポリドーパミンは、アルケン及び／又はアルキン基又はチオール基で官能化される。係るポリドーパミン表面は、少なくともある割合のアルケン及び／又はアルキン又はチオール基官能化ドーパミン（又は類縁体）を含むドーパミン及びドーパミン類縁体の重合により作製することができる。好適には、合成のドーパミン類縁体は、ドーパミンの第一級アミン官能化により形成される。
【０２２９】
この種のドーパミン類縁体の例を以下に示す。
【０２３０】
【化１７】
2020189140.tif 000021
【０２３１】
係るドーパミン類縁体は、実施態様（ｉｉ）に関して上記したポリドーパミンコーティングの調製方法を用いて重合することができる。
【０２３２】
液相中においてラジカルを生成することのできるラジカル開始剤
液相中においてラジカルを生成することのできるラジカル開始剤としては、光開始剤（タイプＩ及びタイプＩＩのラジカル開始剤）並びに熱的開始剤が挙げられる。
【０２３３】
タイプＩのラジカル開始剤の例としては、ベンジル、ベンゾイン及びアセトフェノンベースの光開始剤が挙げられる。
【０２３４】
ベンジル及びベンゾインベースの光開始剤としては、ベンゾイン、ベンゾインエチルエーテル、ベンゾインメチルエーテル、４，４’‐ジメトキシベンゾイン及び４，４’‐ジメチルベンジルが挙げられるが、限定されることはない。
【０２３５】
アセトフェノンベースの光開始剤としては、２‐ベンジル‐２‐（ジメチルアミノ）‐４’‐モルホリノブチロフェノン、３，６‐ビス（２‐メチル‐２‐モルホリノプロピオニル）‐９‐オクチルカルバゾ−ル、４’‐ｔｅｒｔ‐ブチル‐２’，６’‐ジメチルアセトフェノン、２，２‐ジエトキシアセトフェノン、２，２‐ジメトキシ‐２‐フェニルアセトフェノン、ジフェニル（２，４，６‐トリメチルベンゾイル）ホスフィンオキシド／２‐ヒドロキシ‐２‐メチルプロピオフェノン、４’‐エトキシアセトフェノン、３’‐ヒドロキシアセトフェノン、４’‐ヒドロキシアセトフェノン、１‐ヒドロキシシクロヘキシルフェニルケトン、２‐ヒドロキシ‐４’‐（２‐ヒドロキシエトキシ）‐２‐メチルプロピオフェノン、２‐ヒドロキシ‐２‐メチルプロピオフェノン、２‐メチル‐４’‐（メチルチオ）‐２‐モルホリノプロピオフェノン及び４’‐フェノキシアセトフェノンが挙げられるが、限定されることはない。
【０２３６】
熱的開始剤を用いて、成分Ａ及びＢ並びに任意選択のＣ及びＤのラジカル重合を開始してもよい。熱的開始剤は、加熱すると均等開裂して重合プロセスを開始させるフリーラジカルを生成する。理想的には、熱的開始剤は室温において比較的安定であるのがよいが、重合温度においては、反応速度の維持を確保するために、十分に速く分解するのがよい。光開始剤よりも、熱的開始剤の使用がコートされるべき基材によっては好ましい場合がある。チューブ等の基材は、可視又は紫外光に曝露することが困難である又は実際に不可能であるといっていい内表面を有する。熱は、基材の全ての部分に対してむらなく分配することができるため、熱的開始剤を用いることはこの状況においてより実用的であろう。
【０２３７】
熱的開始剤の例としては、ｔｅｒｔ‐アミルペルオキシベンゾエート、４，４‐アゾビス（４‐シアノバレリアン酸）、１，１’‐アゾビス（シクロヘキサンカルボニトリル）、２，２’‐アゾビスイソブチロニトリル（ＡＩＢＮ）、ベンゾイルペルオキシド２、２，２‐ビス（ｔｅｒｔ‐ブチルペルオキシ）ブタン、１，１‐ビス（ｔｅｒｔ‐ブチルペルオキシ）シクロヘキサン、２，５‐ビス（ｔｅｒｔ‐ブチルペルオキシ）‐２,５‐ジメチルヘキサン、２，５‐ビス（ｔｅｒｔ‐ブチルペルオキシ）‐２,５‐ジメチル‐３‐ヘキシン、ビス（１‐（ｔｅｒｔ‐ブチルペルオキシ）‐１‐メチルエチル）ベンゼン、１，１‐ビス（ｔｅｒｔ‐ブチルペルオキシ）‐３,３,５‐トリメチルシクロヘキサン、ｔｅｒｔ‐ブチルヒドロペルオキシド、ｔｅｒｔ‐ブチルペルアセテート、ｔｅｒｔ‐ブチルペルオキシド、ｔｅｒｔ‐ブチルペルオキシベンゾエート；ｔｅｒｔ‐ブチルペルオキシイソプロピルカーボネート、クメンヒドロペルオキシド、シクロヘキサノンペルオキシド、ジクミルパーオキサイド、ラウロイルパーオキサイド、２，４‐ペンタンジオンペルオキシド、過酢酸及び過硫酸カリウムが挙げられる。
【０２３８】
他の実施態様
更なる実施態様において、基材の表面と親水性コーティングとの間の共有結合は、実施態様（ｉ）及び（ｉｉ）両方を包含する重合（例えば基材の表面が引き抜き可能な水素原子及び活性の官能基両方を含む場合）を介して形成される。
【０２３９】
実施態様（ｉ）及び（ｉｉ）両方において、成分Ａ、Ｂ並びに任意選択的にＣ及びＤの重合により形成されるコポリマーは、ランダムコポリマーであり、ポリマー鎖中の特定点において成分の与えられたタイプを発見する可能性は、重合溶液中におけるその成分のモル分率に等しい。
【０２４０】
１つの実施態様において、基材の表面は、引き抜き可能な水素原子、及び重合溶液中において成分の反応基と反応することのできる反応基の両方を含む。本実施態様において、ラジカル開始剤の選択は、基材の表面に対する親水性コーティングの共有結合につながる開始経路を決定づけるであろう。従って、タイプＩＩの開始剤を選択する場合、実施態様（ｉ）に記載のように共有結合が形成されるであろう。タイプＩ又は熱的開始剤を選択する場合、実施態様（ｉｉ）に記載のように共有結合が形成されるであろう。タイプＩＩの開始剤及びタイプＩ又は熱的開始剤の両方を選択する場合、実施態様（ｉ）及び（ｉｉ）に記載のプロセスの混合を介して、共有結合が形成されるであろう。
【０２４１】
本発明の好ましい側面によれば、ポリドーパミンの第一の下塗りコーティング層及び成分Ａ及びＢの架橋コポリマーを含む第二の親水性コーティング層を有する表面を有する基材であって、 
成分Ａが、１つ以上のアルケン及び／又はアルキン基（例えば、成分Ａはアクリル酸、メタクリル酸及びこれらの混合物から選択される）を各々含む１種以上のＣ2〜Ｃ16親水性モノマーを含み、
成分Ｂが、２つ以上のアルケン及び／又はアルキン基（例えば、成分Ｂは上記で定義した構造式（Ｉ）及び（ＩＩ）の化合物から選択される）を各々含む１種以上の親水性ポリマーを含み、
架橋コポリマーが、成分Ａ及びＢのアルケン及び／又はアルキン基が関与するラジカル重合により形成され、
並びに、第二の親水性コーティング層が、ポリドーパミンの第一の下塗りコーティング層に共有結合する基材が提供される。前記共有結合は、好適には親水性コーティングの成分を有するドーパミン上の表面結合のラジカル（表面結合のラジカルは、ドーパミンからの水素原子の引き抜きを介して生成する）の反応を介して達成される。
【０２４２】
本発明の好ましい側面によれば、基材の表面に共有結合する親水性コーティングの形成方法であって、前記方法が、
（ａ）ドーパミンの重合が起こり得るような（例えば酸化剤の存在下で）条件下で、コーティングとドーパミンとを接触させることにより基材上のポリドーパミンの第一の下塗りコーティング層を作製するステップ、
（ｂ）ドーパミンで下塗りされた基材と、成分Ａ及びＢ並びにラジカル開始剤を含む混合物とを接触させるステップであって、
成分Ａが、１つ以上のアルケン及び／又はアルキン基（例えば、成分Ａはアクリル酸、メタクリル酸及びこれらの混合物から選択される）を各々含む１種以上のＣ2〜Ｃ16親水性モノマーを含み、並びに
成分Ｂが、２つ以上のアルケン及び／又はアルキン基（例えば、成分Ｂは上記で定義した構造式（Ｉ）及び（ＩＩ）の化合物から選択される）を各々含む１種以上の親水性ポリマーを含み、
並びに
（ｃ）成分Ａ及び成分Ｂの架橋コポリマーを形成するために、成分Ａ及びＢのアルケン及び／又はアルキン基が関与するラジカル重合を開始させるステップであって、前記コポリマーがポリドーパミンの第一の下塗りコーティング層に共有結合するステップ
を含む方法が提供される。
【０２４３】
本発明の方法の更なる側面
引き抜き可能な水素原子を含むポリマーに対する接着性、又は有益な化学物質を任意選択的に含むコーティングに対する接着性を向上させるために、コーティングに先立って、基材の表面を洗浄又は前処理することができる。表面の前洗浄又は前処理は、いずれかのコーティングの均一性も向上させる場合がある。
【０２４４】
好適な洗浄剤又は前処理剤としては、エタノール又はイソプロパノール（ＩＰＡ）のような溶媒、アルコール及び水酸化物化合物（例えば水酸化ナトリウム）の水溶液の混合物を含む溶液等の高ｐＨの溶液、水酸化ナトリウム溶液等、テトラメチルアンモニウム水酸化物（ＴＭＡＨ）を含む溶液、塩基性ピラニア（アンモニア及び過酸化水素）、酸性ピラニア（硫酸及び過酸化水素の混合物）、並びに硫酸及び過マンガン酸カリウム又は種々のペルオキソ硫酸又はペルオキソ二硫酸溶液（また、アンモニウム、ナトリウム、及びカリウムの塩、例えば過硫酸アンモニウム）又はこれらの組み合わせを包含する他の酸化剤が挙げられる。
【０２４５】
２つの具体的な前処理方法‐方法Ａ及び方法Ｂ‐を、基本手順に記載する。方法Ａは、コートされるべき基材をＩＰＡ処理することを含み、一方で方法Ｂにおいては、基材をＩＰＡで処理し、次いでＡＰＳの溶液で処理する。例１ａにおいて議論するように、前処理方法Ｂは、方法Ａが用いられた場合よりもポリドーパミンのより均一なコーティングを作製した。従って、１つの実施態様において、ポリドーパミンの表面コーティングの形成に先立って、基材の表面を酸化剤で前処理する。別の実施態様において、ポリドーパミンの表面コーティングの形成に先立って、基材の表面をＩＰＡ及び酸化剤で処理する。更なる実施態様において、ポリドーパミンの表面コーティングの形成に先立って、コートされるべき表面をＩＰＡ及び過硫酸アンモニウムで前処理する。
【０２４６】
引き抜き可能な水素原子を含むポリマーの表面下塗りコーティングで基材をコートする際、下塗りステップ間の基材のアライメントは、基材の表面上で観察される粒状化の量に影響を与える可能性がある。引き抜き可能な水素原子を含むポリマーの表面下塗りコーティングがポリドーパミンである場合、本発明者らは、下塗りの間に基材の水平なアライメントが、堆積（堆積作用を介して）及びバルク溶液中で形成されたポリドーパミンの粒子／凝集体の接着をもたらすであろうことを観察した。大規模なすすぎは、悪影響を与えるとして知られる粒子／凝集体を除去するために必要である。基材の垂直なアライメントは、バルク溶液中で形成したポリドーパミンの粒子／凝集体の接着を最小化するための下塗りステップにおいて好ましい。より少ない数の凝集体／粒子が下塗りした基材上に存在するであろうから、垂直なアライメントの方法は同様の大規模なすすぎを必要としない。
【０２４７】
親水性コーティングの性質
コーティングの潤滑性を、基本手順及び例３ｂに記載の潤滑性試験を用いて測定することができる。
【０２４８】
実施態様において、親水性コーティングは潤滑であり、潤滑性試験を用いると、例えばコーティングの潤滑性は＜１００ｇ、例えば＜５０ｇ例えば＜１５ｇである。
【０２４９】
より一般的には、潤滑性試験を用いると、コーティングの潤滑性は＜２００ｇである場合がある。コーティングが潤滑性以外の性質（例えば有益な化学物質が薬理効果のある化学物質である場合）を付与する有益な化学物質を含む場合、許容できる潤滑性は、より高い値であることができる。
【０２５０】
コーティングの耐久性を、基本手順及び例３ｂに記載の耐久性試験を用いて測定することができる。１つの実施態様において、耐久性試験を用いると、コーティングの耐久性は＜５０ｇ、例えば＜２５ｇ、例えば＜１５ｇである。
【０２５１】
例によって説明するように、本発明のコーティングは、ＰＥＢＡＸ及びステンレス鋼シャフトに適用され、また全てが良好な耐久性及び潤滑性を有することがわかった。
【０２５２】
理論により結合することを望むことなしに、本発明者らは、本発明のコーティングの良好な耐久性は、モノマー成分Ａ及びＢ並びに任意選択的にＣ及びＤのコポリマーと、基材の表面との間の共有結合の結果であると考えている。実施態様において、前記共有結合は、（基材の表面上の）表面結合のラジカルと、モノマー成分Ａ及びＢ並びに任意選択的にＣ及びＤとの反応により形成する。
【０２５３】
１つの実施態様において、コーティングはヘパリンを含み、またヘパリンの密度は、ヘパリン密度評価試験において＞０．１μｇ／ｃｍ2、例えば＞０．５μｇ／ｃｍ2である。１つの実施態様において、コーティングは抗血栓薬であり、また血液接触評価試験において残留血小板は＞７０％の値を維持している。
【０２５４】
別の実施態様において、コーティングは抗菌剤を含み、また阻止帯の測定の際、最大で１５日間抗菌効果を示す。
【０２５５】
更なる実施態様において、ＩＳＯ１０９９３‐５に準拠して測定されるように、コーティングは生体適合性である。
【０２５６】
本発明に係る親水性コーティングは、少なくとも幾つかの実施態様において、以下の１つ以上の利点を有することが期待される。
粒状化に対する感受性がより低いこと。例えば粒状化試験に準拠して測定する、
高い耐久性。例えば耐久性試験を用いて測定する、
良好なコーティング均一性を有すること。例えば染色法及び外観検査を用いて測定する、
高い潤滑性。例えば潤滑性試験又はウェットグローブ試験を用いて測定する、
成分Ｃ及び／又はＥが存在し、かつ、ヘパリン等の抗凝固剤である場合、良好な抗血栓性。例えば血液接触評価試験を用いて測定する、
成分Ｃ及び／又はＥが存在し、かつ、抗菌剤である場合、良好な抗菌活性。例えば阻止帯試験を用いて測定する、
殺菌に対し安定であること、
良好な生体適合性及び低細胞毒性。例えばＩＳＯ１０９９３‐５に準拠して測定する。
【０２５７】
本発明に係る方法は、少なくとも幾つかの実施態様において、以下の１つ以上の利点を有することが期待される。
ＵＳＰチャプターに記載の残留溶媒にクラス３及びクラス２溶媒として列記される溶媒以外の有機溶媒に対する必要（特にクラス３として列記された溶媒以外の有機溶媒の必要を除外すること）及び係る残留有機溶媒の除去のために必要とされる余分な反応ステップを除外すること、
コーティングが多くの異なる基材の表面に適用可能であるような広範な適用性。
【０２５８】
定義及び略語
‘Ｃ1〜Ｃ8アルキル’は、炭素数１〜８の直鎖又は分岐の脂肪族炭素鎖を指し、例えばメチル、エチル、ｎ‐プロピル、イソプロピル、ｎ‐ブチル、イソブチル、ｔ‐ブチル、ペンチル、イソペンチル、ヘキシル、ヘプチル及びオクチル並びにメチレン、エチレン等の対応するアルキレン基である。
【０２５９】
‘Ｃ2〜Ｃ8アルケン’は、炭素数２〜８かつ少なくとも１つの炭素‐炭素二重結合を含む直鎖又は分岐の脂肪族炭素鎖を指す。
【０２６０】
‘Ｃ2〜Ｃ8アルキン’は、炭素数２〜８かつ少なくとも１つの炭素‐炭素三重結合を含む直鎖又は分岐の脂肪族炭素鎖を指す。
ＡＡ           アクリル酸
ＡＰＳ         過硫酸アンモニウム
ＢＰ           ベンゾフェノン
ＤＭＦ         ジメチルホルムアミド
ＤＭＳＯ       ジメチルスルホキシド
ｄ．ｉ．       脱イオン
ｄｕｒａ．     耐久性
ＥＤＣ         １‐エチル‐３‐［３‐ジメチルアミノプロピル］カルボジイミド塩酸塩
ＥＯ           エチレンオキシド
ＥｔＯＡｃ     酢酸エチル
ＦＴＩＲ       フーリエ変換赤外分光
ＨＥＭＡ       ２‐ヒドロキシエチルメタクリレート
ＩＰＡ         イソプロパノール
ｌｕｂｒ．     潤滑性
分             分
ＭＥＳ         ２‐（Ｎ‐モルホリノ）エタンスルホン酸
ＮＨＳ         Ｎ‐ヒドロキシスクシンイミド
ＰＢＳ         リン酸緩衝生理食塩水
ＰＥＧ         ポリエチレングリコール
ＲＨ           相対湿度
ＴＥＡ         トリエチルアミン
ＴＡＳＳＦ     試験の定常状態の力の平均
ＴＨＦ         テトラヒドロフラン
ｔｒｉｓ       トリス（ヒドロキシメチル）アミノメタン
ＱＣＭ         石英結晶マイクロバランス
【０２６１】
例
基本手順
化学品
ドーパミン塩酸塩（ドーパミン）、ベンゾフェノン、エタノール９６％、イソプロパノール、クロルヘキシジン、トリエチルアミン、塩化アクリロイル、シアノ水素化ホウ素ナトリウム、塩酸３７％、ピリジン、メタクリル酸無水物、ヘパリンナトリウム塩、Ｎ‐（３‐ジメチルアミノプロピル）‐Ｎ’‐エチルカルボジイミド塩酸塩、２‐アミノエチルメタクリレート塩酸塩、テトラヒドロフラン、２‐（Ｎ‐モルホリノ）エタンスルホン酸ナトリウム塩、リン酸緩衝生理食塩水、炭酸銀、アクリル酸及びジヒドロキシル官能化ＰＥＧバリアント（４ｋＤａ、８ｋＤａ及び２０ｋＤａ）を、Ｓｉｇｍａ‐Ａｌｄｒｉｃｈから購入し、また認められたように使用した。分子量が１０ｋＤａであるポリエチレングリコール（ジアクリレート化ＰＥＧ）をＣｒｅａｔｉｖｅ  ＰＥＧ  Ｗｏｒｋｓから購入し、また認められたように使用した。分子量８ｋＤａのジアクリレート化ＰＥＧを例７に準拠して合成した。トリス（ヒドロキシメチル）アミノメタン及び過硫酸アンモニウムをＶＷＲから購入し、また認められたように使用した。ポリエチレンイミンをＢＡＳＦから購入した。
【０２６２】
材料
ＰＶＣチューブ（ｉ．ｄ．３ｍｍ）はＡｃｔｉｏｎ  Ｔｅｃｈｎｏｌｏｇｙから購入した。
ＰＥＢＡＸシャフト（ＢａＳＯ4充填の、未充填の、着色の、非着色の）はＡｒｋｅｍａから購入した。
スライドガラスはＶＷＲから購入した。
ＱＣＭ金結晶はＱ‐Ｓｅｎｓｅから購入した。
【０２６３】
評価方法
各方法により評価したパラメーターを、丸括弧中に与える。
【０２６４】
潤滑性試験（潤滑性）
潤滑性試験はＨａｒｌａｎｄ  ＦＴＳ５０００フリクションテスターで実施する。別段の記述がない限り、試験の前に、全てのシャフトを３７°Ｃに設定したｄ．ｉ．ウォーターバス中に１分間浸漬して水を吸収させる。潤滑性は、試験の定常状態の力の平均（ＴＡＳＳＦ）として与えられる。これは、サイクル１〜１５の間のサイクルフォースの平均をとることにより算出される。プルフリクション試験のパラメーターは、サイクル＝１５、ストローク長＝１〜５ｃｍ（例中で変化）、速度＝０．８ｃｍ／ｓ、加速度＝０．２秒、力＝３００ｇ及びポーズ＝０秒である。例３ｂ及び表２を参照のこと。
【０２６５】
ウェットグローブ試験（潤滑性）
ウェットグローブ試験は、潤滑性を試験する代替の方法である。潤滑性コーティング（潤滑性試験において＜１００ｇ）は、水中に浸漬した後にウェットグローブを用いると滑りやすく感じる。
【０２６６】
耐久性試験（耐久性）
耐久性は、潤滑性試験を実施する際に、サイクル１３、１４及び１５の平均の力をとり、またこの値とサイクル３、４及び５の力の平均で得られる値との差をとることにより算出される。デュロメーターが６０であるシリコーンゴムパッドを例に関して用いる。例３ｂ及び表２を参照のこと。
【０２６７】
サンプルの外観検査（ポリドーパミン下塗りの均一性及び被覆）
サンプルの外観検査を、ポリドーパミン下塗り層の均一性、すなわち表面の被覆を評価するために実施した。例３ａを参照のこと。
【０２６８】
溶液の外観検査（ポリドーパミン下塗りキネティクス及び粒子の沈殿）
重合溶液の外観検査を、下塗り溶液の色の変化、すなわち下塗りキネティクスを評価するために実施した。外観検査を用いて重合溶液中における粒子の形成も評価した。例３ａを参照のこと。
【０２６９】
粒状化試験（溶液中における粒状化）
患者が医療用デバイスの展開中に曝される可能性のある粒状化を評価するモデル方法は、シミュレートされた展開系でシミュレートされた使用試験を実施することである。係るシステムおいて、血流を通って移動するようにデザインされたデバイスは、患者の血管系を通ってデバイスがいかに移動するであろうかを模倣するガラス又はプラスチックの静脈のいずれかからなる蛇行した経路に適用される。発明者らは、典型的なカテーテル長に亘る臨床的使用の代表例である種々の角度を含めた。
【０２７０】
実験後、フィルター処理した脱イオン水を蛇行した経路を通して流すことにより、サンプルから粒子を集める。捕集媒体中の粒子は、Ａｃｃｕｓｉｚｅｒ  Ｐａｒｔｉｃｌｅ  Ｓｉｚｅｒ（７８０／ＳＩＳ  ＰＳＳ  ＮＩＣＯＭＰ、  Ｓａｎｔａ  Ｂａｒｂａｒａ、米国カリフォルニア州）により、Ｕｎｉｔｅｄ  Ｓｔａｔｅｓ  Ｐｈａｒｍａｃｏｐｅｉａ（ＵＳＰ）ｍｏｎｏｇｒａｐｈ  ７８８に記載の試験方法に準拠して小体積の注入物に関して分析することができる。試験した単位中に存在する粒子の平均数が１０μｍ以上の容器当たり６０００を超えない、及び２５μｍ以上の容器当たり６００を超えない場合、調製品は試験に適合する（“可”とする）、例３ｂ及び表２を参照のこと。
【０２７１】
捕集媒体中の粒子は、外観検査により分析してもよい。この場合において、粒子を含む蛇行した経路からの溶液のフラクションは、フィルターメンブレン上にろ過され、次いで顕微鏡検査法を用いて粒子の外観検査をする。ろ紙は、セクションに分けられる。目に見える粒子の注意深いカウントを１つ以上の代表的なセクション内で実施し、またそのセクション由来の粒子をセクションの総数に乗じることにより、粒子の総量を評価する。
【０２７２】
ＵＳＰ基準に適合しない（すなわち表２に“可”と示されていない）調製液は、コートされるべき基材の表面上の粒状化の量が留意事項ではない（例えばコーティングに関する粒状化のレベルが規制審査に支配されないある種の非医療用基材又はデバイス又は医療用デバイス）用途においては依然として有用性を有する可能性があることに留意されたい。
【０２７３】
ＵＡＴＲ‐ＦＴＩＲ分光法（コーティングの組成）
コーティングのＦＴＩＲ分析をＰｅｒｋｉｎ  Ｅｌｍｅｒ  ＵＡＴＲ  １００Ｓで実施した。各サンプルを３*１６回スキャンし、そして加工して各コーティングの平均スペクトルを出した。サンプルは、比較可能なデータを得るために、１７７５ｃｍ-1〜１７００ｃｍ-1で規格化した。例３ａ及び図７を参照のこと。
【０２７４】
エネルギー分散型Ｘ線分光を伴う走査電子顕微鏡法（ＳＥＭ‐ＥＤＳ）（表面の粒状化及び元素組成）
適切なポリドーパミン下塗りサンプルのＳＥＭ像を、Ｈｉｔａｃｈｉ  ＴＭ３０００  ｔａｂｌｅ  ｔｏｐ  ＳＥＭを用いて捕えた。表面元素の定量化は、ＢｒｕｋｅｒのＥＤＳ  Ｑｕａｎｔａｘ７０を用いて実施した。例１ａを参照のこと。
【０２７５】
接触角の評価（コーティングの被覆）
静的水接触角測定を、Ｆｉｒｓｔ  Ｔｅｎ  Ａｎｇｓｔｒｏｍ により製造されたＦＴＡ２００装置で実施した。Ｄ．ｉ．水（液滴サイズはおよそ１０μｌ）を注射器を用いてサンプル上に滴下する。次いで高解像度カメラを使用して液滴の画像を捕える。静的接触角（液体／固体及び液体／空気界面間の角度）を画像解析プログラムを用いて評価する。例１ａを参照のこと。
【０２７６】
染色法（コーティングの均一性）
コートされた基材は、２分間溶液中に浸漬し、次いで大規模な水洗浄によりトルイジンブルー染色溶液（２００ｍｇ／Ｌ、水中）を施すことができる。青色又は紫色が、正味の負電荷（例えばポリアクリル酸又はヘパリン官能基）を含むコーティングの表面上で観察される。例３ａを参照のこと。
【０２７７】
コートされた基材は、２分間溶液中に浸漬し、次いで大規模な水洗浄により酸性のポンソーＳ染色溶液（２００ｍｇ／Ｌ、水中）を施すことができる。赤色が、正味の正電荷（例えば第四級窒素官能基）を有するコーティングの表面上で観察される。例５ａを参照のこと。
【０２７８】
テープ試験（乾燥状態の接着性）
接着テープタイプ（Ｓｅｌｌｏｔａｐｅ  Ｄｉａｍｏｎｄ  Ｕｌｔｒａ  Ｃｌｅａｒ）をピース上に１０秒間強く押し付け、そして引き剥がした。テープに接着したコーティング材料、及び基材上に残っているコーティング材料の度合を比較して、本発明の種々のコーティング間の相対的な接着性を評価することができる。例１ａを参照のこと。
【０２７９】
消散モニタリング石英結晶マイクロバランス（ＱＣＭ‐Ｄ）（プライマーの厚み）
消散モニタリング石英結晶マイクロバランス法（ＱＣＭ‐Ｄ）を用いてポリドーパミン下塗り層の厚みを評価する。プライマーの厚みは、金で被覆された結晶（ＱＳＸ３０１、Ｑ‐Ｓｅｎｓｅ）上でモニターする。例１ａを参照のこと。
【０２８０】
深さ方向分析を含むＸ線光電子分光法（ＸＰＳ）（プライマー及びコーティングの組成）
Ｘ線光電子分光法（ＸＰＳ又はＥＳＣＡ）は、固対材料の非破壊の化学分析を提供する最も広く用いられている表面のキャラクタリゼーション法である。サンプルを、サンプル表面の上端１〜１０ｎｍから放出されるべき光電子を発生させる単一エネルギーのＸ線で照射する。電子エネルギー分析は、光電子の結合エネルギーを評価する。水素及びヘリウムを除く全ての元素の定性的及び定量的な分析が可能であり、検出限界は約０．１〜０．２アトミックパーセントである。分析のスポットサイズは１０μｍ〜１．４ｍｍの範囲である。元素及び化学状態のマッピングを用いて性状の表面イメージを作製することも可能である。深さ方向分析は、角度依存測定を用いて表面の上端１０ｎｍ以内の非破壊分析、又はイオンエッチング等の破壊分析を用いてコーティング深さ全幅について得ることが可能である。
【０２８１】
阻止帯（ＺＯＩ）（抗菌機能の溶出）
コートされたサンプルを、バクテリアを植菌した寒天プレートを用いてコートされたサンプルが特定のバクテリアの成長に影響を与えるか否かを試験する阻止帯（ＺＯＩ）試験において評価した。バクテリアが、特定のサンプルの影響を受けやすい場合、クリアな領域はサンプルを取り囲み、そこではバクテリアは成長することができない（阻止帯と呼ばれる）。例５．６及び例５ａを参照のこと。
【０２８２】
表面阻止（溶出しない抗菌機能）
ＺＯＩ試験からのコートされたサンプルをバッファーで穏やかにすすぐ。次いで、サンプルを新たな寒天プレート（バクテリアの植菌なし）上に置き、そして付着したバクテリアの成長を評価する。バクテリアが表面コーティング中の成分の影響を受けやすい場合、コロニーがない又はコロニーの少ない量が観察される。
【０２８３】
ヘパリン密度評価試験（定量的なヘパリンの接着性）
表面固定化ヘパリンの定量化は、基本的にＳｍｉｔｈ  Ｒ．Ｌ．  ａｎｄ  Ｇｉｌｋｅｒｓｏｎ  Ｅ（１９７９）、Ａｎａｌ  Ｂｉｏｃｈｅｍ  ９８、第４７８〜４８０頁に記載のように実施することができる。例５．２〜５．４及び例５ａを参照のこと。
【０２８４】
ドキソルビシン染色（薬剤取り込み／溶出）
コーティングを含む薬剤は薬剤の溶液中にコーティングを浸すことにより調製できる。ドキソルビシンに浸す場合、コーティングの赤い着色は、ドキソルビシンがうまくコーティング中に取り込まれることを示す。コーティングを２ＭのＮａＣｌ溶液に曝すことにより、薬剤を放出することができる。赤色の減少したレベルは、ドキソルビシンがコーティングから溶出したことを示す。蛍光もまた、ドキソルビシンの取り込み及びそれに続く放出を検出するために用いてよい。例５．５及び例５ａを参照のこと。
【０２８５】
血液接触評価試験（血小板損失）
血液接触評価は、抗血栓性を評価するためにヘパリンで修飾したサンプル上で実施した。第一に、カテーテルを０．１５Ｍ生理食塩水溶液で１５分間洗浄して全ての緩く結合したヘパリンを洗い流し、そして安定したコーティング残渣を確実にした。洗浄したコーティングを、全血を包含するヘパリン化ファルコンチューブに入れ、そして２０ｒｐｍにセットしたロッキングチューブローラー上に置いて回転させた（代表的な手順に関してＥｘｐｅｒｉｍｅｎｔａｌ  Ｍｅｄｉｃｉｎｅ  ａｎｄ  Ｂｉｏｌｏｇｙ、２０１３、７３５、第２５７〜２７０頁のＥｋｄａｈｌ  Ｋ．Ｎ．、Ａｄｖａｎｃｅｓを参照のこと）。手を加えていない血液及びチューブから採取した血液からの血小板を、細胞計数器中でカウントして血小板の損失を測定した。血小板の多大な損失は、コーティングの性能不足を示す。例５．２〜５．４及び例５ａを参照のこと。
【０２８６】
生体適合性評価（細胞毒性）
本発明の方法を用いて作製されたＢａＳＯ4充填ＰＥＢＡＸを全表面積が３０ｃｍ2となるように適切な長さにカットする。同様のプロセスをリファレンスとしてネイティブのＢａＳＯ4充填ＰＥＢＡＸシャフトで実施する。ＩＳＯ１０９９３に記載のＭｉｎｉｍａｌ  Ｅｓｓｅｎｔｉａｌ  Ｍｅｄｉｕｍ（ＭＥＭ）溶出試験を用いてコーティングを評価する。例３ｂを参照のこと。
【０２８７】
前処理方法
方法Ａ：ＩＰＡでのすすぎ
基材をＩＰＡで５分間すすいだ。基材をｄ．ｉ．Ｈ2Ｏですすぎ、そして室温にて乾燥させた。
【０２８８】
方法Ｂ：ＩＰＡ及びＡＰＳでのすすぎ
基材をＩＰＡで５分間すすぎ、次いでＡＰＳ（５０ｇ／Ｌ）（ｄ．ｉ．Ｈ2Ｏ中）溶液を用いて１０分間すすいだ。基材をＨ2Ｏ中ですすぎ、そして室温にて乾燥させた。
【０２８９】
例１：基材上の引き抜き可能な水素原子を含むポリマーの表面下塗りコーティングの形成
続く例において、ポリドーパミンの表面下塗りコーティングを種々の基材上に形成した。ＱＣＭ結晶及びＰＶＣチューブ基材を、重合溶液に浸漬した場合は水平に並べた。他の全ての基材は、垂直に並べた。ポリドーパミンコーティングの均一性、接着性及び他の特性を次いで分析した。結果を例１ａにまとめる。
【０２９０】
例１．１  前処理方法Ａを用いたｐＨ８におけるＰＥＢＡＸシャフト上のポリドーパミンの表面下塗りコーティングの作製
方法Ａに準拠してＰＥＢＡＸシャフトを前処理した。前処理したシャフトは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合を各々１５、３０、６０又は１２０分間進行させるようにした。ポリドーパミン下塗りシャフトをＥｔＯＨを用いてすすぎ、そして室温にて乾燥させた後に分析した。
【０２９１】
例１．２  前処理方法Ｂを用いたｐＨ８におけるＰＥＢＡＸシャフト上のポリドーパミンの表面下塗りコーティングの作製
方法Ｂに準拠してＰＥＢＡＸシャフトを前処理した。前処理したシャフトは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合をそれぞれ１５、３０、６０又は１２０分間進行させるようにした。ポリドーパミン下塗りコートシャフトをＥｔＯＨを用いてすすぎ、そして室温にて乾燥させた後に分析した。
【０２９２】
例１．３  前処理方法Ａを用いたｐＨ８におけるスライドガラス上のポリドーパミンの表面下塗りコーティングの作製
方法Ａに準拠してスライドガラスを前処理した。前処理したスライドガラスは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合を各々１５、３０、６０又は１２０分間進行させるようにした。ポリドーパミン下塗りスライドガラスをＥｔＯＨを用いてすすぎ、そして室温にて乾燥させた後に分析した。
【０２９３】
例１．４  前処理方法Ｂを用いたｐＨ８におけるスライドガラス上のポリドーパミンの表面下塗りコーティングの作製
方法Ｂに準拠してスライドガラスを前処理した。前処理したスライドガラスは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合を各々１５、３０、６０又は１２０分間進行させるようにした。ポリドーパミン下塗りスライドガラスをＥｔＯＨを用いてすすぎ、そして室温にて乾燥させた後に分析した。
【０２９４】
例１．５  前処理方法Ａを用いたｐＨ８におけるＰＶＣチューブ上のポリドーパミンの表面下塗りコーティングの作製
方法Ａに準拠してＰＶＣチューブを前処理した。前処理したＰＶＣチューブは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合を各々１５、３０、６０又は１２０分間進行させるようにした。ポリドーパミン下塗りＰＶＣチューブは、ＥｔＯＨをチューブに通して１００ｍＬ／分の速度で循環させることによりすすぎ、そして室温にて乾燥させた後に分析した。
【０２９５】
例１．６  前処理方法Ｂを用いたｐＨ８におけるＰＶＣチューブ上のポリドーパミンの表面下塗りコーティングの作製
方法Ｂに準拠してＰＶＣチューブを前処理した。前処理したＰＶＣチューブは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを８．０に調節した。ドーパミン（１ｇ／Ｌ）を溶液に添加し、そして重合を各々１５、３０、６０又は１２０分間進行させるようにした。ポリドーパミン下塗りＰＶＣチューブは、ＥｔＯＨをチューブに通して１００ｍＬ／分の速度で循環させることによりすすぎ、そして室温にて乾燥させた後に分析した。
【０２９６】
例１．７  前処理なしのｐＨ８における（ＱＣＭ）金結晶上のポリドーパミンの表面下塗りコーティングの作製
ＱＣＭ金結晶を、ＡＰＳ（０．６ｇ／Ｌ）を含むｐＨ８．０のトリスバッファー（１．２１ｇ／Ｌ）のｄ．ｉ．水溶液に浸漬し、次いでドーパミン（１ｇ／Ｌ）を添加、そして重合を１２０分間進行させるようにした。
【０２９７】
例１．８  前処理方法Ｂを用いたｐＨ７、６、５及び４におけるＢａＳＯ4充填ＰＥＢＡＸシャフト上のポリドーパミンの表面下塗りコーティングの作製
方法Ｂに準拠してＢａＳＯ4充填ＰＥＢＡＸシャフトを前処理した。トリス（１．２１ｇ／Ｌ）をｄ．ｉ．水に添加し、次いでＡＰＳ（０．６ｇ／Ｌ）を添加した。溶液は、４つの別個のビーカーに分けて注いだ。ＨＣＬ（１Ｍ）を用いて各ビーカーのｐＨを７、６、５又は４に調節し、次いで前処理したＢａＳＯ4充填ＰＥＢＡＸシャフトを溶液中に浸漬し、次いでドーパミン（１ｇ／Ｌ）を添加した。４つの溶液の色の変化を長い時間をかけてモニターした。
【０２９８】
例１．９  前処理方法Ｂを用いたｐＨ６におけるＢａＳＯ4充填ＰＥＢＡＸシャフト上のポリドーパミンの表面下塗りコーティングの作製
方法Ｂに準拠してＢａＳＯ4充填ＰＥＢＡＸシャフトを前処理した。トリス（１．２１ｇ／Ｌ）並びに種々の量のドーパミン及びＡＰＳを含む４つのｄ．ｉ．水溶液を以下のように作製した。
【０２９９】
【表３】
2020189140.tif 000022
【０３００】
溶液をｐＨ６に調節し、次いで前処理したＢａＳＯ４充填ＰＥＢＡＸシャフトを溶液中に浸漬し、次いで適切な量のドーパミンを添加した。色の変化及び粒状化について、各溶液を視覚的に分析した。
【０３０１】
例１．１０  前処理方法Ｂを用いたｐＨ６．９におけるＢａＳＯ4充填ＰＥＢＡＸシャフト上のポリドーパミンの表面下塗りコーティングの作製
方法Ｂに準拠してＢａＳＯ4充填ＰＥＢＡＸシャフトを前処理した。前処理したシャフトは、トリスバッファー（１．２１ｇ／Ｌ）及びＡＰＳ（０．６ｇ／Ｌ）のｄ．ｉ．水溶液に浸漬し、またＨＣｌ（１Ｍ）を用いてｐＨを６．９に調節した。ドーパミン（１ｇ／Ｌ）を溶液に添加し、そして重合を４時間進行させるようにした。重合の間、溶液のｐＨが徐々に減少することを観察し、従ってＮａＯＨを、中性又は若干酸性のｐＨを維持するために十分な量で連続して添加した。ポリドーパミン下塗りコートシャフトをＥｔＯＨを用いてすすぎ、そして室温にて乾燥させた後に分析した。
【０３０２】
例１．１１  前処理方法Ｂを用いたＭＥＳバッファー中においてのｐＨ６におけるＢａＳＯ4充填ＰＥＢＡＸシャフト上のポリドーパミンの表面下塗りコーティングの作製
方法Ｂに準拠してＢａＳＯ4充填ＰＥＢＡＸシャフトを前処理した。前処理したシャフトは、ＭＥＳバッファー（９．７６ｇ／Ｌ）及びＮａＣｌ（８．７６ｇ／Ｌ）のｄ．ｉ．水溶液に浸漬し、またＨＣｌ（１Ｍ）を用いてｐＨを６．０に調節した。ドーパミン（１ｇ／Ｌ）を溶液に添加し、そして５時間後にシャフトを溶液から引き出した。ポリドーパミンコートシャフトをＥｔＯＨを用いてすすぎ、そして室温にて乾燥させた後に分析した。バルクにおいての重合は２４時間進行させるようにした。
【０３０３】
例１．１２  前処理方法Ｂを用いたＩＰＡ及び水の混合物中においてのｐＨ６．０におけるステンレス鋼片上のポリドーパミンの表面下塗りコーティングの作製
ＭＥＳ（４．８８ｇ／Ｌ）及びＮａＣｌ（４．３８ｇ／Ｌ）をｄ．ｉ．水に溶解し、ｐＨを６．０にし、次いでＩＰＡの添加により体積を２倍にした。混合物を２分間撹拌した後にドーパミン（０．５ｇ／Ｌ）を添加した。方法Ｂに準拠して前処理したステンレス鋼片を水／ＩＰＡバッファー溶液中に浸漬し、反応を４時間進行させるようにした。その後、ステンレス鋼片をＥｔＯＨですすぎ、そして室温にて乾燥させた後に分析した。
【０３０４】
例１．１３  前処理方法Ｂを用いたＩＰＡ及び水の混合物中においてのｐＨ６におけるチタン片上のポリドーパミンの表面下塗りコーティングの作製
ＭＥＳ（４．８８ｇ／Ｌ）及びＮａＣｌ（４．３８ｇ／Ｌ）をｄ．ｉ．水に溶解し、ｐＨを６．０にし、次いでＩＰＡの添加により体積を２倍にした。混合物を２分間撹拌した後にドーパミン（０．５ｇ／Ｌ）を添加した。方法Ｂに準拠して前処理したチタン片を水／ＩＰＡバッファー溶液中に浸漬し、反応を４時間進行させるようにした。その後、チタン片をＥｔＯＨですすぎ、そして室温にて乾燥させた後に分析した。
【０３０５】
例１．１４  ＩＰＡ及び水の混合物中におけるＰＴＦＥ片上の水素引き抜きのためのポリドーパミンプライマーの作製
ＰＴＦＥは、例１．１２に記載の手順を基本的に用いてポリドーパミンで下塗りしてよい。
【０３０６】
例１ａ：例１．１〜１．１３のポリドーパミン下塗りコーティングの評価
ポリドーパミンコーティングのコーティング均一性は、外観検査及び／又は接触角測定により評価した。並びに接着性は、基本手順のセクションに記載の手順を用いてテープ試験を用いて評価した。重合溶液中に観察される沈殿の量は、視覚的に又はＳＥＭ‐ＥＤＳ法で評価した。全ての場合において、重合反応は溶液から基材を取り出すことにより停止させた。
【０３０７】
溶液及び基材の外観検査
全ての溶液は、ドーパミンの添加の前には、当初は無色であった。ドーパミンが添加されると、色の変化が観察された。これは、ドーパミンの重合が起こり、ポリドーパミンが形成したことを示す。概して、無色→黄色→橙色→茶色の色の変化が重合の進行として観察された。
【０３０８】
例１．１〜１．１３の全てについて、重合が起きてポリドーパミンが形成したことを示す色の変化が観察された。無色→黄色→橙色→茶色の重合溶液の色の変化の速度の視覚的観察を用いて種々の反応条件下における重合速度を比較した（すなわち下塗りキネティクスを評価する）。更に、重合反応の後に基材の表面上において得られた茶色のトーンは、ポリドーパミンの下塗りコーティングの量及び／又は均一性を示した。基材のより小さい茶色のトーンは、より薄いポリドーパミンコーティングを示し、またより強い茶色のトーンはより厚いポリドーパミンコーティングを示す。発明者らの経験において、よりダークな色はより大きい沈殿と関連する。
【０３０９】
重合に対するｐＨの影響
例１．８において、重合速度に対する溶液のｐＨの影響は、ｐＨ７、６、５及び４の４種の溶液の外観検査により評価した。最も大きい色の変化（すなわちその酸化状態におけるドーパミンの最も速い変換）は、ｐＨを７とした溶液が入ったビーカーで観察された。ｐＨ４の溶液が入ったビーカーは、その色は最も小さく変化し、また最も遅い反応キネティクスを示した。ｐＨ７のビーカー中の溶液は、１時間後に無色から橙色へとシフトしたが、ｐＨ４のビーカー中の溶液は、１時間後に若干黄色がかった。ｐＨ５及びｐＨ６の溶液の色は、ｐＨ４溶液と比べてより橙色であったが、ｐＨ７の溶液よりは程度が低かった。６時間溶液を放置すると、全てのｐＨの溶液が橙色にシフトし、ｐＨ７の溶液が最も強かった。
【０３１０】
重合における緩衝の効果
例１．１０において、ドーパミンの重合の間、溶液のｐＨが減少することが観察された。減少したｐＨを相殺するために、ＮａＯＨを添加して重合プロセス中ｐＨを一定に維持した。ポリドーパミン粒子／凝集体の形成がないことが重合の終わりに観察された。例１．１０に準拠して下塗りしたシャフトは、外観検査で示されるように均一であった。
【０３１１】
例１．１１に記載のように、ＭＥＳバッファーをドーパミン溶液に添加した場合、ＮａＯＨの添加なしで重合中の溶液のｐＨが維持された。これは、ＭＥＳバッファーの緩衝の効果を示す。ドーパミン溶液の外観検査は、連続した重合が起きたことを示した。重合の終わりにポリドーパミンの粒子／凝集体の形成は見られなかった。外観検査に基づいて、シャフトはポリドーパミンで均一に下塗りされていた。
【０３１２】
重合における溶媒混合物の評価
例１．１２及び１．１３において、ステンレス鋼片及びチタン片は水及びＩＰＡの混合溶媒を用いてポリドーパミンで下塗りされた。重合キネティクスは、溶液の外観検査試験を用いる測定のように、ＩＰＡの添加により著しく影響を受けるものではなかった。外観検査に基づいて、ポリドーパミン下塗り片は均一な被覆を示した。
【０３１３】
ポリドーパミンコーティングの接着性の評価
例１．１〜１．４に準拠して下塗りしたＰＥＢＡＸシャフト及びスライドガラスに、基本手順に記載のようにテープ試験を実施した。接着テープを下塗り基材に適用し、次いで９０°の角度での引き剥がしを用いてそれを除去した。接着テープを除去すると、全てのサンプルがうまくいき、そして層間剥離又は基材に対する乏しい接着性の観点で、視覚的に否定的な効果がないことを示すことがわかった。
【０３１４】
ポリドーパミンコーティングの厚みの評価
金でコートされた石英結晶マイクロバランスをＱＳｅｎｓｅ  ＱＣＭ‐Ｄ中にマウントし、次いで例１．７に準拠して金表面を下塗りした。基本手順に記載のように、乾いていない状態の下塗り厚みを長時間モニターしながら、下塗り溶液が結晶の上方を通過するようにした。４０分後、ポリドーパミン層の厚みは増加しないことがわかり、ポリドーパミンの最終的な乾いていない状態の厚みは約２０ｎｍであった。ポリドーパミンコート金結晶は、デシケーター中において終夜乾燥させ、そして再度厚みを測定した（乾燥厚み）。乾燥厚みは算出された約２０ｎｍの乾いていない状態の厚みと一致することがわかった。
【０３１５】
ポリドーパミンコーティングの化学的組成及び厚みの評価
ポリドーパミンコーティングの化学的組成及び厚みは、ＸＰＳ深さ方向分析法を用いて評価してよい。
【０３１６】
粒状化の評価
例１．１１に準拠して（ｐＨ６にて作製された）ポリドーパミンコートＰＥＢＡＸシャフトを作製する間、ポリドーパミン溶液から粒子を捕捉するろ紙が、５時間後及び２４時間後に集められた。ＳＥＭ‐ＥＤＳ及び外観検査法により、２４時間後に形成したポリドーパミン粒子の量及びサイズが５時間後のものより若干大きいことがわかった。５時間サンプルの場合において、目に見える粒子はろ紙上に見ることはできず、ろ紙繊維中の着色したドーパミン溶液の吸収によるろ紙の繊維の若干の色の変化のみを見ることができた。
【０３１７】
種々のサンプルにおける粒状化の範囲の評価の経験から、本発明者らは、粒状化の程度は、重合の程度がより大きい程（より大きい色の変化から明らかとなる）増加すると結論付けた。
【０３１８】
重合における酸化剤（ＡＰＳ）及びドーパミンの影響
例１．９において（表１参照）、下塗り溶液（ｐＨ６）中のドーパミン及びＡＰＳの量の影響を評価した。番号１とラベルされた溶液はドーパミン１ｇ／Ｌ及びＡＰＳ０．６ｇ／Ｌを含み、番号２とラベルされた溶液はドーパミン１ｇ／Ｌ及びＡＰＳ３ｇ／Ｌを含み、番号３とラベルされた溶液はドーパミン５ｇ／Ｌ、及びＡＰＳ０．６ｇ／Ｌを含み、番号４とラベルされた溶液はドーパミン５ｇ／Ｌ及びＡＰＳ３ｇ／Ｌを含む。番号４の溶液は、最も高いドーパミン及びＡＰＳの濃度のために、最も早くその色が変化し、また６時間後ダークな茶色になった。更に、ドーパミン濃度を一定に維持した場合、より多量のＡＰＳを有する溶液（番号１→番号２及び番号３→番号４）でより速い色の変化が観察されたことがわかった。これは、反応キネティクスを酸化剤（ＡＰＳ）の添加により増すことができることを示す。ＡＰＳ濃度を一定に維持した場合、より多量のドーパミンを有する溶液（番号１→番号３及び番号２→番号４）でより速い色の変化が観察されたこともわかった。しかし、速い重合キネティクスは、バルク溶液中におけるポリドーパミンのより大きい沈殿をもたらす場合がある。従って、重合キネティクスの制御は、所望の特性を有する最終生成物を得ることを確実にするために重要である。当業者は、このパラメーターを最適化することができる。番号１〜４の溶液中に浸漬した基材は、ポリドーパミンプライマーの均一な被覆を示したが、下塗り層の厚みが４種の溶液によって異なっていたため、下塗りした基材の色が強さにおいて異なっていた。所定の重合時間において、粒子／凝集体の形成が少なく制御された系は、反応キネティクスを下げた場合に（すなわち溶液中のドーパミンの量及び／又はＡＰＳの量を減少させる）得られる場合がある。番号１の溶液は、最も許容できる、粒状化の明らかに低い速度を有する反応速度を与えると考えられる（色の変化の程度に基づく）。
【０３１９】
前処理方法Ａ及びＢの比較
例１．３及び例１．４に準拠して作製したポリドーパミンコーティングを有するスライドガラスは、基本手順における接触角測定手順概要を用いて分析した。例１．３（前処理方法Ａ）及び例１．４（前処理方法Ｂ）の結果を図５に示す。完全なポリドーパミン被覆を有する表面は、約５０°の接触角を有するであろう（Ｌｅｅら、Ｓｃｉｅｎｃｅ、２００７、３１８、４２６）。方法ＡとＢとの接触角を比較すると、方法Ｂを用いて前処理したスライドガラスと比較した場合に、前処理方法Ａの後に、若干低い静的接触角が観察されたことは明らかであり、これは前処理方法Ｂの後に、スライドガラスの表面上のポリドーパミンのより完全な被覆が得られたことを示す。更に、方法Ｂを用いて前処理したスライドガラスは、ドーパミン重合の１２０分後に類似の静的接触角に達した方法Ａを用いて前処理したスライドガラスと比較して、ドーパミン重合の１５分後に安定した静的接触角に達した。これは、ポリドーパミンのより良好な全体の被覆への到達を示すと共に、方法Ｂを用いて前処理したスライドガラスがより速くコーティングに到達したことも示す。下塗りしていないスライドガラスの接触角を、図５中のリファレンスデータ点として示す。ポリドーパミン下塗りスライドガラス（前処理方法Ａ又は方法Ｂのいずれかを用いて）が、表面を下塗りしない場合と比べて、下塗り被覆を証明するより高い接触角を示す表面を有することは明らかである。
【０３２０】
例２‐本発明の親水性コーティングの形成において用いられるベンゾフェノンの量の評価
ベンゾフェノンを種々の濃度にてＥｔＯＨ中に溶解させた（１．０Ｅ-11ｍｏｌ／Ｌ〜１ｍｏｌ／Ｌ）。ベンゾフェノンの紫外吸光度は、濃度の関数としてモニターした。また結果を図６に示す。吸収が、１．０Ｅ-3ｍｏｌ／Ｌ（１ｍｍｏｌ／Ｌ）を超えるベンゾフェノンの濃度においてのみ発現するとみられることは、図６より明らかである。従って、本発明内においては、ベンゾフェノンがその水素を引き抜くことができる性質を示すことにより、反応して成分Ａ、Ｂ及びＣ（存在する場合には）及びＤ（存在する場合には）のコポリマーを表面に共有結合させる表面結合のラジカルを形成するために、ベンゾフェノンの濃度は少なくとも１ｍｍｏｌ／Ｌ及び好ましくは１〜１００ｍＭであるべきであると考えられる。
【０３２１】
例３：ポリドーパミン下塗り基材上の親水性コーティングの形成
以下の例において、例１に準拠して調製したポリドーパミンの下塗りコーティングでコートした基材は、本発明の方法を施すことにより本発明の親水性コーティングを形成した。各々の場合において、成分Ａはアクリル酸であり、成分Ｂはジアクリレート化ＰＥＧポリマーであり、及びラジカル開始剤はベンゾフェノンであった（ラジカル開始剤はポリドーパミンの表面から水素原子を引き抜くことができる）。用いられた溶媒はエタノールであり、また各々の場合においてラジカル重合はＵＶ光により開始した。得られた親水性コーティングを分析した。また結果を例３ａ及び３ｂにまとめる。
【０３２２】
例３．１  ベンゾフェノン（１質量％）及び低強度ランプを用いたポリドーパミン下塗りＰＥＢＡＸシャフト上の親水性コーティングの形成
構造式（Ｉ）の８ｋＤａのジアクリレート化ＰＥＧポリマー（３０ｍｇ〜１０５０ｍｇ、調製に関しては例７を参照のこと）、アクリル酸（３００ｍｇ）（質量比は０．１：１〜３．５：１）、エタノール（２ｍＬ〜６ｍＬ）中のベンゾフェノン（１質量％）の種々の溶液を調整した。例１．２に準拠して作製したＰＥＢＡＸシャフトを、次いで溶液中に手作業で浸し、その後、取り出しそして３６５ｎｍ  Ｂ‐１００ＡＰ  ＵＶランプ（ＵＶＰより提供）を用いて１０分間硬化した。強度は、センサー及びラジオメーターを用いて約１５ｍＷ／ｃｍ2と記録された。
【０３２３】
例３．２  ベンゾフェノン（１質量％）及び中強度ランプを用いたポリドーパミン下塗りＰＥＢＡＸシャフト上の親水性コーティングの形成
構造式（Ｉ）の１０ｋＤａのジアクリレート化ＰＥＧ（各々４５０ｍｇ及び１３５０ｍｇ）、アクリル酸（各々３００ｍｇ及び１８００ｍｇ）（質量比は各々１．５：１及び０．７５：１）、及びエタノール（各々１０．５ｍＬ及び２９ｍＬ）中のベンゾフェノン（１質量％）を含む２種の溶液を調整した。例１．２に準拠して作製したＰＥＢＡＸシャフトを、次いでいずれかの溶液中に浸した（滞留時間５秒）後取り出し（引き出し速度は各々５ｃｍ／秒及び２．５ｃｍ／秒）、そしてＲＤＸ  ＵＶ硬化システム（２４０〜４００ｎｍ）（Ｈａｒｌａｎｄ  Ｍｅｄｉｃａｌより提供）を用いて７５秒間硬化した。強度は、センサー及びラジオメーターを用いて約５５ｍＷ／ｃｍ2と記録された。コートされたシャフトは、評価に先立って３７°ＣのＰＢＳ溶液中において１０分間膨潤させるようにした。
【０３２４】
例３．３  ベンゾフェノン（３質量％）及び中強度ランプを用いたポリドーパミン下塗りＰＥＢＡＸシャフト上の親水性コーティングの形成
構造式（Ｉ）の１０ｋＤａのジアクリレート化ＰＥＧ（３６０ｍｇ〜９．０ｇ）、アクリル酸（３．６ｇ）（質量比は０．１：１〜２．５：１）、及びエタノール（２４ｍＬ、３６ｍＬ、４２ｍＬ又は４８ｍＬ）中のベンゾフェノン（３質量％）からなる試薬を調整した。例１．１０に準拠して作製したＰＥＢＡＸシャフトを、次いで溶液中に浸した（滞留時間５秒）後取り出し（引き出し速度は５〜１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３２５】
例３．４  ベンゾフェノン（１質量％）及び高強度ランプを用いたポリドーパミン下塗りＢａＳＯ4充填ＰＥＢＡＸシャフト上の親水性コーティングの形成
構造式（Ｉ）の８ｋＤａのジアクリレート化ＰＥＧ（７５ｍｇ〜１．２ｇ、調製に関しては例７を参照のこと）、アクリル酸（３００ｍｇ）（質量比は０．２５：１〜４：１）、及びエタノール（２ｍＬ〜１６ｍＬ）中のベンゾフェノン（１質量％）からなる試薬を調整した。例１．２に準拠して作製したＢａＳＯ4充填ＰＥＢＡＸシャフトを、手作業で溶液中に浸した後に取り出し、そしてＦｕｓｉｏｎランプを用いて６秒間硬化した。強度は、センサー及びラジオメーターを用いて約２００ｍＷ／ｃｍ2と記録された。コートされたシャフトは、評価に先立って３７°Ｃにセットしたウォーターバス中において１０分間膨潤させるようにした。
【０３２６】
例３．５  ベンゾフェノン（１質量％）及び高強度ランプを用いたポリドーパミン下塗りＢａＳＯ4充填ＰＥＢＡＸシャフト上の親水性コーティングの形成
構造式（Ｉ）の８ｋＤａのジアクリレート化ＰＥＧ（４５０ｍｇ、調製に関しては例７を参照のこと）、アクリル酸（３００ｍｇ）（質量比は１：５．１）、及びエタノール（６ｍＬ）中のベンゾフェノン（１質量％）からなる試薬、並びに８ｋＤａのジアクリレート化ＰＥＧ（９００ｍｇ）、アクリル酸（３００ｍｇ）（質量比は３：１）、及びエタノール（１０ｍＬ）中のベンゾフェノン（１質量％）からなる試薬を調整した。例１．２に準拠して作製したＢａＳＯ4充填ＰＥＢＡＸシャフトを、手作業で溶液中に浸した後に取り出し、そしてＦｕｓｉｏｎランプを用いて６秒間硬化した。強度は、センサー及びラジオメーターを用いて約２００ｍＷ／ｃｍ2と記録された。コートされたシャフトは、評価に先立って３７°Ｃにセットしたウォーターバス中において１０分間膨潤させるようにした。
【０３２７】
例３．６  本発明の親水性コーティングの殺菌及びエージング処理
例３．５に準拠して作製した親水性コーティングを有するＢａＳＯ4充填ＰＥＢＡＸシャフトは、ＥＯ殺菌（医療用デバイスに関して用いられる標準的な殺菌プロセス）し、次いで気候室（ＲＨ＝７５％、５５°Ｃ）中において４６日のエージングを施した。コートされたシャフトは、評価に先立って３７°Ｃにセットしたウォーターバス中において１０分間膨潤させるようにした。
【０３２８】
例３．７  ベンゾフェノン（１質量％）及び低強度ランプを用いたポリドーパミン下塗りステンレス鋼シャフト上の親水性コーティングの形成
３０分間ドーパミンを重合する例１．２に準拠してステンレス鋼シャフトを作製した。構造式（Ｉ）の８ｋＤａのジアクリレート化ＰＥＧポリマー（３００ｍｇ、調製に関しては例７を参照のこと）、アクリル酸（１００ｍｇ）（質量比は３：１）、エタノール（２ｍＬ）中のベンゾフェノン（１質量％）の溶液を調整し、次いで溶液中にステンレス鋼シャフト手作業で浸し、その後、３６５ｎｍ  Ｂ‐１００ＡＰ  ＵＶランプ（ＵＶＰより提供）を用いて３０分間硬化した。強度は、センサー及びラジオメーターを用いて約１５ｍＷ／ｃｍ2と記録された。
【０３２９】
例３ａ：本発明の親水性コーティングの表面被覆及び組成の評価
表面被覆
例３の任意の手順に準拠して調製した親水性コーティングを、染色試験に準拠してトルイジンブルーで染色した。例の全てに関して、親水性コーティングが均一に染色したことが観察され、負電荷基がＰＥＢＡＸシャフトの表面上に存在することを確認した（すなわち親水性コーティングの良好な表面被覆）。
【０３３０】
コーティングの組成
例３．３に準拠して調製した親水性コーティングは、ＦＴＩＲ法を用いて分析した。またスペクトルを図７に示す。エーテル（Ｃ‐Ｏ、約１１００ｃｍ-1）、カルボニル（Ｃ＝Ｏ、約１７３０ｃｍ-1）、及びメチレン（Ｃ‐Ｈ、３０００〜２８００ｃｍ-1）と帰属される注目すべきピークを明確に可視化できることがわかった。また、基材と関連するＮ‐Ｈ（３４００〜３２００ｃｍ-1）及びアミド（ＮＣ＝Ｏ、約１６４０ｃｍ-1）由来のシグナルもまた可視化できたが、これらのピークはＰＥＧ成分の増加に伴いコーティングがより厚くなるため、消失する傾向があった。溶液中におけるＰＥＧ：ＡＡの質量比は、その対応するコーティングのＦＴＩＲピークと関連している。より明確には、本発明内のコーティングのＦＴＩＲ分析は、本発明内のコーティングの調製のために用いられる未知の溶液のＰＥＧ：ＡＡの質量比を評価するために用いることができる。
【０３３１】
例３ｂ：本発明の親水性コーティングの物理特性の評価
例３．１〜３．７に準拠して調製した本発明の親水性コーティングは、基本手順に記載の方法を用いて評価した。
【０３３２】
結果を以下の表２にまとめる。
【０３３３】
【表４】
2020189140.tif 000023
【０３３４】
潤滑性及び耐久性
コーティングの潤滑性及び耐久性を基本手順に記載の潤滑性試験及び耐久性試験を用いて評価した。例３ａの表２は、概して、合理的に期待されるように、アクリレート官能化ＰＥＧに対してアクリル酸の比率が増加すると、コーティングの耐久性は増加するが、その潤滑性は減少する。反対に、アクリル酸に対してアクリレート官能化ＰＥＧの比率が増加すると、製造されたコーティングは潤滑性であるが、耐久性ではない。例えば例３．３．１９（ＰＥＧ：ＡＡ  １．５：１）及び３．３．１５（ＰＥＧ：ＡＡ  ０．２５：１）は、ＰＥＧの比率（アクリル酸に対して）が６倍に減少した場合、コーティングの潤滑性は減少し（より高い潤滑性値により示唆される）、コーティングの耐久性は増加する（より低い耐久性値により示唆される）ことを示す。しかし、耐久性値は＜１５ｇが良好なようである。例３．３．１５及び３．３．１９に関して、１５サイクルを超える潤滑性及び耐久性を、図８及び９に各々示す。
【０３３５】
アクリル酸に対するアクリレート官能化ＰＥＧの最適比は、２．５：１〜０．５：１（質量比）の範囲内であることがわかった。適切な希釈溶液から調製した場合、この範囲を外れる比のコーティングについての潤滑性及び耐久性が、所望の性質を有するコーティングを作り出す場合もある。
【０３３６】
本発明者らが驚くことに、潤滑性試験の順次的なサイクルの後に、コーティングが潤滑性において増加することが実際に見出された。これは、表２の例３．３．１５（図８参照）に第一サイクルにおける潤滑性値が１９．７及び第１５サイクルにおいては１４．９ｇ（より低い潤滑性（ｇ）値はより潤滑なコーティングを示す）と示され、これからコーティングの潤滑性が増加したことは明らかである。
【０３３７】
紫外ランプの強度
本発明者らは、本発明内のコーティングは、紫外ランプ強度試験に関わらず調製されるであろうことを示した。強度は、１５ｍＷ（低強度）から２００ｍＷ（高強度）に変化させて使用した。
【０３３８】
溶媒の量
成分Ａ及びＢ、並びに任意選択的にＣ及びＤの濃度は、溶媒の種々の量の添加によって、重合溶液において変化させてよい。概して、溶媒の量における最適条件は、良好な耐久性と共に潤滑性コーティングを生み出すであろう。最適な希釈から外れると、コポリマーは層間剥離（高濃度）のため、又は不十分なコーティング厚み（低濃度）のためにすり減る場合がある。
【０３３９】
粒状化
コーティングの表面粒状化は、基本手順に記載の粒状化試験を用いて評価した。試験した例の全て（例３．３．５は別として）は、ＵＳＰ７８８試験に合格し、コーティングが、証明された許容可能な粒状化のレベルを有したことを示した。例３．３．５に関して、より高い粒状化値は、溶液の比較的低い体積においてのＰＥＧの高い比率からすれば驚くには当たらない。
【０３４０】
殺菌及びエージング
図１０は、例３．５に関して１５サイクルを超える潤滑性及び耐久性を示し、また図１１は、例３．６に関して１５サイクルを超える潤滑性を示す（例３．５のサンプルは殺菌し、またエージングした）。図１０及び１１（及び表２の値）間の潤滑性及び耐久性の値を比較すると、殺菌及びエージングプロセスは親水性コーティングの潤滑性及び耐久性に、たとえあったとしてもほとんど効果がないことは明らかである。
【０３４１】
生体適合性
例３．２に準拠して作製した親水性コーティングを有するＰＥＢＡＸシャフトは、細胞毒性試験において評価した。シャフトは、総表面積が３０ｃｍ2／サンプルとなるようピースにカットした。カットしたシャフトは、ＩＳＯ１０９９３パート５に準拠して、ｍｉｎｉｍａｌ  ｅｓｓｅｎｔｉａｌ  ｍｅｄｉｕｍ（ＭＥＭ）溶出試験に供した。全ての試験したサンプルは、ＭＥＭ溶出試験において非毒性であることがわかった。
【０３４２】
例４‐構造式（ＩＩ）のジアクリレート化ＰＥＧ、ベンゾフェノン及びチオキサントンに基づく本発明の親水性コーティングの形成
例４．１  ベンゾフェノン（３質量％）及び中強度ランプを用いた下塗りＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４３】
例４．２  ベンゾフェノン（３質量％）及びチオキサントン（１．５質量％）並びに中強度ランプを用いた下塗りＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、エタノール（２４ｍＬ）中のベンゾフェノン（３質量％）及びチオキサントン（１．５質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４４】
例４．３  ベンゾフェノン（３質量％）及び中強度ランプを用いた下塗りＰＥＢＡＸシャフト上の親水性コーティングの形成
構造式（ＩＩ）の１０ｋＤａのジアクリレート化ＰＥＧ（４．５ｇ）、アクリル酸（１．８ｇ）（質量比は２．５：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４５】
例４．４  ベンゾフェノン（３質量％）及びチオキサントン（１．５質量％）並びに中強度ランプを用いた下塗りＰＥＢＡＸシャフト上の親水性コーティングの形成
構造式（ＩＩ）の１０ｋＤａのジアクリレート化ＰＥＧ（４．５ｇ）、アクリル酸（１．８ｇ）（質量比は２．５：１）、エタノール（２４ｍＬ）中のベンゾフェノン（３質量％）及びチオキサントン（１．５質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４６】
例４．５  ベンゾフェノン（３質量％）及び中強度ランプを用いた下塗りなしのＰＥＢＡＸシャフト上の親水性コーティングの形成
１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４７】
例４．６  ベンゾフェノン（３質量％）及び中強度ランプを用いた下塗りなしのＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４８】
例４．７  ベンゾフェノン（３質量％）及びチオキサントン（１．５質量％）並びに中強度ランプを用いた下塗りなしのＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、エタノール（２４ｍＬ）中のベンゾフェノン（３質量％）及びチオキサントン（１．５質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３４９】
例４．８  ベンゾフェノン（３質量％）及び中強度ランプを用いた下塗りなしのＰＥＢＡＸシャフト上の親水性コーティングの形成
１０ｋＤａのジアクリレート化ＰＥＧ（４．５ｇ）、アクリル酸（１．８ｇ）（質量比は２．５：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３５０】
例４．９  ベンゾフェノン（３質量％）及び中強度ランプを用いた下塗りなしのＰＥＢＡＸシャフト上の親水性コーティングの形成
構造式（ＩＩ）の１０ｋＤａのジアクリレート化ＰＥＧ（４．５ｇ）、アクリル酸（１．８ｇ）（質量比は２．５：１）、及びエタノール（２４ｍＬ）中のベンゾフェノン（３質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３５１】
例４．１０  ベンゾフェノン（３質量％）及びチオキサントン（１．５質量％）並びに中強度ランプを用いた下塗りなしのＰＥＢＡＸシャフト上の親水性コーティングの形成
構造式（ＩＩ）の１０ｋＤａのジアクリレート化ＰＥＧ（４．５ｇ）、アクリル酸（１．８ｇ）（質量比は２．５：１）、エタノール（２４ｍＬ）中のベンゾフェノン（３質量％）及びチオキサントン（１．５質量％）からなる試薬を調整した。例１．１１に準拠して作製したＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３５２】
例４．１１  ベンゾフェノン（３質量％）及び中強度ランプを用いた下塗りした着色ＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。例１．１１に準拠して作製した黄色着色ＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３５３】
例４．１２  ベンゾフェノン（３質量％）及びチオキサントン（１．５質量％）並びに中強度ランプを用いた下塗りした着色ＰＥＢＡＸシャフト上の親水性コーティングの形成
構造式（ＩＩ）の１０ｋＤａのジアクリレート化ＰＥＧ（３．６ｇ）、アクリル酸（１．８ｇ）（質量比は２：１）、エタノール（２４ｍＬ）中のベンゾフェノン（３質量％）及びチオキサントン（１．５質量％）からなる試薬を調整した。例１．１１に準拠して作製した黄色着色ＰＥＢＡＸシャフトを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３５４】
例４ａ：構造式（ＩＩ）のジアクリレート化ＰＲＧ、ベンゾフェノン及びチオキサントン上に基づく本発明の親水性コーティングの表面被覆及び組成の評価
表面被覆
例４の手順のいずれかに準拠して調製した親水性コーティングを、染色試験に準拠してトルイジンブルーで染色した。例の全てに関して、親水性コーティングが均一に染色したことが観察され、負電荷基がＰＥＢＡＸシャフトの表面上に存在することを確認した（すなわち親水性コーティングの良好な表面被覆）。
例４ｂ：構造式（ＩＩ）のジアクリレート化ＰＲＧ、ベンゾフェノン及びチオキサントン上に基づく本発明の親水性コーティングの物理特性の評価
例４．１〜４．１２に準拠して調製した本発明の親水性コーティングは、基本手順に記載の方法を用いて評価した。
【０３５５】
結果を以下の表３にまとめる。
【０３５６】
【表５】
2020189140.tif 000024
【０３５７】
潤滑性及び耐久性
コーティングの潤滑性及び耐久性を基本手順に記載の潤滑性試験及び耐久性試験を用いて評価した。例４ｂの表３は、構造式（ＩＩ）に係るジアクリレート化ＰＥＧが、構造式（Ｉ）に係るジアクリレート化ＰＥＧと同等またはより低い潤滑性及び耐久性の値を与えることを示す。概して、耐久性値はゼロに近く、又は試験したサンプルに関してゼロ未満が得られた。耐久性及び潤滑性の値は＜１５ｇが良好なようである。
【０３５８】
チオキサントンの効果
更に、コーティングの硬化においてベンゾフェノンを補助する場合がある第二の開始剤（チオキサントン）の導入は、明確に潤滑性値（より良好な潤滑性）の減少を示す（例えば例４．２に比較して例４．１及び例４．１０に比較して例４．９）。この現象は、下塗り基材及び引き抜き可能な水素原子を含む固有の表面を有する基材の両方で観察された。チオキサントンの有益な効果は、着色基材の硬化の際にも見ることができた。例４．１１及び例４．１２は、チオキサントンを導入すると、いかに潤滑性及び耐久性の値が減少するかを示す。潤滑性は、２９．２ｇから４．３ｇに向上し、また耐久性は５．６ｇから０．４ｇに向上する。
【０３５９】
例５‐有益な化学物質を含む親水性コーティングの形成
以下の例において、有益な化学物質を含む親水性コーティングは、ポリドーパミンの表面下塗りコーティングを有する既にコートされた基材上に形成した。
【０３６０】
例５．１  血栓性コーティングの形成
例３．３．１８に準拠して作製した親水性コーティング（ＰＥＧ：ＡＡの比が１：１、３質量％ＢＰ、４２ｍＬのＥｔＯＨ；５５ｍＷ／ｃｍ2にて９０秒間硬化）を水中のポリエチレンイミンの溶液（０．０１０質量％／Ｌ、ｐＨ６）に約１分間浸し、次いで水中で大規模にすすいだ。
【０３６１】
例５．２  天然のヘパリンを用いた抗血栓性コーティングの形成
例３．３．１４に準拠して作製した親水性コーティングをポリエチレンイミンを含む溶液（０．０１質量％／Ｌ、ｐＨ６）５０ｍＬに１０分間浸した後に、流水（ｄ．ｉ．水）を用いてすすいだ。天然のヘパリンの接着は、基本的に米国特許出願公開第２０１２／２３１０４３号明細書（参照によりその全体において本開示に組み込まれる）の例２．１１のように実施した。コーティングはその後ｄ．ｉ．水を用いて大規模にすすがれ、次いでボレート‐ホスフェートバッファー洗浄液（ｐＨ８）ですすがれた。
【０３６２】
例５．３  共役ヘパリン‐ポリエチレンイミンを用いた抗血栓性コーティングの形成
抗血栓性コーティングは、米国特許出願公開第２０１２／２３１０４３号明細書（参照によりその全体において本開示に組み込まれる）の例３．３からの共役ヘパリン‐ポリエチレンイミンを用いることにより、及び上記の例５．２に記載の手順を用いることにより基本的に調整してよい。係るコーティングは、抗血栓性を示すことが見込まれる。
【０３６３】
例５．４  ヘパリンの末端付着を用いた抗血栓性コーティングの形成
例３．３．１４に準拠して作製した親水性コーティングをポリエチレンイミンを含む溶液（０．０１質量％／Ｌ、ｐＨ７）５０ｍＬに１０分間浸した後に、流水（ｄ．ｉ．水）を用いてすすいだ。プラスに帯電したコーティングは、その後基本的に米国特許第４６１３６６５号明細書（参照によりその全体において本開示に組み込まれる）の例２に記載のように調製したアルデヒド官能化ヘパリン（３２５ｍｇ）及びＮａＣｌ（２９．２ｇ）を含む水溶液（１Ｌ）に浸漬し、また約５分間反応させるようにし、その後ＮａＣＮＢＨ3（２、５質量％溶液（ｄ．ｉ．水中）５ｍＬ）を添加し、次いで約１時間追加で反応させた。イオン的に結合したヘパリンは、ボレート‐ホスフェートバッファー溶液（ｐＨ８）を用いて大規模にすすいで除去した。
【０３６４】
例５．５  ドキソルビシン溶出コーティングの形成
例３．３．１８に準拠して調製したコーティングは、ドキソルビシンの水溶液（１ｍｇ／２５ｍＬ、水中）中に２分間入れ、次いで水を用いて薬剤が担持されたコーティングを慎重にすすぎ、コーティングの外観検査に先立って余剰を除去した。基本手順ドキソルビシン染色（薬剤取り込み／溶出）に記載のように、コーティングの赤色への着色はドキソルビシンがコーティング中にうまく取り込まれたことを示す。
【０３６５】
例５．６  抗菌性コーティングの形成
例３．３．１８に準拠して調製したコーティングをＥｔＯＨ（９６％）中の炭酸銀及びクロルヘキシジンの溶液に３０秒間浸すようにした。クロルヘキシジン及び炭酸銀の取り込みは、ＳＥＭ‐ＥＤＳ法を用いてコーティング成分を評価することにより確認した。
【０３６６】
例５．７  メタクリレート化ヘパリンを用いた抗血栓性コーティングの形成
抗血栓性コーティングは、例６からのメタクリレート化ヘパリンの添加を伴う例３．３に係る手順を用いることにより調製してよい。係るコーティングは、抗血栓性を示すことが見込まれる。
【０３６７】
例５．８  メタクリレート化ヘパリンを用いた抗血栓性コーティングの形成
抗血栓性コーティングは、例５．１に係る手順を用いること、次いで例６からのメタクリレート化ヘパリン及びベンゾフェノンを添加‐混合することにより調製してよい。メタクリレート化ヘパリンは、紫外照射すると、コーティングに共有結合するであろう。係るコーティングは、抗血栓性を示すことが見込まれる。
【０３６８】
例５ａ‐有益な化学物質を含む親水性コーティングの評価
血栓形成剤を含むコーティング
例５．１に準拠して調製したポリエチレンイミンコーティングを主に表面被覆の観点で評価した。コーティングはポンソーＳを用いてよく染色され、表面上の正味の正電荷の存在を示した。コートされたシャフトは、健常ボランティアから提供された全血を包含する試験管中にそれを入れることによりその血栓形成能も評価し、血栓形成性コーティングを施していない全血のコントロールと比較した場合、凝固時間において著しい減少をもたらした。凝固時間は、およそ４０％減少した（コントロールに関して１１分後に形成した中程度の血栓と比較して、完全な血栓まで７分）。この実験を一度繰り返してコーティングの血栓形成性を確認した。
【０３６９】
抗血栓剤として天然のヘパリンを含むコーティング
例５．２に準拠して調製したコーティングをその抗血栓性に関して評価した。ヘパリン化したシャフトをヘパリンのその表面密度について分析した。このヘパリン密度は、１．４μｇ／ｃｍ2と測定された。コーティングを含むヘパリンを健常ドナーから提供された全血に施し、次いで血栓の形成の可能性をモニターした。コートされたシャフトを全血を包含するＦａｌｃｏｎチューブ中に入れ、そしてロッカーチューブローラー上に２０分間置き、次いで血液中の血小板の残りの量をカウントした。２０分後、血栓は形成されなかったことがわかったが、残留血小板の量において、減少が検出されたことがわかった（血小板損失＝約２５％）。
【０３７０】
抗血栓剤として末端接着したヘパリンを含むコーティング
例５．４に準拠して調製したコーティングをその抗血栓性に関して評価した。ヘパリン化したシャフトをヘパリンのその表面密度について分析した。このヘパリン密度は、２．６μｇ／ｃｍ2と測定された。コーティングを含むヘパリンを健常ドナーから提供された全血に施し、次いで血栓の形成の可能性をモニターした。コートされたシャフトを全血を包含するＦａｌｃｏｎチューブ中に入れ、そしてロッカーチューブローラー上に２０分間置き、次いで血液中の血小板の残りの量をカウントした。２０分後、血栓は形成されなかったことがわかったが、残留血小板の量において、減少が検出されたことがわかった（血小板損失＝約２５％）。
【０３７１】
有益な化学物質としてドキソルビシンを含むコーティング
例５．５に準拠して調製したコーティングをその薬剤溶出特性に関して評価した。コーティングに担持されたドキソルビシンを２ＭのＮａＣｌ溶液に曝して薬剤の放出を促し、次いで更なる外観検査に先立って真空中で乾燥させた。赤色のレベルの低減は、ドキソルビシンがコーティングから溶出したことを示した。
【０３７２】
有益な化学物質として抗菌剤を含むコーティング
例５．６に準拠して調製したコーティングを黄色ブドウ球菌バクテリアに対するその抗菌活性に関して評価した。コーティングの２つのレプリケートを黄色ブドウ球菌バクテリアに施し、次いで長時間阻害域をモニターした。２つのレプリケートは、各々７及び１５日に亘って抗菌効果を示した。コートされていないＰＥＢＡＸシャフト、ポリドーパミン下塗りＰＥＢＡＸシャフト及び例３．３．１８に準拠して（ＰＥＧ：ＡＡの比が１：１、３質量％ＢＰ、４２ｍＬのＥｔＯＨ）コートされたシャフトをコントロールとして用いた。１日より長い抗菌特性を示したコントロールはなかった。
【０３７３】
例５．６に準拠して調製したコーティングは、緑膿菌バクテリアに対するその抗菌活性に関しても評価した。コーティングの２つのレプリケートを緑膿菌バクテリアに施し、次いで長時間阻害域をモニターした。２つのレプリケートは、各々３及び４日に亘って抗菌効果を示した。コートされていないＰＥＢＡＸシャフト、ポリドーパミン下塗りＰＥＢＡＸシャフト及び例３．３．１８に準拠して（ＰＥＧ：ＡＡの比が１：１、３質量％ＢＰ、４２ｍＬのＥｔＯＨ）コートされたシャフトをコントロールとして用いた。１日より長い抗菌特性を示したコントロールはなかった。
【０３７４】
例６‐末端メタクリレート化ヘパリンの合成
基本的に米国特許第４６１３６６５号明細書（参照によりその全体において本開示に組み込まれる）の例２に記載のように調製したアルデヒド官能化ヘパリン（５．００ｇ）を、勢いよく撹拌することにより１５ｍＬのアセテートバッファー（ｐＨ５）に溶解させた。２‐アミノエチルメタクリレート塩酸塩（２５０ｍｇ）、次いで１０ｍＬの２．５％のシアノ水素化ホウ素ナトリウム溶液（ｄ．ｉ．水中）をヘパリン溶液に添加した。反応のスキームをスキーム２に示す。溶液は室温にて終夜撹拌し、その後透析バッグ（ＭＷＣＯ１０００Ｄａ）に移送し、そして１ＭのＮａＣｌ水溶液３Ｌに対して１時間透析した。１時間後、１ＭのＮａＣｌ溶液を新しい溶液で置換し、そして透析をさらに１時間続けた。精製シーケンスのステップの終わりには、ＮａＣｌ溶液をｄ．ｉ．水で置換し、そして終夜透析を続けた。修正後のヘパリンの比活性度は、＞１００ＩＵ／ｍｇと評価された。
【化１８】
2020189140.tif 000025
【０３７５】
例７‐構造式（Ｉ）の８ｋＤａジアクリレート化ＰＥＧポリマーの合成
ジヒドロキシル官能化ＰＥＧ（８ｋＤａ、２０ｇ）をＴＨＦ（５０ｍＬ）、ＴＥＡ（３．５ｍＬ）及びピリジン（１５ｍＬ）に溶解させた。塩化アクリロイル（１．１ｇ）を溶液に滴下した。反応スキームをスキーム３に示す。反応は４時間進行させるようにし、その後沈殿した塩をろ過し、そして１Ｌのジエチルエーテル中に溶液を投下した。沈殿物（ベージュ／白色粉末）は、真空化において終夜乾燥させた。アクリル末端基の導入は、ＦＴＩＲ法を用いて確認した。ＦＴＩＲは、ＰＥＧ鎖中へのカルボニル基（エステル）の組み込みを示す１７２０ｃｍ-1付近に吸収を示した。
【化１９】
2020189140.tif 000026
【０３７６】
例８‐引き抜き可能な水素原子を含む表面下塗りコーティングあり及びなしの金属基材上の親水性コーティングの形成
例８．１  ベンゾフェノン（３質量％）及び中強度ランプを用いたポリドーパミン下塗りニチノールロッド上の親水性コーティングの形成
構造式（Ｉ）の１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。例１．１１に準拠して作製したニチノールロッドを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３７７】
例８．２  ベンゾフェノン（３質量％）及び中強度ランプを用いた下塗りなしのニチノールロッド上の親水性コーティングの形成
構造式（Ｉ）の１０ｋＤａのジアクリレート化ＰＥＧ（３．６ｇ）、アクリル酸（１．８ｇ）（質量比は２：１）、及びエタノール（２４ｍＬ）中のベンゾフェノン（３質量％）からなる試薬を調整した。前処理方法Ｂに準拠して作製したニチノールロッドを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３７８】
例８．３  ベンゾフェノン（３質量％）及び中強度ランプを用いたポリドーパミン下塗りニチノールロッド上の親水性コーティングの形成
構造式（Ｉ）の１０ｋＤａのジアクリレート化ＰＥＧ（４．５ｇ）、アクリル酸（１．８ｇ）（質量比は２．５：１）、及びエタノール（２４ｍＬ）中のベンゾフェノン（３質量％）からなる試薬を調整した。例１．１１に準拠して作製したニチノールロッドを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
【０３７９】
例８．４  ベンゾフェノン（３質量％）及び中強度ランプを用いた下塗りなしのニチノールロッド上の親水性コーティングの形成
構造式（Ｉ）の１０ｋＤａのジアクリレート化ＰＥＧ（４．５ｇ）、アクリル酸（１．８ｇ）（質量比は２．５：１）、及びエタノール（２４ｍＬ）中のベンゾフェノン（３質量％）からなる試薬を調整した。前処理方法Ｂに準拠して作製したニチノールロッドを、次いで溶液中に浸した（滞留時間５秒）後に取り出し（引き出し速度１５ｃｍ／秒）、そしてＲＤＸ  ＵＶ硬化システム（２４０〜４００ｎｍ）（Ｈａｒｌａｎｄ  Ｍｅｄｉｃａｌより提供）を用いて９０秒間硬化した。強度は、センサー及びラジオメーターを用いて約５５ｍＷ／ｃｍ2と記録された。
例８ａ：本発明の親水性コーティングの表面被覆及び組成の評価
表面被覆
例３の手順のいずれかに準拠して調製した親水性コーティングを、染色試験に準拠してトルイジンブルーで染色した。例の全てに関して、親水性コーティングが均一に染色したことが観察され、負電荷基がＰＥＢＡＸシャフトの表面上に存在することを確認した（すなわち親水性コーティングの良好な表面被覆）。
例８ｂ：引き抜き可能な水素原子を含む表面下塗りコーティングあり及びなしの金属基材上の親水性コーティングの耐久性の評価
例８．１〜８．４に準拠して調製した本発明の親水性コーティングは、基本手順に記載の方法を用いて評価した。
【０３８０】
結果を以下の表４にまとめる。
【０３８１】
【表６】
2020189140.tif 000027
【０３８２】
耐久性
コーティングの耐久性を基本手順に記載の耐久性試験を用いて評価した。ニチノールは引き抜き可能な水素原子を含む固有の表面を有さない金属基材である。例８ｂの表４は、下塗りなしのニチノール基材は、概して同一基材の下塗り類似物と比較して、より高い耐久性値（すなわちより乏しい耐久特性）を示す（例えば例８．３例を８．４と比較する）。例８．３は、試験を実施する際に、コーティングがより潤滑になることを示す。これは、例８．４の場合には当てはまらない。この場合、コーティングは試験を実施する際に潤滑性が小さくなっている。
【０３８３】
明細書及び以下の請求の範囲を通して、文脈が別段の要求をしない限り、語‘含む（ｃｏｍｐｒｉｓｅ）’及び‘含む（ｃｏｍｐｒｉｓｅｓ）’及び‘含む（ｃｏｍｐｒｉｓｉｎｇ）’等のバリエーションは、規定の整数、ステップ、整数の群又はステップの群の包含を意味するが、任意のその他の整数、ステップ、整数の群又はステップの群の排除は意味しないと解されよう。
【０３８４】
本発明は、好ましい及びより好ましい群並びに好適な及びより好適な群並びに上記に列挙した群の実施態様の全ての組み合わせを包含する。
【図１】
2020189140.tif 000032
【図２】
2020189140.tif 000033
【図３】
2020189140.tif 000034
【図４】
2020189140.tif 000035
【図５】
2020189140.tif 000036
【図６】
2020189140.tif 000037
【図７】
2020189140.tif 000038
【図８】
2020189140.tif 000039
【図９】
2020189140.tif 000040
【図１０】
2020189140.tif 000041
【図１１】
2020189140.tif 000042
【図１２】
2020189140.tif 000043
【手続補正書】
【提出日】令和2年8月18日(2020.8.18)
【手続補正１】
【補正対象書類名】明細書
【補正対象項目名】０３８４
【補正方法】変更
【補正の内容】
【０３８４】
本発明は、好ましい及びより好ましい群並びに好適な及びより好適な群並びに上記に列挙した群の実施態様の全ての組み合わせを包含する。
以下、本発明の実施形態を列記する。
［１］
成分Ａ及びＢ、並びに任意選択の成分Ｃ及びＤの架橋コポリマーを含む親水性コーティングを有する表面を有する基材であって、成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン及びアルキン基から独立に選択される２つ以上の官能基を各々含む１種以上の低分子量架橋剤を含み、
架橋コポリマーが、成分Ａ、Ｂ及びＣ（存在する場合には）のアルケン及び／又はアルキン基並びに成分Ｄ（存在する場合には）の官能基が関与するラジカル重合により形成し、
親水性コーティングが、１種以上の有益な化学物質を含む成分Ｅを任意選択的に含み、成分Ｅが成分Ａ、Ｂ、Ｃ（存在する場合には）及びＤ（存在する場合には）とコポリマーを形成せず、
並びに親水性コーティングが、基材の表面に共有結合している基材。
［２］
基材の表面と親水性コーティングとの間の共有結合が、親水性コーティングの成分と基材の表面上の表面結合のラジカルの反応を介して形成し、及び表面結合のラジカルが、基材の表面からの水素原子の引き抜きを介して生成する、上記態様１に記載の基材。
［３］
親水性コーティングが共有結合するポリドーパミンの第一の表面下塗りコーティングを有する、上記態様１又は２に記載の基材。
［４］
成分Ａが、１つ以上のアルケン及び／又はアルキン基を各々含む１種以上のＣ2〜Ｃ16親水性モノマーを含み、また１つ以上の基が、エステル、エーテル、カルボキシル、ヒドロキシル、チオール、スルホン酸、サルフェート、アミノ、アミド、ホスフェート、ケト及びアルデヒド基から選択される、上記態様１〜３のいずれかに記載の基材。
［５］
成分Ａが、アクリル酸及び／又はメタクリル酸を含む、上記態様４に記載の基材。
［６］
成分Ｂが、２つ以上のアルケン及び／又はアルキン基を各々含む１種以上の親水性ポリマーを含み、親水性ポリマーが、ヒアルロン酸、ヒアルロン酸誘導体、ポリ‐Ｎ‐ビニルピロリドン、ポリ‐Ｎ‐ビニルピロリドン誘導体、ポリエーテル誘導体（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）、ポリビニルアルコール、及びポリビニルアルコール誘導体からなる群より独立に選択される、上記態様１〜５のいずれかに記載の基材。
［７］
成分Ｂが、２つのアルケン基を各々含む１種以上の親水性ポリマーを含む、上記態様１〜６のいずれかに記載の基材。
［８］
成分Ｂが、２つ以上のアルケン及び／又はアルキン基を各々含む１種以上のポリエーテル親水性ポリマー（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）を含む、上記態様６に記載の基材。
［９］
成分Ｂが、２つのアルケン基を各々含む１種以上のＰＥＧポリマーを含む、上記態様８に記載の基材。
［１０］
成分Ｂが、１種以上のジアクリレート官能化ＰＥＧポリマーを含む、上記態様９に記載の基材。
［１１］
１種以上のジアクリレート官能化ＰＥＧポリマーが、構造式（Ｉ）
【化２０】
2020189140.tif 000044
（式中、ｎは１０〜５００００、例えば１５〜５０００、例えば１００〜４００、例えば１５０〜２６０である。）である、上記態様１０に記載の基材。
［１２］
１種以上のジアクリレート官能化ＰＥＧポリマーが、構造式（ＩＩ）
【化２１】
2020189140.tif 000045
（式中、ｎは１０〜５００００、例えば１５〜５０００、例えば１００〜４００、好適には１５０〜２６０である。）である、上記態様１０に記載の基材。
［１３］
成分Ｂが、２つ以上のアルケン及び／又はアルキン基を各々含む１種以上の親水性ポリマーを含み、前記アルケン及び／又はアルキン基が、末端アルケン及び／又はアルキン基である、上記態様１〜１０のいずれかに記載の基材。
［１４］
成分Ｂが、２つ以上のアルケン及び／又はアルキン基を各々含む１種以上の親水性ポリマーを含み、並びに各親水性ポリマーの分子量が、独立に６００〜４００００Ｄａ、例えば４０００〜１６０００Ｄａである、上記態様１〜１３のいずれかに記載の基材。
［１５］
成分Ｂが、２つ以上のアルケン及び／又はアルキン基を各々含む２種の異なる親水性ポリマーを含む、上記態様１〜１４のいずれかに記載の基材。
［１６］
成分Ｂが、２つ以上のアルケン及び／又はアルキン基を各々含む２種の異なる分子量のＰＥＧポリマーを含む、上記態様１５に記載の基材。
［１７］
成分Ｃが、１つのアルケン又はアルキン基を各々含む１種以上の有益な化学物質を含む、上記態様１〜１６のいずれかに記載の基材。
［１８］
成分Ｃの前記有益な化学物質が、薬理活性を有する化学物質、導電剤又は接着剤である、上記態様１〜１７のいずれかに記載の基材。
［１９］
薬理活性を有する化学物質が、抗血栓薬、血管新生阻害剤、抗増殖剤又は抗菌剤である、上記態様１８に記載の基材。
［２０］
成分Ｃの分子量が、１０００００Ｄａ以下、例えば５００００Ｄａ以下、例えば２５０００Ｄａ以下である、上記態様１〜１９のいずれかに記載の基材。
［２１］
成分Ｃの分子量が、９０００Ｄａ〜２００００Ｄａ、例えば９０００Ｄａ〜１１０００Ｄａである、上記態様２０に記載の基材。
［２２］
成分Ｃが、ヘパリンである、上記態様１〜２１のいずれかに記載の基材。
［２３］
成分Ｄが、２つ以上のチオール基を各々含む１種以上の低分子量の架橋剤を含む、上記態様１〜２２のいずれかに記載の基材。
［２４］
成分Ｅの前記有益な化学物質が、薬理活性を有する化学物質、導電剤又は接着剤である、上記態様１〜２３のいずれかに記載の基材。
［２５］
薬理活性を有する化学物質が、抗血栓薬、血管新生阻害剤、抗増殖剤又は抗菌剤である、上記態様２４に記載の基材。
［２６］
成分Ｃが存在し、かつ、成分Ｄは存在しない、上記態様１〜２５のいずれかに記載の基材。
［２７］
成分Ｄが存在し、かつ、成分Ｃは存在しない、上記態様１〜２５のいずれかに記載の基材。
［２８］
成分Ｃ及びＤが存在しない、上記態様１〜２５のいずれかに記載の基材。
［２９］
成分Ｃ及びＤが存在する、上記態様１〜２５のいずれかに記載の基材。
［３０］
成分Ｅが存在し、かつ、コポリマーに共有結合している、上記態様１〜２９のいずれかに記載の基材。
［３１］
成分Ｅが存在し、かつ、コポリマーに共有結合していない、上記態様２９に記載の基材。
［３２］
成分Ｅが存在しない、上記態様１〜２９のいずれかに記載の基材。
［３３］
親水性コーティングが潤滑性であり、また潤滑性試験を用いた潤滑性が＜１００ｇ、例えば＜５０ｇ、例えば＜１５ｇである、上記態様１〜３２のいずれかに記載の基材。
［３４］
親水性コーティングの耐久性試験を用いた耐久性が、＜５０ｇ、例えば＜２５ｇ、例えば＜１５ｇである、上記態様３３に記載の基材。
［３５］
成分Ｂの成分Ａに対する質量比が、２．５：１〜０．５：１である、上記態様１〜３４のいずれかに記載の基材。
［３６］
基材が、医療用デバイスである、上記態様１〜３５のいずれかに記載の基材。
［３７］
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される、上記態様３６に記載の基材。
［３８］
基材の表面に共有結合する親水性コーティングの形成方法であって、前記方法が、
（ａ）表面と、成分Ａ及びＢ、任意選択の成分Ｃ、任意選択の成分Ｄ及びラジカル開始剤を含む混合物とを接触させるステップであって、
成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン、及びアルキン基から独立に選択される２つ以上の官能基を各々含む１種以上の低分子量架橋剤を含むステップ；
並びに
（ｂ）成分Ａ、成分Ｂ、並びに任意選択のＣ及びＤの架橋コポリマーを形成するために、成分Ａ、Ｂ及びＣ（存在する場合には）のアルケン及び／又はアルキン基並びに成分Ｄ（存在する場合には）の官能基が関与するラジカル重合を開始するステップであって、前記コポリマーが表面に共有結合するステップ、並びに
（ｃ）任意選択的に、１種以上の有益な化学物質を含む成分Ｅを親水性コーティング中に組み込むステップであって、成分Ｅが成分Ａ、Ｂ、Ｃ（存在する場合には）及びＤ（存在する場合には）とコポリマーを形成しないステップ
を含む方法。
［３９］
基材が、引き抜き可能な水素原子を含む表面を有する基材である、上記態様３８に記載の方法。
［４０］
基材の表面と接触する液相中のラジカル開始剤が、表面から水素原子を引き抜いて表面結合のラジカルを形成し、前記表面結合のラジカルが、成分Ａ及びＢ並びに任意選択のＣ及びＤの少なくとも１つと反応して表面にコポリマーを共有結合させる、上記態様３９に記載の方法。
［４１］
液相中において表面と接触して形成したフリーラジカルにより開始されたプロセスにおいて、基材の表面上の反応基が、成分Ａ及びＢ並びに任意選択のＣ及びＤの少なくとも１つと反応して表面にコポリマーを共有結合させる、上記態様３９に記載の方法。
［４２］
成分Ａが、１つ以上のアルケン及び／又はアルキン基を各々含む１種以上のＣ2〜Ｃ16親水性モノマーを含み、また１つ以上の基が、エステル、エーテル、カルボキシル、ヒドロキシル、チオール、スルホン酸、サルフェート、アミノ、アミド、ホスフェート、ケト及びアルデヒド基から選択される、上記態様３８〜４０のいずれかに記載の方法。
［４３］
成分Ａが、アクリル酸及び／又はメタクリル酸を含む、上記態様４２に記載の方法。
［４４］
成分Ｂが、２つ以上のアルケン及び／又はアルキン基を各々含む１種以上の親水性ポリマーを含み、親水性ポリマーが、ヒアルロン酸、ヒアルロン酸誘導体、ポリ‐Ｎ‐ビニルピロリドン、ポリ‐Ｎ‐ビニルピロリドン誘導体、ポリエーテル誘導体（例えば、ポリエチレングリコール（ＰＥＧ）、ポリエチレングリコール（ＰＥＧ）誘導体、ポリプロピレングリコール（ＰＰＧ）、またはポリプロピレングリコール（ＰＰＧ）誘導体）、ポリビニルアルコール、及びポリビニルアルコール誘導体からなる群より独立に選択される、上記態様３８〜４３のいずれかに記載の方法。
［４５］
成分Ｂが、２つのアルケン基を各々含む１種以上の親水性ポリマーを含む、上記態様３８〜４４のいずれかに記載の方法。
［４６］
成分Ｂが、２つ以上のアルケン及び／又はアルキン基を各々含む１種以上のポリエーテル親水性ポリマー（例えば、ポリエチレングリコール（ＰＥＧ）、ポリエチレングリコール（ＰＥＧ）誘導体、ポリプロピレングリコール（ＰＰＧ）、又はポリプロピレングリコール（ＰＰＧ）誘導体）を含む、上記態様４５に記載の方法。
［４７］
成分Ｂが、２つのアルケン基を各々含む１種以上のＰＥＧポリマーを含む、上記態様４６に記載の方法。
［４８］
成分Ｂが、１種以上のジアクリレート官能化ＰＥＧポリマーを含む、上記態様４７に記載の方法。
［４９］
１種以上のジアクリレート官能化ＰＥＧポリマーが、構造式（Ｉ）：
【化２２】
2020189140.tif 000046
（式中、ｎは１０〜５００００、例えば１５〜５０００、例えば１００〜４００、例えば１５０〜２６０である）である、上記態様４８に記載の方法。
［５０］
１種以上のジアクリレート官能化ＰＥＧポリマーが、構造式（ＩＩ）：
【化２３】
2020189140.tif 000047
（式中、ｎは１０〜５００００、例えば１５〜５０００、例えば１００〜４００、好適には１５０〜２６０である）である、上記態様４８に記載の方法。
［５１］
成分Ｂが、２つ以上のアルケン及び／又はアルキン基を各々含む１種以上の親水性ポリマーを含み、前記アルケン／及び又はアルキン基が、末端アルケン及び／又はアルキン基である、上記態様３８〜５０のいずれかに記載の方法。
［５２］
成分Ｂが、２つ以上のアルケン及び／又はアルキン基を各々含む１種以上の親水性ポリマーを含み、また各親水性ポリマーの分子量が、独立に６００〜４００００Ｄａ、例えば４０００〜１６０００Ｄａである、上記態様３８〜５１のいずれかに記載の方法。
［５３］
成分Ｃの前記有益な化学物質が、薬理活性を有する化学物質、導電剤又は接着剤である、上記態様３８〜５２のいずれかに記載の方法。
［５４］
薬理活性を有する化学物質が、抗血栓薬、血管新生阻害剤、抗増殖剤又は抗菌剤である、上記態様５３に記載の方法。
［５５］
成分Ｃの分子量が、１０００００Ｄａ以下、例えば５００００Ｄａ以下、例えば２５０００Ｄａ以下である、上記態様３８〜５４のいずれかに記載の方法。
［５６］
成分Ｃの分子量が、９０００Ｄａ〜２００００Ｄａ、例えば９０００Ｄａ〜１１０００Ｄａである、上記態様５５に記載の方法。
［５７］
成分Ｃがヘパリンである、上記態様３８〜５６のいずれかに記載の方法。
［５８］
成分Ｄが、２つ以上のチオール基を各々含む１種以上の低分子量架橋剤を含む、上記態様３８〜５７のいずれかに記載の方法。
［５９］
成分Ｅの前記有益な化学物質が、薬理活性を有する化学物質、導電剤又は接着剤である、上記態様３８〜５８のいずれかに記載の方法。
［６０］
薬理活性を有する化学物質が、抗血栓薬、血管新生阻害剤、抗増殖剤又は抗菌剤である、上記態様５９に記載の方法。
［６１］
成分Ｃが存在し、かつ、成分Ｄは存在しない、上記態様３８〜６０のいずれかに記載の方法。
［６２］
成分Ｄが存在し、かつ、成分Ｃは存在しない、上記態様３８〜６１のいずれかに記載の方法。
［６３］
成分Ｃ及びＤが存在しない、上記態様３８〜６１のいずれかに記載の方法。
［６４］
成分Ｃ及びＤが存在する、上記態様３８〜６１のいずれかに記載の方法。
［６５］
成分Ｅがコポリマーに共有結合するステップ（ｃ）を含む上記態様３８〜６４のいずれかに記載の方法。
［６６］
成分Ｅがコポリマーに共有結合しないステップ（ｃ）を含む上記態様３８〜６４のいずれかに記載の方法。
［６７］
ステップ（ｃ）を含まない、上記態様３８〜６４のいずれかに記載の方法。
［６８］
成分Ｂの成分Ａに対する質量比が、２．５：１〜０．５：１である、上記態様３８〜６７のいずれかに記載の方法。
［６９］
親水性コーティングが潤滑性であり、また潤滑性試験を用いた潤滑性が＜１００ｇ、例えば＜５０ｇ、例えば＜１５ｇである、上記態様３８〜６８のいずれかに記載の方法。
［７０］
親水性コーティングの耐久性試験を用いた耐久性が、＜５０ｇ、例えば＜２５ｇ、例えば＜１５ｇである、上記態様３８〜６９のいずれかに記載の方法。
［７１］
引き抜き可能な水素原子を含む基材の表面が、引き抜き可能な水素原子を含むポリマーの表面下塗りコーティングである、上記態様３８〜７０のいずれかに記載の方法。
［７２］
引き抜き可能な水素原子を含むポリマーが、カテコール官能基及び／又はキノン官能基及び／又はセミキノン官能基を含むポリマーである、上記態様７１に記載の方法。
［７３］
引き抜き可能な水素原子を含むポリマーが、ポリドーパミンである、上記態様７１または７２に記載の方法。
［７４］
ポリドーパミンの表面コーティングが、基材の表面と、酸化剤及びドーパミン及び／又はドーパミン類縁体を含む混合物と接触させることにより形成する、上記態様７３に記載の方法。
［７５］
ポリドーパミンの表面コーティングが、ｐＨ４〜７にて形成される、上記態様７３又は７４に記載の方法。
［７６］
ポリドーパミンの表面コーティングが、ｐＨ５．５〜６．５にて形成される、上記態様７５に記載の方法。
［７７］
ポリドーパミンの表面コーティングが、水と有機アルコール（例えば水とＩＰＡの混合物）の混合物である溶媒の存在下において形成される、上記態様７３〜７６のいずれかに記載の方法。
［７８］
ポリドーパミンの表面コーティングの形成に先立って、コートされるべき表面が酸化剤で前処理されている、上記態様７３〜７７のいずれかに記載の方法。
［７９］
ステップ（ａ）のラジカル開始剤が、ベンゾフェノン及びこれらの誘導体並びにキサントン及びこれらの誘導体からなる群より選択される、上記態様３８〜７８のいずれかに記載の方法。
［８０］
前記ラジカル開始剤が、ベンゾフェノンである、上記態様７９に記載の方法。
［８１］
ステップ（ａ）のラジカル開始剤が、ベンゾフェノン及び／又はこれらの誘導体並びにチオキサントン及び／又はこれらの誘導体の混合物である、上記態様３８〜７８のいずれかに記載の方法。
［８２］
ステップ（ａ）のラジカル開始剤が、ベンゾフェノン及びチオキサントンの混合物である、上記態様８１に記載の方法。
［８３］
ステップ（ｂ）のラジカル重合が、紫外光に対する光開始剤を含むステップ（ａ）の混合物の曝露により開始される、上記態様３８〜８２のいずれかに記載の方法。
［８４］
基材が、医療用デバイスである、上記態様３８〜８３のいずれかに記載の方法。
［８５］
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブル シースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される、上記態様８４に記載の方法。
［８６］
上記態様３８〜８４のいずれかに記載の方法に従って得られた親水性コーティングを有する基材。
【手続補正２】
【補正対象書類名】特許請求の範囲
【補正対象項目名】全文
【補正方法】変更
【補正の内容】
【特許請求の範囲】
【請求項１】
成分Ａ及びＢ、並びに任意選択の成分Ｃ及びＤの架橋コポリマーを含む親水性コーティングを有する表面を有する基材であって、
成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン及びアルキン基から独立に選択される２つ以上の官能基を各々含む１種以上の低分子量架橋剤を含み、
架橋コポリマーが、成分Ａ、Ｂ及びＣ（存在する場合には）のアルケン及び／又はアルキン基並びに成分Ｄ（存在する場合には）の官能基が関与するラジカル重合により形成し、
親水性コーティングが、１種以上の有益な化学物質を含む成分Ｅを任意選択的に含み、成分Ｅが成分Ａ、Ｂ、Ｃ（存在する場合には）及びＤ（存在する場合には）とコポリマーを形成せず、
並びに親水性コーティングが、基材の表面に共有結合しており、
基材の表面と親水性コーティングとの間の共有結合が、親水性コーティングの成分と基材の表面上の表面結合のラジカルの反応を介して形成し、
表面結合のラジカルが、ベンゾフェノン及び／又はこれらの誘導体並びにチオキサントン及び／又はこれらの誘導体の混合物であるラジカル開始剤を用いた基材の表面からの水素原子の引き抜きを介して生成する、基材。
【請求項２】
親水性コーティングが共有結合するポリドーパミンの第一の表面下塗りコーティングを有する、請求項１に記載の基材。
【請求項３】
成分Ａが、１つ以上のアルケン及び／又はアルキン基を各々含む１種以上のＣ2〜Ｃ16親水性モノマーを含み、また１つ以上の基が、エステル、エーテル、カルボキシル、ヒドロキシル、チオール、スルホン酸、サルフェート、アミノ、アミド、ホスフェート、ケト及びアルデヒド基から選択される、請求項１又は２に記載の基材。
【請求項４】
成分Ａが、アクリル酸及び／又はメタクリル酸を含む、請求項３に記載の基材。
【請求項５】
成分Ｂが、２つ以上のアルケン及び／又はアルキン基を各々含む１種以上の親水性ポリマーを含み、親水性ポリマーが、ヒアルロン酸、ヒアルロン酸誘導体、ポリ‐Ｎ‐ビニルピロリドン、ポリ‐Ｎ‐ビニルピロリドン誘導体、ポリエーテル誘導体、ポリビニルアルコール、及びポリビニルアルコール誘導体からなる群より独立に選択される、請求項１〜４のいずれか１項に記載の基材。
【請求項６】
成分Ｂが、２つ以上のアルケン及び／又はアルキン基を各々含む、ポリエチレングリコール（ＰＥＧ）、ポリエチレングリコール（ＰＥＧ）誘導体、ポリプロピレングリコール（ＰＰＧ）、及びポリプロピレングリコール（ＰＰＧ）誘導体から選択される１種以上のポリエーテル親水性ポリマーを含む、請求項５に記載の基材。
【請求項７】
成分Ｃの前記有益な化学物質が、抗血栓薬、血管新生阻害剤、抗増殖剤若しくは抗菌剤である薬理活性を有する化学物質、導電剤又は接着剤である、請求項１〜６のいずれか１項に記載の基材。
【請求項８】
成分Ｄが、２つ以上のチオール基を各々含む１種以上の低分子量の架橋剤を含む、請求項１〜７のいずれか１項に記載の基材。
【請求項９】
医療用デバイスが、二股ステント、バルーン拡張型ステント及び自己拡張型ステントを包含するステント、二股ステントグラフトを包含するステントグラフト、血管グラフト及び二股グラフトを包含するグラフト、拡張器、血管閉塞器、塞栓フィルター、塞栓除去デバイス、マイクロカテーテル、中心静脈カテーテル、抹消静脈カテーテル及び血液透析カテーテルを包含するカテーテル、人工血管、リトラクタブルシースを包含するシース、血管内在性モニタリングデバイス、人工心臓弁、ペースメーカー電極、ガイドワイヤー、カーディアックリード、心肺バイパスサーキット、カニューレ、プラグ、ドラッグデリバリーデバイス、バルーン、組織パッチデバイス及び血液ポンプからなる群より選択される、請求項１〜８のいずれか１項に記載の基材。
【請求項１０】
前記ラジカル開始剤が、ベンゾフェノン及びチオキサントンの混合物である、請求項１〜９のいずれか１項に記載の方法。
【請求項１１】
基材の表面に共有結合する親水性コーティングの形成方法であって、前記方法が、
（ａ）表面と、成分Ａ及びＢ、任意選択の成分Ｃ、任意選択の成分Ｄ及びラジカル開始剤を含む混合物とを接触させるステップであって、
成分Ａが、１つ以上のアルケン及び／又はアルキン基を各々含む１種以上のＣ2〜Ｃ16親水性モノマーを含み、
成分Ｂが、２つ以上のアルケン及び／又はアルキン基を各々含む１種以上の親水性ポリマーを含み、
成分Ｃが、存在する場合には、１つ以上のアルケン又はアルキン基を各々含む１種以上の有益な化学物質を含み、並びに
成分Ｄが、存在する場合には、チオール、アルケン、及びアルキン基から独立に選択される２つ以上の官能基を各々含む１種以上の低分子量架橋剤を含むステップ；
並びに
（ｂ）成分Ａ、成分Ｂ、並びに任意選択のＣ及びＤの架橋コポリマーを形成するために、成分Ａ、Ｂ及びＣ（存在する場合には）のアルケン及び／又はアルキン基並びに成分Ｄ（存在する場合には）の官能基が関与するラジカル重合を開始するステップであって、前記コポリマーが表面に共有結合するステップ、並びに
（ｃ）任意選択的に、１種以上の有益な化学物質を含む成分Ｅを親水性コーティング中に組み込むステップであって、成分Ｅが成分Ａ、Ｂ、Ｃ（存在する場合には）及びＤ（存在する場合には）とコポリマーを形成しないステップ
を含み、
基材の表面と接触した液相中のラジカル開始剤が、表面から水素原子を引き抜いて、表面にコポリマーを共有結合させるための成分Ａ及びＢ並びに任意選択のＣ及びＤの少なくとも１つと反応する表面結合のラジカルを形成し、
ステップ（ａ）のラジカル開始剤が、ベンゾフェノン及び／又はこれらの誘導体並びにチオキサントン及び／又はこれらの誘導体の混合物である、方法。
【請求項１２】
基材の表面上の反応基が、表面と接触して液相中で形成したフリーラジカルにより開始されたプロセスにおいて、成分Ａ及びＢ並びに任意選択のＣ及びＤの少なくとも１つと反応して表面にコポリマーを共有結合させる、請求項１１に記載の方法。
【請求項１３】
引き抜き可能な水素原子を含む基材の表面が、引き抜き可能な水素原子を含むポリマーの表面下塗りコーティングである、請求項１１又は１２に記載の方法。
【請求項１４】
引き抜き可能な水素原子を含むポリマーが、ポリドーパミンである、請求項１３に記載の方法。
【請求項１５】
ステップ（ａ）のラジカル開始剤が、ベンゾフェノン及びチオキサントンの混合物である、請求項１１〜１４のいずれか１項に記載の方法。
【外国語明細書】
2020189140000001.pdf